(57)【要約】組成物は、（Ａ）ヒドロシリル化反応触媒及び（Ｂ）ヒドロシリル化反応を起こすことができる脂肪族不飽和有機基を１分子当たり平均１個以上有する脂肪族不飽和化合物を含有する。この組成物は、ヒドロシリル化反応を介して反応して、シラン、ガム、ゲル、ゴム又は樹脂のような反応生成物を生成することができる。成分（Ａ）は金属前駆体とリガンドとの反応を含む方法により製造できる金属リガンド錯体を有する。【特許請求の範囲】
【請求項１】
（１）Ｆｅ前駆体を含む成分及びリガンドを含む成分を混合し、それにより反応生成物を製造することを含む方法であって、
前記Ｆｅ前駆体が式（ｉ）Ｆｅ−Ａ２（式中、各Ａは独立してハロゲン原子である）を有し、並びに
前記リガンドが以下の一般式（１）〜（６）：
【化１】
2014532045.tif 000048
（式中、ＱはＮ、Ｏ、Ｐ、若しくはＳから選択され；ｘはＱの原子価−２であり；Ａ１、Ａ２、Ａ３、Ａ４、Ａ５、及びＡ６はそれぞれ独立して一価有機基、水素原子、ハロゲン原子、若しくは一価無機ヘテロ原子含有基から選択され；但しＡ２はＯＨでなく；但しＡ３はトリフルオロメチルフェニルではなく；但しＡ５とＡ４、及び／又はＡ４とＡ６の一方若しくは両方が一緒に結合して縮合環構造を形成し得る）；
【化２】
2014532045.tif 000049
（式中、Ｑ１はＯ、Ｎ、若しくはＳから選択され；Ａ１１及びＡ１３はＨであり；Ａ７〜Ａ１０はそれぞれ独立して一価有機基、水素原子、ハロゲン原子、若しくは一価無機へテロ原子含有基から選択され；Ａ１２は水素原子、ハロゲン原子、若しくは一価有機基から選択され；Ａ１４は独立して水素原子、ハロゲン原子、及びＢｕ、Ｐｈ、若しくはトルイル以外の一価有機基から選択され；但しＡ７〜Ａ１０のいずれかが一緒に結合して縮合環構造を形成し得る）；
【化３】
2014532045.tif 000050
（式中、Ｑ２はＮ若しくはＰから選択され；Ｑ３はＮＨＡ２３若しくはＰＡ２４Ａ２５から選択され、Ａ２３はアルキル基、アリール基、若しくは水素原子から選択され、Ａ２４及びＡ２５はそれぞれ独立してアルキル基及びフェニル基から選択され；Ａ１５〜Ａ２２はそれぞれ独立して一価有機基、水素原子、若しくは一価無機ヘテロ原子含有基から選択され；但しＡ１６とＡ１７、及び／又はＡ２０とＡ２１の一方若しくは両方が結合して二重結合を形成し得；但しＡ１５とＡ１８、及び／又はＡ１７とＡ１８の一方若しくは両方が一緒に結合して縮合環構造を形成し得；但しＡ１９、Ａ２０、Ａ２１、及びＡ２２のいずれかが結合して二重結合若しくは縮合環構造を形成し得る）；又は
【化４】
2014532045.tif 000051
の一つを有する、方法。
【請求項２】
（１）Ｆｅ前駆体を含む成分及びリガンドを含む成分を混合し、それにより反応生成物を製造することを含む方法であって、
前記Ｆｅ前駆体が式（ｉ）Ｆｅ−Ａ２（式中、各Ａは独立して一価有機基である）を有し、並びに
前記リガンドが以下の一般式（１）、（５）、及び（７）〜（２７）：
【化５】
2014532045.tif 000052
（式中、ＱはＮ、Ｏ、Ｐ、若しくはＳから選択され；ｘはＱの原子価−２であり；Ａ１、Ａ２、Ａ３、Ａ４、Ａ５、及びＡ６はそれぞれ独立して一価有機基、水素原子、ハロゲン原子、若しくは一価無機ヘテロ原子含有基から選択され；但しＡ２はＯＨでなく；但しＡ３はトリフルオロメチルフェニルではなく；但しＡ５とＡ４、及び／又はＡ４とＡ６の一方若しくは両方が一緒に結合して縮合環構造を形成し得る）；
【化６】
2014532045.tif 000053
【化７】
2014532045.tif 000054
（式中、Ｑ４はＮ、Ｏ、若しくはＳから選択され；Ａ１６〜Ａ３７はそれぞれ独立して一価有機基、水素原子、ハロゲン原子、若しくは一価無機ヘテロ原子含有基から選択され；但しＡ３３はメトキシではなく；但しＱ４がＮであるときは、Ａ２６はＨであり、Ａ２７はＣ６Ｈ４ＯＭｅではない）；
【化８】
2014532045.tif 000055
（式中、Ａ３８〜Ａ４１はそれぞれ独立して選択された一価有機基であり；Ｑ５はＯＨ、ＮＨＡ４２、ＰＡ４３Ａ４４、若しくはＣＯＯＨから選択され、Ａ４２はアルキル基及びアリール基から選択され、Ａ４３及びＡ４４はそれぞれ独立して選択されたアルキル基であり；Ｑ６はＡ４６、Ａ４７、若しくはＣＯＯＨから選択され、
Ａ４６は一般式：
【化９】
2014532045.tif 000056
を有し、式中、Ｑ７はＰＡ５１Ａ５２から選択され、Ａ５１及びＡ５２はそれぞれ独立して選択されたアルキル基であり；Ａ４７〜Ａ４９はそれぞれ独立して一価有機基及び水素原子から選択され；Ａ５０は一価有機基及び水素原子から選択され、但しＡ５０とＡ４１はメチレン基によって若しくはＣＡ５３Ａ５４を経由して一緒に結合し得、Ａ５３及びＡ５４はそれぞれ独立して一価有機基及び水素原子から選択され；＊は結合点を指し；
Ａ４７は一般式：
【化１０】
2014532045.tif 000057
を有し、Ｑ８はＯＨであり、Ａ５５〜Ａ５８はそれぞれ独立して一価有機基及び水素原子から選択され；ｎは０若しくは１であり；但しＡ５６とＡ５７は一緒に結合して縮合環を形成し得る）；
【化１１】
2014532045.tif 000058
（式中、Ｑ９はＯＨ、ＮＡ６１Ａ６２若しくはＰＡ６３Ａ６４から選択され；Ｑ１０はＯＡ６５若しくはＮＡ６１Ａ６２から選択され、Ａ６１、Ａ６２、Ａ６３及びＡ６４はそれぞれ独立して選択された一価有機基であり；Ａ６５は一価有機基及び水素原子から選択され；Ａ５９及びＡ６０はそれぞれ独立して一価有機基及び水素原子から選択される）；
【化１２】
2014532045.tif 000059
（式中、Ａ６６は一価有機基及び水素原子から選択され；Ａ６７及びＡ７１はそれぞれ独立して選択されたアルキル基であり；Ａ６８、Ａ６９、Ａ７０、Ａ７２、Ａ７３、及びＡ７４はそれぞれ独立してアルキル基及びアリール基から選択され；Ｘ−は対イオンであり；但しＡ６８とＡ７２は一緒に結合して縮合環構造を形成し得、但しＡ６９、Ａ７０、Ａ７４、及びＡ７４のいずれかが一緒に結合して縮合環構造を形成し得る）；
【化１３】
2014532045.tif 000060
（式中、Ａ７５〜Ａ７９はそれぞれ独立して水素原子及び一価有機基から選択され；Ｑ１１及びＱ１２は独立してＮＨＡ８０及びＰＡ８１Ａ８２から選択され、Ａ８０、Ａ８１、及びＡ８２はそれぞれ独立して選択された一価有機基である）；
【化１４】
2014532045.tif 000061
（式中、Ｑ１３及びＱ１４は独立してＮであり、但しＱ１３及びＱ１４がＮであるときは、ｎ’は０〜１の整数であり、Ｑ１３及びＱ１４がＯであるときは、ｎ’は１〜２の整数であり、Ｑ１３及びＱ１４がＯであるときは、Ａ８３及びＡ８４は存在せず；Ａ８３及びＡ８６は独立して水素原子及び一価有機基から選択され；Ａ８４及びＡ８５は独立してＮＡ８７Ａ８８から選択され、Ａ８７及びＡ８８は独立して水素原子及びメチル以外の一価有機基から選択される）；
【化１５】
2014532045.tif 000062
（式中、Ｑ２はＮ若しくはＰから選択され；Ｑ３はＮＨＡ２３若しくはＰＡ２４Ａ２５から選択され、Ａ２３はアルキル基、アリール基、若しくは水素原子から選択され、Ａ２４及びＡ２５はそれぞれ独立してアルキル基及びフェニル基から選択され；Ａ１５〜Ａ２２はそれぞれ独立して一価有機基、水素原子、若しくは一価無機ヘテロ原子含有基から選択され；但しＡ１６とＡ１７、及び／又はＡ２０とＡ２１の一方若しくは両方が結合して二重結合を形成し得；但しＡ１５とＡ１８、及び／又はＡ１７とＡ１８の一方若しくは両方が一緒に結合して縮合環構造を形成し得；但しＡ１９、Ａ２０、Ａ２１、及びＡ２２のいずれかが結合して二重結合若しくは縮合環構造を形成し得る）；又は
【化１６】
2014532045.tif 000063
の一つを有する、方法。
【請求項３】
更に（２）前記反応生成物を還元剤と混合することを含む、請求項１又は２に記載の方法。
【請求項４】
（１）Ｆｅ前駆体を含む成分及びリガンドを含む成分を混合し、それにより反応生成物を製造することを含む方法であって、
前記Ｆｅ前駆体が式（ｉ）Ｆｅ−Ａ２（式中、各Ａは独立してハロゲン原子である）を有し、並びに
前記リガンドが以下の一般式（１）、（３）、（１２）、（１９）、（２１）、及び（２８）〜（３５）：
【化１７】
2014532045.tif 000064
（式中、ＱはＮ、Ｏ、Ｐ、若しくはＳから選択され；ｘはＱの原子価−２であり；Ａ１、Ａ２、Ａ３、Ａ４、Ａ５、及びＡ６はそれぞれ独立して一価有機基、水素原子、ハロゲン原子、若しくは一価無機ヘテロ原子含有基から選択され；但しＡ２はＯＨでなく；但しＡ３はトリフルオロメチルフェニルではなく；但しＡ５とＡ４、及び／又はＡ４とＡ６の一方若しくは両方が一緒に結合して縮合環構造を形成し得る）；
【化１８】
2014532045.tif 000065
（式中、Ｑ１はＯ、Ｎ、若しくはＳから選択され；Ａ１１及びＡ１３はＨであり；Ａ７〜Ａ１０はそれぞれ独立して一価有機基、水素原子、ハロゲン原子、若しくは一価無機へテロ原子含有基から選択され；Ａ１２は水素原子、ハロゲン原子、若しくは一価有機基から選択され；Ａ１４は独立して水素原子、ハロゲン原子、及びＢｕ、Ｐｈ、若しくはトルイル以外の一価有機基から選択され；但しＡ７〜Ａ１０のいずれかが一緒に結合して縮合環構造を形成し得る）；
【化１９】
2014532045.tif 000066
（式中、Ｑ４はＮ、Ｏ、若しくはＳから選択され；Ａ１６〜Ａ３７はそれぞれ独立して一価有機基、水素原子、ハロゲン原子、若しくは一価無機ヘテロ原子含有基から選択され；但しＡ３３はメトキシではなく；但しＱ４がＮであるときは、Ａ２６はＨであり、Ａ２７はＣ６Ｈ４ＯＭｅではない）；
【化２０】
2014532045.tif 000067
（式中、Ｑ９はＯＨ、ＮＡ６１Ａ６２若しくはＰＡ６３Ａ６４から選択され；Ｑ１０はＯＡ６５若しくはＮＡ６１Ａ６２から選択され、Ａ６１、Ａ６２、Ａ６３及びＡ６４はそれぞれ独立して選択された一価有機基であり；Ａ６５は一価有機基及び水素原子から選択され；Ａ５９及びＡ６０はそれぞれ独立して一価有機基及び水素原子から選択される）；
【化２１】
2014532045.tif 000068
（式中、Ａ６６は一価有機基及び水素原子から選択され；Ａ６７及びＡ７１はそれぞれ独立して選択されたアルキル基であり；Ａ６８、Ａ６９、Ａ７０、Ａ７２、Ａ７３、及びＡ７４はそれぞれ独立してアルキル基及びアリール基から選択され；Ｘ−は対イオンであり；但しＡ６８とＡ７２は一緒に結合して縮合環構造を形成し得、但しＡ６９、Ａ７０、Ａ７４、及びＡ７４のいずれかが一緒に結合して縮合環構造を形成し得る）；又は
【化２２】
2014532045.tif 000069
の一つを有する、方法。
【請求項５】
（１）Ｆｅ前駆体を含む成分及びリガンドを含む成分を混合し、それにより反応生成物を製造することを含む方法であって、
前記Ｆｅ前駆体が式（ｉ）Ｆｅ−Ａ２（式中、各Ａは独立して一価有機基である）を有し、並びに
前記リガンドが以下の一般式（１）、（３）、（５）、（１２）、（１７）、（２５）、及び（３４）〜（５７）：
【化２３】
2014532045.tif 000070
（式中、ＱはＮ、Ｏ、Ｐ、若しくはＳから選択され；ｘはＱの原子価−２であり；Ａ１、Ａ２、Ａ３、Ａ４、Ａ５、及びＡ６はそれぞれ独立して一価有機基、水素原子、ハロゲン原子、若しくは一価無機ヘテロ原子含有基から選択され；但しＡ２はＯＨでなく；但しＡ３はトリフルオロメチルフェニルではなく；但しＡ５とＡ４、及び／又はＡ４とＡ６の一方若しくは両方が一緒に結合して縮合環構造を形成し得る）；
【化２４】
2014532045.tif 000071
【化２５】
2014532045.tif 000072
（式中、Ｑ１はＯ、Ｎ、若しくはＳから選択され；Ａ１１及びＡ１３はＨであり；Ａ７〜Ａ１０はそれぞれ独立して一価有機基、水素原子、ハロゲン原子、若しくは一価無機へテロ原子含有基から選択され；Ａ１２は水素原子、ハロゲン原子、若しくは一価有機基から選択され；Ａ１４は独立して水素原子、ハロゲン原子、及びＢｕ、Ｐｈ、若しくはトルイル以外の一価有機基から選択され；但しＡ７〜Ａ１０のいずれかが一緒に結合して縮合環構造を形成し得る）；
【化２６】
2014532045.tif 000073
（式中、Ｑ４はＮ、Ｏ、若しくはＳから選択され；Ａ１６〜Ａ３７はそれぞれ独立して一価有機基、水素原子、ハロゲン原子、若しくは一価無機ヘテロ原子含有基から選択され；但しＡ３３はメトキシではなく；但しＱ４がＮであるときは、Ａ２６はＨであり、Ａ２７はＣ６Ｈ４ＯＭｅではない）；
【化２７】
2014532045.tif 000074
（式中、各Ａ９４は独立して水素原子、一価有機基、ハロゲン原子、及び一価無機ヘテロ原子含有基から選択され；但し複数のＡ９４のいずれかが一緒に結合して縮合環構造を形成し得；Ｑ１５はＳ若しくはＮから選択され、但しＱ１５がＳであるときはＡ８９は存在せず、Ａ９０はフェニル又はジメチルフェニル以外の一価有機基であり；但しＱ１５がＮであるときはＡ８９及びＡ９０はそれぞれ独立してジブチルフェニル若しくはジブチルフェノール以外の選択された一価有機基であり；但しＱ１５がＮであるときはＡ８９とＡ９０は一緒に結合して縮合環構造を形成し得る）；
【化２８】
2014532045.tif 000075
（式中、Ａ３８〜Ａ４１はそれぞれ独立して選択された一価有機基であり；Ｑ５はＯＨ、ＮＨＡ４２、ＰＡ４３Ａ４４、若しくはＣＯＯＨから選択され、Ａ４２はアルキル基及びアリール基から選択され、Ａ４３及びＡ４４はそれぞれ独立して選択されたアルキル基であり；Ｑ６はＡ４６、Ａ４７、若しくはＣＯＯＨから選択され、
Ａ４６は一般式：
【化２９】
2014532045.tif 000076
を有し、式中、Ｑ７はＰＡ５１Ａ５２から選択され、Ａ５１及びＡ５２はそれぞれ独立して選択されたアルキル基であり；Ａ４７〜Ａ４９はそれぞれ独立して一価有機基及び水素原子から選択され；Ａ５０は一価有機基及び水素原子から選択され、但しＡ５０とＡ４１はメチレン基によって若しくはＣＡ５３Ａ５４を経由して一緒に結合し得、Ａ５３及びＡ５４はそれぞれ独立して一価有機基及び水素原子から選択され；＊は結合点を指し；
Ａ４７は一般式：
【化３０】
2014532045.tif 000077
を有し、Ｑ８はＯＨであり、Ａ５５〜Ａ５８はそれぞれ独立して一価有機基及び水素原子から選択され；ｎは０若しくは１であり；但しＡ５６とＡ５７は一緒に結合して縮合環を形成し得る）；
【化３１】
2014532045.tif 000078
（式中、Ｑ１６はＯ若しくはＳから選択され、Ａ９５は水素原子及びアルキル基から選択され；Ａ９６は水素原子及び一価有機基から選択され；Ａ９７及びＡ９８は独立して水素原子及び一価有機基から選択され、但しＡ９７とＡ９８は一緒に結合して縮合複素環式構造を形成し得る）；
【化３２】
2014532045.tif 000079
（式中、Ｑ１３及びＱ１４は独立してＮであり、但しＱ１３及びＱ１４がＮであるときは、ｎ’は０〜１の整数であり、Ｑ１３及びＱ１４がＯであるときは、ｎ’は１〜２の整数であり、Ｑ１３及びＱ１４がＯであるときは、Ａ８３及びＡ８４は存在せず；Ａ８３及びＡ８６は独立して水素原子及び一価有機基から選択され；Ａ８４及びＡ８５は独立してＮＡ８７Ａ８８から選択され、Ａ８７及びＡ８８は独立して水素原子及びメチル以外の一価有機基から選択される）；
【化３３】
2014532045.tif 000080
（式中、Ａ９９〜Ａ１０４はそれぞれ独立して水素原子及び一価有機基から選択され、但しＡ９９及びＡ１０４はメシチルではなく；但しＡ１０１とＡ１０４は結合して二重結合を形成し得る）；
【化３４】
2014532045.tif 000081
（式中、Ｑ１７はＯＡ１１１及びＮＨＡ１１２から選択され、Ａ１１１及びＡ１１２はそれぞれ独立して水素原子及びアルキル基から選択され；Ａ１０５〜Ａ１１０は独立して水素原子及び一価有機基から選択され；但しＡ１０６とＡ１０７は一緒に結合して縮合環構造を形成し得る）；
【化３５】
2014532045.tif 000082
（式中、Ｑ２はＮ若しくはＰから選択され；Ｑ３はＮＨＡ２３若しくはＰＡ２４Ａ２５から選択され、Ａ２３はアルキル基、アリール基、若しくは水素原子から選択され、Ａ２４及びＡ２５はそれぞれ独立してアルキル基及びフェニル基から選択され；Ａ１５〜Ａ２２はそれぞれ独立して一価有機基、水素原子、若しくは一価無機ヘテロ原子含有基から選択され；但しＡ１６とＡ１７、及び／又はＡ２０とＡ２１の一方若しくは両方が結合して二重結合を形成し得；但しＡ１５とＡ１８、及び／又はＡ１７とＡ１８の一方若しくは両方が一緒に結合して縮合環構造を形成し得；但しＡ１９、Ａ２０、Ａ２１、及びＡ２２のいずれかが結合して二重結合若しくは縮合環構造を形成し得る）；
【化３６】
2014532045.tif 000083
（式中、Ａ１１３〜Ａ１１８はそれぞれ独立して水素原子及び一価有機基から選択され；但しＡ１１３とＡ１１４、及び／又はＡ１１７とＡ１１８の一方若しくは両方が一緒に結合して縮合環構造を形成し得る）；
【化３７】
2014532045.tif 000084
（式中、Ａ１１９〜Ａ１２８はそれぞれ独立して水素原子及び一価有機基から選択される）；又は
【化３８】
2014532045.tif 000085
；
の一つを有する、方法。
【請求項６】
更に（２）前記反応生成物をイオン活性剤と混合することを含む、請求項４又は５に記載の方法。
【請求項７】
（１）Ｆｅ前駆体を含む成分及びリガンドを含む成分を混合し、それにより反応生成物を製造することを含む方法であって、
前記Ｆｅ前駆体が式（ｉ）Ｆｅ−Ａ２（式中、各Ａは独立してハロゲン原子である）を有し、並びに
前記リガンドが以下の一般式（１）、（１９）、（３４）、（３８）、（４１）、（４４）、（４９）、及び（５８）〜（６７）：
【化３９】
2014532045.tif 000086
（式中、ＱはＮ、Ｏ、Ｐ、若しくはＳから選択され；ｘはＱの原子価−２であり；Ａ１、Ａ２、Ａ３、Ａ４、Ａ５、及びＡ６はそれぞれ独立して一価有機基、水素原子、ハロゲン原子、若しくは一価無機ヘテロ原子含有基から選択され；但しＡ２はＯＨでなく；但しＡ３はトリフルオロメチルフェニルではなく；但しＡ５とＡ４、及び／又はＡ４とＡ６の一方若しくは両方が一緒に結合して縮合環構造を形成し得る）；
【化４０】
2014532045.tif 000087
【化４１】
2014532045.tif 000088
（式中、各Ａ９４は独立して水素原子、一価有機基、ハロゲン原子、及び一価無機ヘテロ原子含有基から選択され；但し複数のＡ９４のいずれかが一緒に結合して縮合環構造を形成し得；Ｑ１５はＳ若しくはＮから選択され、但しＱ１５がＳであるときはＡ８９は存在せず、Ａ９０はフェニル若しくはジメチルフェニル以外の一価有機基であり；但しＱ１５がＮであるときはＡ８９及びＡ９０はそれぞれ独立してジブチルフェニル若しくはジブチルフェノール以外の選択された一価有機基であり；但しＱ１５がＮであるときはＡ８９とＡ９０は一緒に結合して縮合環構造を形成し得る）；
【化４２】
2014532045.tif 000089
（式中、Ｑ１６はＯ若しくはＳから選択され、Ａ９５は水素原子及びアルキル基から選択され；Ａ９６は水素原子及び一価有機基から選択され；Ａ９７及びＡ９８は独立して水素原子及び一価有機基から選択され、但しＡ９７とＡ９８は一緒に結合して縮合複素環式構造を形成し得る）；
【化４３】
2014532045.tif 000090
（式中、Ｑ９はＯＨ、ＮＡ６１Ａ６２若しくはＰＡ６３Ａ６４から選択され；Ｑ１０はＯＡ６５若しくはＮＡ６１Ａ６２から選択され、Ａ６１、Ａ６２、Ａ６３及びＡ６４はそれぞれ独立して選択された一価有機基であり；Ａ６５は一価有機基及び水素原子から選択され；Ａ５９及びＡ６０はそれぞれ独立して一価有機基及び水素原子から選択される）；
【化４４】
2014532045.tif 000091
（式中、Ａ１２９は一価有機基であり；Ａ１３０は水素原子、一価有機基若しくはハロゲン原子から選択され；Ｑ１８はＯ若しくはＳから選択され；Ｑ１９はＣＡ１３１Ａ１３２ＯＨ、ＮＡ１３３Ａ１３４、若しくは
【化４５】
2014532045.tif 000092
から選択され、Ａ１３１、Ａ１３２、Ａ１３３及びＡ１３４は独立して水素原子及び一価炭化水素基から選択され；Ａ１３５はアリール基であり；＊は結合点を指す）；
【化４６】
2014532045.tif 000093
（式中、Ａ９９〜Ａ１０４はそれぞれ独立して水素原子及び一価有機基から選択され、但しＡ９９及びＡ１０４はメシチルではなく；但しＡ１０１及びＡ１０４は結合して二重結合を形成し得る）；又は
【化４７】
2014532045.tif 000094
の一つを有する、方法。
【請求項８】
（１）Ｆｅ前駆体を含む成分及びリガンドを含む成分を混合し、それにより反応生成物を製造することを含む方法であって、
前記Ｆｅ前駆体が式（ｉ）Ｆｅ−Ａ２（式中、各Ａは独立して一価有機基である）を有し、並びに
前記リガンドが以下の一般式（１）、（３）、（７）、（９）〜（１２）、（１９）、（２８）、（３１）、（３２）、（４１）、（４４）、（５１）、（６５）、及び（６８）〜（７７）：
【化４８】
2014532045.tif 000095
（式中、ＱはＮ、Ｏ、Ｐ、若しくはＳから選択され；ｘはＱの原子価−２であり；Ａ１、Ａ２、Ａ３、Ａ４、Ａ５、及びＡ６はそれぞれ独立して一価有機基、水素原子、ハロゲン原子、若しくは一価無機ヘテロ原子含有基から選択され；但しＡ２はＯＨでなく；但しＡ３はトリフルオロメチルフェニルではなく；但しＡ５とＡ４、及び／又はＡ４とＡ６の一方若しくは両方が一緒に結合して縮合環構造を形成し得る）；
【化４９】
2014532045.tif 000096
【化５０】
2014532045.tif 000097
（式中、Ｑ１はＯ、Ｎ、若しくはＳから選択され；Ａ１１及びＡ１３はＨであり；Ａ７〜Ａ１０はそれぞれ独立して一価有機基、水素原子、ハロゲン原子、若しくは一価無機へテロ原子含有基から選択され；Ａ１２は水素原子、ハロゲン原子、若しくは一価有機基から選択され；Ａ１４は独立して水素原子、ハロゲン原子、及びＢｕ、Ｐｈ、若しくはトルイル以外の一価有機基から選択され；但しＡ７〜Ａ１０のいずれかが一緒に結合して縮合環構造を形成し得る）；
【化５１】
2014532045.tif 000098
（式中、Ｑ４はＮ、Ｏ、若しくはＳから選択され；Ａ１６〜Ａ３７はそれぞれ独立して一価有機基、水素原子、ハロゲン原子、若しくは一価無機ヘテロ原子含有基から選択され；但しＡ３３はメトキシではなく；但しＱ４がＮであるときは、Ａ２６はＨであり、Ａ２７はＣ６Ｈ４ＯＭｅではない）；
【化５２】
2014532045.tif 000099
（式中、各Ａ９４は独立して水素原子、一価有機基、ハロゲン原子、及び一価無機ヘテロ原子含有基から選択され；但し複数のＡ９４のいずれかが一緒に結合して縮合環構造を形成し得；Ｑ１５はＳ若しくはＮから選択され、但しＱ１５がＳであるときはＡ８９は存在せず、Ａ９０はフェニル若しくはジメチルフェニル以外の一価有機基であり；但しＱ１５がＮであるときはＡ８９及びＡ９０はそれぞれ独立してジブチルフェニル若しくはジブチルフェノール以外の選択された一価有機基であり；但しＱ１５がＮであるときはＡ８９とＡ９０は一緒に結合して縮合環構造を形成し得る）；
【化５３】
2014532045.tif 000100
（式中、Ｑ１６はＯ若しくはＳから選択され、Ａ９５は水素原子及びアルキル基から選択され；Ａ９６は水素原子及び一価有機基から選択され；Ａ９７及びＡ９８は独立して水素原子及び一価有機基から選択され、但しＡ９７とＡ９８は一緒に結合して縮合複素環式構造を形成し得る）
【化５４】
2014532045.tif 000101
（式中、Ｑ９はＯＨ、ＮＡ６１Ａ６２若しくはＰＡ６３Ａ６４から選択され；Ｑ１０はＯＡ６５若しくはＮＡ６１Ａ６２から選択され、Ａ６１、Ａ６２、Ａ６３及びＡ６４はそれぞれ独立して選択された一価有機基であり；Ａ６５は一価有機基及び水素原子から選択され；Ａ５９及びＡ６０はそれぞれ独立して一価有機基及び水素原子から選択される）；
【化５５】
2014532045.tif 000102
（式中、Ａ１２９は一価有機基であり；Ａ１３０は水素原子、一価有機基若しくはハロゲン原子から選択され；Ｑ１８はＯ若しくはＳから選択され；Ｑ１９はＣＡ１３１Ａ１３２ＯＨ、ＮＡ１３３Ａ１３４、若しくは
【化５６】
2014532045.tif 000103
から選択され、Ａ１３１、Ａ１３２、Ａ１３３及びＡ１３４は独立して水素原子及び一価炭化水素基から選択され；Ａ１３７はアリール基であり；＊は結合点を指す）；
【化５７】
2014532045.tif 000104
（式中、Ｑ１７はＯＡ１１１及びＮＨＡ１１２から選択され、Ａ１１１及びＡ１１２はそれぞれ独立して水素原子及びアルキル基から選択され；Ａ１０５〜Ａ１１０は独立して水素原子及び一価有機基から選択され；但しＡ１０６とＡ１０７は一緒に結合して縮合環構造を形成し得る）；
【化５８】
2014532045.tif 000105
（式中、Ａ１３６〜Ａ１４０はそれぞれ独立して水素原子及び一価有機基から選択され；Ｑ２０はＯ若しくはＳから選択され；Ｑ２１はＯＡ１４１、ＳＡ１４２、ＮＡ１４３Ａ１４４から選択され、Ａ１４１〜Ａ１４４はそれぞれ独立して水素原子及び一価有機基から選択される）；又は
【化５９】
2014532045.tif 000106
の一つを有する、方法。
【請求項９】
更に（２）前記反応生成物を還元剤と混合することを含む、請求項７又は８に記載の方法。
【請求項１０】
前記反応生成物がＦｅ−リガンド錯体並びに前記Ｆｅ前駆体と前記リガンドとの反応の又はそのときの副反応の副生成物を含む、請求項１〜９のいずれか一項に記載の方法。
【請求項１１】
更に前記副生成物の全て又は一部を除去することを含む、請求項１０に記載の方法。
【請求項１２】
更に前記方法により製造された生成物をヒドロシリル化触媒として使用することを含む、請求項１〜１１のいずれか一項に記載の方法。
【請求項１３】
（Ａ）請求項１〜３のいずれか一項に記載の方法によって製造された生成物、
（Ｂ）ヒドロシリル化反応を起こすことのできる脂肪族不飽和有機基を１分子当たり平均１個以上有する脂肪族不飽和化合物、及び
（Ｃ）ポリオルガノ水素シロキサン
を含む組成物。
【請求項１４】
（Ａ）請求項４〜９のいずれか一項に記載の方法によって製造された生成物、
（Ｂ）ヒドロシリル化反応を起こすことのできる脂肪族不飽和有機基を１分子当たり平均１個以上有する脂肪族不飽和化合物、及び
（Ｃ）式Ｒ４ｅＳｉＨｆ（式中、下付き文字ｅは０、１、２、又は３であり、下付き文字ｆは１、２、３、又は４であり、但し（ｅ＋ｆ）の合計が４であり、各Ｒ４が独立してハロゲン原子又は一価有機基である）のシラン
を含む組成物。
【請求項１５】
前記組成物が更に、成分（Ａ）、（Ｂ）、及び（Ｃ）と異なり、（Ｄ）スペーサー、（Ｅ）増量剤、可塑剤、又はそれらの組み合わせ、（Ｆ）充填剤、（Ｇ）充填剤処理剤、（Ｈ）殺生物剤、（Ｉ）安定剤、（Ｊ）難燃剤、（Ｋ）表面改質剤、（Ｌ）鎖延長剤、（Ｍ）末端封鎖剤、（Ｎ）融剤、（Ｏ）老化防止添加剤、（Ｐ）顔料、（Ｑ）酸受容体、（Ｒ）レオロジー添加剤、（Ｓ）溶媒、（Ｔ）界面活性剤、（Ｕ）腐食防止剤、及びそれらの組み合わせからなる群から選択された、１種以上の追加成分を含む、請求項１３又は１４に記載の組成物。
【請求項１６】
前記組成物を製造するために、
成分（Ａ）、（Ｂ）、及び（Ｃ）を含む成分を混合し；又は
成分（Ａ）及び（Ｂ）、並びに任意に（Ｄ）、（Ｅ）、（Ｆ）、（Ｇ）、（Ｈ）、（Ｉ）、（Ｊ）、（Ｋ）、（Ｌ）、（Ｍ）、（Ｎ）、（Ｏ）、（Ｐ）、（Ｑ）、（Ｒ）、（Ｓ）、（Ｔ）、及び（Ｕ）の１種以上を含む成分を混合して硬化剤を生成し、成分（Ｂ）及び（Ｃ）、並びに任意に（Ｄ）、（Ｅ）、（Ｆ）、（Ｇ）、（Ｈ）、（Ｉ）、（Ｊ）、（Ｋ）、（Ｌ）、（Ｍ）、（Ｎ）、（Ｏ）、（Ｐ）、（Ｑ）、（Ｒ）、（Ｓ）、（Ｔ）、及び（Ｕ）の１種以上を含む成分を混合してベースを生成し、並びに硬化剤とベースを混合する；
ことを含む、請求項１３〜１５のいずれか一項に記載の組成物を製造する方法。
【請求項１７】
請求項１３〜１５のいずれか一項に記載の組成物の反応生成物。
【発明の詳細な説明】
【背景技術】
【０００１】
ヒドロシリル化反応を触媒する触媒は当技術分野で公知であり、市販されている。そのような従来のヒドロシリル化触媒は白金、ロジウム、ルテニウム、パラジウム、オスミウム、及びイリジウムから選択された金属であってよい。あるいは、ヒドロシリル化触媒はそのような金属の化合物、例えば塩化白金酸、塩化白金酸六水和物、二塩化白金、及び低分子量オルガノポリシロキサンとの当該化合物の錯体、又はマトリックス若しくはコア／シェルタイプ構造中にマイクロカプセル化した白金化合物であってもよい。白金と低分子量オルガノポリシロキサン体としては、白金との１，３−ジエテ二ル−１，１，３，３−テトラメチルジシロキサン錯体が挙げられる。これらの錯体は、樹脂マトリックス中にマイクロカプセル化されてもよい。例示的ヒドロシリル化触媒は、米国特許第３，１５９，６０１号、同第３，２２０，９７２号、同第３，２９６，２９１号、同第３，４１９，５９３号、同第３，５１６，９４６号、同第３，８１４，７３０号、同第３，９８９，６６８号、同第４，７８４，８７９号、同第５，０３６，１１７号及び同第５，１７５，３２５号並びに欧州特許第０  ３４７  ８９５  Ｂ号に記載されている。マイクロカプセル化されたヒドロシリル化触媒及びこれらの製造方法は、米国特許第４，７６６，１７６号及び同第５，０１７，６５４号に例示されるとおり、当技術分野において公知である。
【発明の概要】
【発明が解決しようとする課題】
【０００２】
これらのヒドロシリル化触媒は、非常に高価であるという欠点を抱えている。これらのヒドロシリル化触媒中の金属の一部は入手するのが困難でもあり得、これらのヒドロシリル化触媒の一部は製造するのが困難であり得る。産業において、上述の従来のヒドロシリル化触媒を、より安価である及び／又はより容易に入手できる代替物に代えることの必要性がある。
【課題を解決するための手段】
【０００３】
鉄前駆体（Ｆｅ前駆体）及びリガンド（ligand）を含む成分の反応生成物、並びにその反応生成物の製造法が開示される。ヒドロシリル化反応によって反応生成物を生成することができる組成物は、この反応生成物及びヒドロシリル化反応を起こすことができる脂肪族不飽和有機基を１分子当たり平均１個以上有する脂肪族不飽和化合物を含む。脂肪族不飽和化合物がケイ素結合水素原子を含有しないときは、組成物は更に１分子当たり平均１個以上のケイ素結合水素原子を有するＳｉＨ官能性化合物を含む。
【発明を実施するための形態】
【０００４】
全ての量、比率、及びパーセンテージは、特に記載のない限り、重量による。冠詞「ａ」、「ａｎ」、及び「ｔｈｅ」はそれぞれ、明細書の文脈により特に示されない限り、１つ以上を指す。範囲の開示には、範囲それ自体及びその中に包含される任意の数も端点も含まれる。例えば、２．０〜４．０の範囲の開示には、２．０〜４．０の範囲だけでなく、２．１、２．３、３．４、３．５、及び４．０の個々の数もその範囲に包含される任意の他の数と同じようにも含まれる。更に、例えば２．０〜４．０の範囲の開示には、例えば２．１〜３．５、２．３〜３．４、２．６〜３．７、及び３．８〜４．０の部分集合もその範囲に包含される任意の他の部分集合も含まれる。同様に、マーカッシュ群の開示には、群全体と、その中に包含される任意の個々のメンバー及びサブグループも含まれる。例えば、マッカーシュ群としての、水素原子、アルキル基、アリール基、又はアラルキル基、の開示は、メンバーのアルキルを個別に、サブグループのアルキル及びアリール、並びにそこに包含される他の任意の個別のメンバー及びサブグループを含む。
【０００５】
「アルキル」は、非環式、分岐状又は非分岐状、飽和一価炭化水素基を意味する。アルキルはメチル、エチル、プロピル（例；イソプロピル及び／又はｎ−プロピル）、ブチル（例；イソブチル、ｎ−ブチル、ｔｅｒｔ−ブチル及び／又はｓｅｃ−ブチル）、ペンチル（例；イソペンチル、ネオペンチル、及び／又はｔｅｒｔ−ペンチル）、ヘキシル、ヘプチル、オクチル、ノニル、及びデシル、並びに炭素原子６個以上の分岐状飽和一価炭化水素基によって例示されるが、それらに限定されることはない。
【０００６】
「アリール」は環状、完全不飽和の炭化水素基を意味する。アリールは、シクロペンタジエニル、フェニル、アントラセニル、及びナフチルによって例示されるが、それらに限定されることはない。単環アリール基は５〜９個の炭素原子、あるいは６〜７個の炭素原子、あるいは５〜６個の炭素原子を有することができる。多環アリール基は１０〜１７個の炭素原子、あるいは１０〜１４個の炭素原子、あるいは１２〜１４個の炭素原子を有することができる。
【０００７】
「アラルキル」は側鎖及び／若しくは末端アリール基を有するアルキル基又は側鎖アルキル基を有するアリール基を意味する。例示的アラルキル基としては、トリル、キシリル、ベンジル、フェニルエチル、フェニルプロピル、及びフェニルブチルが挙げられる。
【０００８】
「炭素環」及び「炭素環式」はそれぞれ、炭化水素環を意味する。炭素環は単環式であってもよく、あるいは、縮合、架橋又はスピロ多環であってもよい。単環式炭素環は、３〜９個の炭素原子、あるいは４〜７個の炭素原子、あるいは５〜６個の炭素原子を有し得る。多環式炭素環は、７〜１７個の炭素原子、あるいは７〜１４個の炭素原子、あるいは９〜１０個の炭素原子を有し得る。炭素環は、飽和であっても又は部分不飽和であってもよい。
【０００９】
「シクロアルキル」は飽和炭素環を意味する。単環式シクロアルキル基は、シクロブチル、シクロペンチル及びシクロヘキシルによって例示される。
【００１０】
「ハロゲン化炭化水素」は、炭素原子に結合した水素原子１個以上が本式にハロゲン原子で置換された炭化水素を意味する。ハロゲン化炭化水素基としては、ハロアルキル基、ハロゲン化炭素環基及びハロアルケニル基が挙げられる。ハロアルキル基としては、トリフルオロメチル（ＣＦ３）、フルオロメチル、トリフルオロエチル、２−フルオロプロピル、３，３，３−トリフルオロプロピル、４，４，４−トリフルオロブチル、４，４，４，３，３−ペンタフルオロブチル、５，５，５，４，４，３，３−へプタフルオロペンチル、６，６，６，５，５，４，４，３，３−ノナフルオロヘキシル、及び８，８，８，７，７−へプタフルオロオクチルなどのフッ素化アルキル基、並びにクロロメチル及び３−クロロプロピルなどの塩素化アルキル基が挙げられる。ハロゲン化炭素環基としては、２，２−ジフルオロシクロプロピル、２，３−ジフルオロシクロブチル、３，４−ジフルオロシクロヘキシル及び３，４−ジフルオロ−５−メチルシクロヘプチルなどのフッ素化シクロアルキル基、並びに、２，２−ジクロロシクロプロピル、２，３−ジクロロシクロペンチルなどの塩素化シクロアルキル基が挙げられる。ハロアルケニル基としては、塩化アリルが挙げられる。
【００１１】
「へテロ原子」は、炭素を除く、ｈｔｔｐ：／／ｗｗｗ．ｉｕｐａｃ．ｏｒｇ／ｆｉｌｅａｄｍｉｎ／ｕｓｅｒ＿ｕｐｌｏａｄ／ｎｅｗｓ／ＩＵＰＡＣ＿Ｐｅｒｉｏｄｉｃ＿Ｔａｂｌｅ−１Ｊｕｎ１２．ｐｄｆのＩＵＰＡＣ元素周期表の１３〜１７族の元素のいずれかを意味する。「へテロ原子」としては、例えば、Ｎ、Ｏ、Ｐ、Ｓ、Ｂｒ、Ｃｌ、Ｆ及びＩが挙げられる。
【００１２】
「ヘテロ原子含有基」は、炭素原子を含む有機基を意味し、かつ少なくとも１個のヘテロ原子を含む。へテロ原子含有基は、例えば一種以上のアシル、アミド、アミン、カルボキシル、シアノ、エポキシ、ヒドロカルボノキシ（hydrocarbonoxy）、イミノ、ケトン、ケトキシム、メルカプト、オキシム、及び／又はチオールを含む。例えば、ヘテロ原子含有基が１個以上のハロゲン原子を含有するときは、このヘテロ原子を含有する基は、上記のハロゲン化炭化水素基であり得る。あるいは、ヘテロ原子が酸素であるときは、このヘテロ原子を含有する基は、アルコキシ基又はアルキルアルコキシ基などのヒドロカルボノキシ基であり得る。
【００１３】
「無機へテロ原子含有基」は少なくとも１個のヘテロ原子及び少なくとも１個の水素又は異なるヘテロ原子を含む基を意味する。ヘテロ原子含有基としては、例えば１種以上のアミン、ヒドロキシル、イミノ、ニトロ、オキソ、スルホニル及び／又はチオールが挙げられ得る。
【００１４】
「ヘテロアルキル」基は、少なくとも１個のヘテロ原子も含む、非環式の、分岐状又は非分岐状、飽和一価炭化水素基を意味する。「ヘテロアルキル」としては、少なくとも１個の炭素原子がＮ、Ｏ、Ｐ又はＳなどのヘテロ原子で置換された、ハロアルキル基及びアルキル基が挙げられ、例えば、ヘテロ原子がＯであるときは、ヘテロアルキル基はアルコキシ基であり得る。
【００１５】
「複素環」及び「複素環式」はそれぞれ、環内で炭素原子と１個以上のヘテロ原子を含む環基を意味する。複素環内のヘテロ原子は、Ｎ、Ｏ、Ｐ、Ｓ又はそれらの組み合わせであり得る。複素環は単環式であってもよく、あるいは、縮合、架橋又はスピロ多環であってもよい。単環式複素環は、環内に３〜９個のメンバー原子、あるいは４〜７個のメンバー原子、あるいは５〜６個のメンバー原子を有し得る。多環式複素環は、環内に７〜１７個のメンバー原子、あるいは７〜１４個のメンバー原子、あるいは９〜１０個のメンバー原子を有し得る。複素環は、飽和であっても又は部分的不飽和であってもよい。
【００１６】
「複素芳香族」は、環内で炭素原子と１個以上のヘテロ原子を含む完全不飽和環含有基を意味する。単環式複素芳香族基は、５〜９個のメンバー原子、あるいは６〜７個のメンバー原子、あるいは５〜６個のメンバー原子を有し得る。多環式複素芳香族基は、１０〜１７個のメンバー原子、あるいは１０〜１４個のメンバー原子、あるいは１２〜１４個のメンバー原子を有し得る。
【００１７】
複素芳香族としては、ピリジルなどのヘテロアリール基が挙げられる。複素芳香族としては、ヘテロアラルキル、すなわち、側鎖及び／又は末端ヘテロアリール基を有するアルキル基、又は側鎖アルキル基を有するヘテロアリール基が挙げられる。例示的ヘテロアラルキル基としては、メチルピリジル及びジメチルピリジルが挙げられる。
【００１８】
本明細書で使用される略称は、以下のように定義される。略称「ｃＰ」はセンチポイズを意味し、「ｃＳｔ」はセンチストークスを意味する。「ＤＰ」は重合度を意味する。「ＦＴＩＲ」は、フーリエ変換赤外分光法を意味する。「ＧＣ」はガスクロマトグラフィーを意味する。「ＧＰＣ」は、ゲル透過クロマトグラフィーを意味する。「Ｍｎ」は、数平均分子量を意味する。Ｍｎは、ＧＰＣを使用して測定され得る。「Ｍｗ」は、重量平均分子量を意味する。「ＮＭＲ」は、核磁気共鳴を意味する。「Ｐａ・ｓ」はパスカル秒を意味し、「ｐｐｍ」は１００万分の１を意味する。「ＣＯＤ」はシクロオクタジエニルを意味する。「Ｅｔ」は、エチルを意味する。「Ｍｅ」は、メチルを意味する。「Ｐｈ」は、フェニルを意味する。「Ｐｒ」はプロピルを意味し、ｉＰｒ及びｎＰｒといった様々な構造を包含する。「ｉＰｒ」は、イソプロピルを意味する。「ｎＰｒ」は、ノルマルプロピルを意味する。「Ｂｕ」は、ブチルを意味し、ｎＢｕ、ｓｅｃ−ブチル、ｔＢｕ及びｉＢｕといった様々な構造を包含する。「ｉＢｕ」は、イソブチルを意味する。「ｎＢｕ」は、ノルマルブチルを意味する。「ｔＢｕ」は、ｔｅｒｔ−ブチルを意味する。「ＡｃＡｃ」はアセチルアセトナートを意味する。「２−ＥＨＡ」は２−エチルヘキサノアートを意味する。「ＯＡｃ」はアセタートを意味する。「Ｈｅｘ」はヘキセニルを意味する。「ＴＨＦ」はテトラヒドロフランを意味する。「Ｖｉ」はビニルを意味する。
【００１９】
「Ｍ単位」は式Ｒ３ＳｉＯ１／２を有するシロキサン単位（式中、各Ｒは独立して一価の原子又は有機基を示す）を意味する。「Ｄ単位」は式Ｒ２ＳｉＯ２／２を有するシロキサン単位（式中、各Ｒは独立して一価の原子又は基を示す）を意味する。「Ｔ単位」は式ＲＳｉＯ３／２を有するシロキサン単位（式中、各Ｒは独立して一価の原子又は基を示す）を意味する。「Ｑ単位」は式ＳｉＯ４／２を有するシロキサン単位を意味する。
【００２０】
「非官能性」は、成分がヒドロシリル化反応に関与する脂肪族不飽和置換基又はケイ素結合水素原子を有していないことを意味する。
【００２１】
「含まない」とは、組成物が検出不能な量の成分を含有している、又は組成物が、成分を除外した同じ組成物と比較して、実施例セクションでの記載により測定されたＧＣ測定値を変化させるに不十分な量の成分を含有していることを意味する。例えば、本明細書に記載の組成物は、白金触媒を含まないものであり得る。「白金触媒を含まない」とは、組成物が、組成物中他の成分の不飽和基のヒドロシリル化反応を触媒することのできる白金触媒を検出不能な量で含有している、又は白金触媒を除外した同じ組成物と比較して、実施例セクションでの記載により測定されたＧＣ測定値を変化させるに不十分な量の白金触媒を含有していることを意味する。組成物は従来の金属触媒を含まなくてもよい。「金属触媒を含まない」とは、組成物がＰｔ、Ｒｈ、Ｒｕ、Ｐｄ、Ｏｓ、及びＩｒから選択される金属若しくは組成物中他の成分の不飽和基のヒドロシリル化反応を触媒することのできるそのような金属の化合物を検出不能な量で含有している、又は組成物が、従来の金属触媒を除外した同じ組成物と比較して、実施例セクションでの記載により測定されたＧＣ測定値を変化させるに不十分な量の従来金属触媒を含有していることを意味する。あるいは、本明細書に記載される組成物は、ヒドロシリル化反応触媒を含まなくてもよい（すなわち、本明細書で記載された成分（Ａ）以外の、以下に記載される成分（Ｂ）の脂肪族不飽和基のヒドロシリル化反応を触媒することのできる任意の成分を含まない）。
【００２２】
ヒドロシリル化反応により反応できる少なくとも１種の成分を有する組成物（組成物）は、以下のものを含む：
（Ａ）Ｆｅ含有ヒドロシリル化反応触媒；及び
（Ｂ）ヒドロシリル化反応を起こすことのできる脂肪族不飽和有機基を１分子当たり平均１個以上有する脂肪族不飽和化合物。
理論に束縛されるものではないが、Ｍ含有ヒドロシリル化反応触媒は、組成物のヒドロシリル化反応を触媒するのに有効と特徴付けられると考えられる。組成物のヒドロシリル化反応は反応生成物を製造する。反応生成物はシラン、ガム、ゲル、ラバー、及び樹脂からなる群から選択される形状を有することができる。
【００２３】
成分（Ｂ）がケイ素結合水素原子を含有しないときは、組成物は、成分（Ａ）及び（Ｂ）と異なる、成分（Ｃ）１分子当たり平均１個以上のケイ素結合水素原子を有するＳｉＨ官能性化合物を更に含む。
【００２４】
組成物は更に任意に、上記の成分（Ａ）、成分（Ｂ）、及び成分（Ｃ）と異なる、１種以上の追加成分を含む。適した追加成分として、（Ｄ）スペーサー；（Ｅ）増量剤、可塑剤又はそれらの組み合わせ；（Ｆ）充填剤；（Ｇ）充填剤処理剤；（Ｈ）殺生物剤；（Ｉ）安定剤；（Ｊ）難燃剤；（Ｋ）表面改質剤；（Ｌ）鎖延長剤；（Ｍ）末端封鎖剤；（Ｎ）融剤；（Ｏ）老化防止添加剤；（Ｐ）顔料；（Ｑ）酸受容体；（Ｒ）レオロジー添加剤；（Ｓ）溶媒；（Ｔ）界面活性剤；（Ｕ）腐食防止剤、並びにそれらの組み合わせが挙げられる。
【００２５】
成分（Ａ）はＦｅ含有ヒドロシリル化反応触媒である。Ｆｅ含有ヒドロシリル化反応触媒は、Ｆｅ前駆体とリガンドとの反応生成物を含み、また同反応生成物で製造される。理論に束縛されるものではないが、この反応生成物はＦｅ−リガンド錯体を含むと考えられる。Ｆｅ前駆体はＦｅ−リガンド錯体と異なる。Ｆｅ前駆体は、Ｆｅ前駆体とリガンドとの反応生成物とは異なる。
【００２６】
Ｆｅ前駆体は一般式（ｉ）：Ｆｅ−Ａ２を有する金属化合物であり、式中
各Ａは独立して置換可能な置換基である。理論に束縛されるものではないが、１種以上の実例のＡがＦｅからリガンドで置換され、Ｆｅ−リガンド錯体を生成すると考えられる。理論に束縛されるものではないが、１種以上の実例のグループＡが、Ｆｅ前駆体とリガンド間の錯化反応により置換され、Ｆｅ−リガンド錯体を生成すると考えられる。下付き文字ｘが１より大きいときは、各実例の、一般式（ｉ）のＡは同じでも異なってもよい。Ａの例としてハロゲン原子及び一価有機基が挙げられる。一価有機基は、一価炭化水素基又は一価ヘテロ原子含有基であってもよい。一価ヘテロ原子含有基として、アミノ基、ハロゲン化炭化水素基、シラザン基、カルボキシレート基、カルボキシルエステル基、カルボニル基、ヒドロカルボノキシ基、スルホネートエステル基、スルホニルイミド基、アセタート基、及びシアノ基により例示される。
【００２７】
一般式（ｉ）中のＡに関するハロゲン原子の例として、Ｂｒ、Ｃｌ、又はＩが挙げられる。Ａに関する一価ハロゲン化炭化水素基の例としては、ハロアルキル基、例えばＣＦ３、フルオロメチル、トリフルオロエチル、２−フルオロプロピル、３，３，３−トリフルオロプロピル、４，４，４−トリフルオロブチル、４，４，４，３，３−ペンタフルオロブチル、５，５，５，４，４，３，３−へプタフルオロペンチル、６，６，６，５，５，４，４，３，３−ノナフルオロヘキシル、及び８，８，８，７，７−へプタフルオロオクチルなどのフッ素化アルキル基；並びにクロロメチル及び３−クロロプロピルなどの塩素化アルキル基；並びにハロゲン化炭素環式基、例えば２，２−ジフルオロシクロプロピル、２，３−ジフルオロシクロブチル、３，４−ジフルオロシクロヘキシル、及び３，４−ジフルオロ−５−メチルシクロヘプチルなどのフッ素化シクロアルキル基及び２，２−ジクロロシクロプロピル、２，３−ジクロロシクロペンチルなどの塩素化シクロアルキル基；並びに塩化アリルなどのハロアルケニル基が挙げられる。
【００２８】
一般式（ｉ）中のＡに関する一価炭化水素基の例としては、以下に限定されないが、アルキル、アルケニル、炭素環、アリール、及びアラルキルが挙げられる。アルキル基はＭｅ、Ｅｔ、Ｐｒ、Ｂｕ、ペンチル、ヘキシル、ヘプチル、エチルヘキシル、オクチル、デシル、ドデシル、ウンデシル、及びオクタデシルによって例示される。アルケニル基はＶｉ、アリル、プロペニル、及びＨｅｘによって例示される。炭素環基は、飽和炭素環基、例えばシクロペンチル及びシクロヘキシルなどのシクロアルキル、又は不飽和炭素環基、例えばシクロペンタジエニル、シクロヘキセニル、若しくはシクロオクタジエニルなどのシクロアルケニルによって例示される。アリール基はＰｈ、トリル、キシリル、メシチル、及びナフチルによって例示される。アラルキル基はベンジル及び２−フェニルエチルによって例示される。
【００２９】
一般式（ｉ）中のＡに関するアミノ基の例は式−ＮＡ’２（式中、各Ａ’は独立して水素原子又は一価炭化水素基である）を有する。Ａ’に関する一価炭化水素基の例としては、以下に限定されないが、Ｍｅ、Ｅｔ、Ｐｒ、Ｂｕ、ペンチル、ヘキシル、ヘプチル、エチルヘキシル、オクチル、デシル、ドデシル、ウンデシル、及びオクタデシルなどのアルキル；ビニル、アリル、プロペニル、及びＨｅｘなどのアルケニル；飽和炭素環基、例えばシクロペンチル及びシクロヘキシルなどのシクロアルキル、又はシクロペンタジエニル又はシクロオクタジエニルなどの不飽和炭素環基によって例示される炭素環基；Ｐｈ、トリル、キシリル、メシチル、及びナフチルなどのアリール；並びにベンジル若しくは２−フェニルエチルなどのアラルキルが挙げられる。あるいは、各Ａ’は、水素原子又はＭｅ又はＥｔなどの１〜４個の炭素原子のアルキル基であってもよい。
【００３０】
あるいは、一般式（ｉ）中の各Ａは、シラザン基であってもよい。
【００３１】
あるいは、一般式（ｉ）中の各Ａは、カルボキシルエステル基であってもよい。Ａに関する適するカルボキシルエステル基の例としては、以下に限定されないが、ＯＡｃ、エチルヘキサノアート（例えば２−ＥＨＡ）、ネオデカノアート、オクタノエート、及びステアラートが挙げられる。
【００３２】
一般式（ｉ）中のＡに関する一価ヒドロカルボノキシ基の例は式−Ｏ−Ａ”（式中Ａ”は一価炭化水素基である）を有することができる。Ａ”に関する一価炭化水素基の例としては、以下に限定されないが、Ｍｅ、Ｅｔ、Ｐｒ、Ｂｕ、ペンチル、ヘキシル、ヘプチル、エチルヘキシル、オクチル、デシル、ドデシル、ウンデシル、及びオクタデシルなどのアルキル；Ｖｉ、アリル、プロペニル、及びＨｅｘなどのアルケニル；シクロペンチル及びシクロヘキシルなどのシクロアルキル；Ｐｈ、トリル、キシリル、メシチル、及びナフチルなどのアリール；ベンジル又は２−フェニルエチルなどのアラルキルが挙げられる。あるいは、各Ａ”はアルキル基、例えばＭｅ、Ｅｔ、ｎＰｒ、ｉＰｒ、ｎＢｕ、ｉＢｕ、又はｔＢｕであってもよい。あるいは、各Ａ”はアルキル基でよく、あるいは、各Ａ”はＥｔ、ｉＰｒ若しくはｎＰｒなどのＰｒ、又はＢｕであってもよい。
【００３３】
あるいは、一般式（ｉ）中の各Ａはアルキル基、例えばＭｅ、Ｅｔ、ｎＰｒ、ｉＰｒ、ｎＢｕ、ｉＢｕ、又はｔＢｕであってもよい。あるいは、各Ａは独立してＥｔ、ベンジル、メシチル、Ｐｈ、ＮＥｔ２、ＮＭｅ２、シクロオクタジエン、エトキシド、ｉＰｒ、Ｂｕ、２−ＥＨＡ、エトキシ、プロポキシ、メトキシ、及びカルボニルからなる群から選択され得る。
【００３４】
あるいは、Ｆｅ前駆体は市販の化合物、例えば表１に示されている化合物であってもよい。
【００３５】
【表１】
2014532045.tif 000002
【００３６】
表１において、「Ｓｉｇｍａ−Ａｌｄｒｉｃｈ」はＳｉｇｍａ−Ａｌｄｒｉｃｈ，Ｉｎｃ．（米国ミズーリ州セントルイス）を指し、「Ｇｅｌｅｓｔ」はＧｅｌｅｓｔ，Ｉｎｃ．（ペンシルベニア州モーリスヴィル）を指し、「Ｓｔｒｅｍ」はＳｔｒｅｍ  Ｃｈｅｍｉｃａｌｓ  Ｉｎｃ．（米国マサチューセッツ州ニューベリーポート）を指す。
【００３７】
リガンドはＭに配位する有機化合物である。本明細書一般式において、一価有機基は一価炭化水素基又は一価ヘテロ原子含有基であり得る。一価炭化水素基の例としては、以下に限定されないが、Ｍｅ、Ｅｔ、Ｐｒ、Ｂｕ、ペンチル、又はヘキシルなどのアルキル；ビニル、アリル、プロペニル、及びヘキセニルなどのアルケニル；飽和炭素環基（例えばシクロペンチル及びシクロヘキシルなどのシクロアルキル）、又はシクロペンタジエニル、若しくはシクロオクタジエニルなどの不飽和炭素環基によって例示される炭素環基；Ｐｈ及びナフチルなどのアリール；ベンジル、トリル、キシリル、メシチル又は２−フェニルエチルなどのアラルキルが挙げられる。
【００３８】
一般式中の一価ヘテロ原子含有基の例としてハロゲン化炭化水素基又はヒドロカルボノキシ基が挙げられる。一価ハロゲン化炭化水素基の例としては、フッ素化アルキル基（例；ＣＦ３、フルオロメチル、トリフルオロエチル、２−フルオロプロピル、３，３，３−トリフルオロプロピル、４，４，４−トリフルオロブチル）；及びクロロメチルなどの塩素化アルキル基、などのハロアルキル基が挙げられる。ヒドロカルボノキシ基の例としては、アルコキシ及びアラルキルオキシが挙げられる。アルコキシ基は、ＯＭｅ、ＯＥｔ、ＯＰｒ、及びＯＢｕ；あるいはＯＭｅによって例示される。アラルキルオキシ基は、フェニルメトキシ及びフェニルエトキシによって例示される。あるいは、一価へテロ原子含有基は、環内の炭素原子に結合した１個以上の置換基を有するアリール基又はアラルキル基であってもよく、ここで１個以上の置換基はへテロ原子、例えば、上記のアラルキルオキシ、又は
【化１】
2014532045.tif 000003
などの基（式中、＊は連結点を示す）を含有する。
【００３９】
リガンドは一般式（１）〜（７７）を有し得る。ある種のリガンドを包含する例示的種々の属の具体例が以下に記載される。
【００４０】
ある実施態様において、リガンドは一般式（１）：
【化２】
2014532045.tif 000004
（式中、ＱはＮ、Ｏ、Ｐ、又はＳから選択され；ｘはＱの原子価−２であり；Ａ１、Ａ２、Ａ３、Ａ４、Ａ５、及びＡ６はそれぞれ独立して一価有機基、水素原子、ハロゲン原子、又は一価無機ヘテロ原子含有基から選択され；但しＡ２はＯＨでなく；但しＡ３はトリフルオロメチルフェニルではなく；但しＡ５とＡ４、及び／又は、Ａ４とＡ６の一方若しくは両方が一緒に結合して縮合環構造を形成し得る）を有する。
【００４１】
あるいは、リガンドは一般式（３）：
【化３】
2014532045.tif 000005
（式中、Ｑ１はＯ、Ｎ、又はＳから選択され；Ａ１１及びＡ１３はＨであり；Ａ７〜Ａ１０はそれぞれ独立して一価有機基、水素原子、ハロゲン原子、又は一価無機へテロ原子含有基から選択され；Ａ１２は水素原子、ハロゲン原子、又は一価有機基から選択され；Ａ１４は独立して水素原子、ハロゲン原子、及びＢｕ、Ｐｈ、又はトルイル以外の一価有機基から選択され；但しＡ７〜Ａ１０のいずれかが一緒に結合して縮合環構造を形成し得る）を有してもよい。
【００４２】
あるいは、リガンドは一般式（５）
【化４】
2014532045.tif 000006
（式中、Ｑ２はＮ又はＰから選択され；Ｑ３はＮＨＡ２３又はＰＡ２４Ａ２５から選択され、Ａ２３はアルキル基、アリール基、又は水素原子から選択され、Ａ２４及びＡ２５はそれぞれ独立してアルキル基及びフェニル基から選択され；Ａ１５〜Ａ２２はそれぞれ独立して一価有機基、水素原子、又は一価無機ヘテロ原子含有基から選択され；但しＡ１６とＡ１７、及び／又はＡ２０とＡ２１の一方若しくは両方が結合して二重結合を形成し得；但しＡ１５とＡ１８、及び／又はＡ１７とＡ１８の一方若しくは両方が一緒に結合して縮合環構造を形成し得；但しＡ１９、Ａ２０、Ａ２１、及びＡ２２のいずれかが結合して二重結合又は縮合環構造を形成し得る）を有してもよい。
【００４３】
あるいは、リガンドは一般式（１２）：
【化５】
2014532045.tif 000007
（式中、Ｑ４はＮ、Ｏ、又はＳから選択され；Ａ１６〜Ａ３７はそれぞれ独立して一価有機基、水素原子、ハロゲン原子、又は一価無機ヘテロ原子含有基から選択され；但しＡ３３はメトキシではなく；但しＱ４がＮであるときは、Ａ２６はＨであり、Ａ２７はＣ６Ｈ４ＯＭｅではない）を有してもよい。
【００４４】
あるいは、リガンドは一般式（１７）：
【化６】
2014532045.tif 000008
（式中、Ａ３８〜Ａ４１はそれぞれ独立して選択された一価有機基であり；Ｑ５はＯＨ、ＮＨＡ４２、ＰＡ４３Ａ４４、又はＣＯＯＨから選択され、Ａ４２はアルキル基及びアリール基から選択され、Ａ４３及びＡ４４はそれぞれ独立して選択されたアルキル基であり；Ｑ６はＡ４６、Ａ４７、又はＣＯＯＨから選択され、
Ａ４６は一般式：
【化７】
2014532045.tif 000009
を有し、式中、Ｑ７はＰＡ５１Ａ５２から選択され、Ａ５１及びＡ５２はそれぞれ独立して選択されたアルキル基であり；Ａ４７〜Ａ４９はそれぞれ独立して一価有機基及び水素原子から選択され；Ａ５０は一価有機基及び水素原子から選択され、但しＡ５０とＡ４１はメチレン基によって又はＣＡ５３Ａ５４を経由して一緒に結合し得、Ａ５３及びＡ５４はそれぞれ独立して一価有機基及び水素原子から選択され；＊は結合点を指し；
Ａ４７は一般式：
【化８】
2014532045.tif 000010
を有し、Ｑ８はＯＨであり、Ａ５５〜Ａ５８はそれぞれ独立して一価有機基及び水素原子から選択され；ｎは０又は１であり；但しＡ５６とＡ５７は一緒に結合して縮合環を形成し得る）を有してもよい。
【００４５】
あるいは、リガンドは一般式（１９）：
【化９】
2014532045.tif 000011
（式中、Ｑ９はＯＨ、ＮＡ６１Ａ６２又はＰＡ６３Ａ６４から選択され；Ｑ１０はＯＡ６５又はＮＡ６１Ａ６２から選択され、Ａ６１、Ａ６２、Ａ６３、及びＡ６４はそれぞれ独立して選択された一価有機基であり；Ａ６５は一価有機基及び水素原子から選択され；Ａ５９及びＡ６０はそれぞれ独立して一価有機基及び水素原子から選択される）を有してもよい。
【００４６】
あるいは、リガンドは一般式（２１）：
【化１０】
2014532045.tif 000012
（式中、Ａ６６は一価有機基及び水素原子から選択され；Ａ６７及びＡ７１はそれぞれ独立して選択されたアルキル基であり；Ａ６８、Ａ６９、Ａ７０、Ａ７２、Ａ７３、及びＡ７４はそれぞれ独立してアルキル基及びアリール基から選択され；Ｘ−は対イオンであり；但しＡ６８とＡ７２は一緒に結合して縮合環構造を形成し得、但しＡ６９、Ａ７０、Ａ７４、及びＡ７４のいずれかが一緒に結合して縮合環構造を形成し得る）を有してもよい。
【００４７】
あるいは、リガンドは一般式（２３）：
【化１１】
2014532045.tif 000013
（式中、Ａ７５〜Ａ７９はそれぞれ独立して水素原子及び一価有機基から選択され；Ｑ１１及びＱ１２は独立してＮＨＡ８０及びＰＡ８１Ａ８２から選択され、Ａ８０、Ａ８１、及びＡ８２はそれぞれ独立して選択された一価有機基である）を有してもよい。
【００４８】
あるいは、リガンドは一般式（２５）：
【化１２】
2014532045.tif 000014
（式中、Ｑ１３及びＱ１４は独立してＯ及びＮから選択され、但しＱ１３及びＱ１４がＮであるときは、ｎ’は０〜１の整数であり、Ｑ１３及びＱ１４がＯであるときは、ｎ’は１〜２の整数であり、Ｑ１３及びＱ１４がＯであるときは、Ａ８３及びＡ８４は存在せず；Ａ８３及びＡ８６は独立して水素原子及び一価有機基から選択され；Ａ８４及びＡ８５は独立してＮＡ８７Ａ８８から選択され、Ａ８７及びＡ８８は独立して水素原子及びメチル以外の一価有機基から選択される）を有してもよい。
【００４９】
あるいは、リガンドは一般式（４１）：
【化１３】
2014532045.tif 000015
（式中、各Ａ９４は独立して水素原子、一価有機基、ハロゲン原子、及び一価無機ヘテロ原子含有基から選択され；但し複数のＡ９４のいずれかが一緒に結合して縮合環構造を形成し得；Ｑ１５はＳ又はＮから選択され、但しＱ１５がＳであるときはＡ８９は存在せず、Ａ９０はフェニル又はジメチルフェニル以外の一価有機基であり；但しＱ１５がＮであるときはＡ８９及びＡ９０はそれぞれ独立してジブチルフェニル又はジブチルフェノール以外の選択された一価有機基であり；但しＱ１５がＮであるときはＡ８９とＡ９０は一緒に結合して縮合環構造を形成し得る）を有してもよい。
【００５０】
あるいは、リガンドは一般式（４４）：
【化１４】
2014532045.tif 000016
（式中、Ｑ１６はＯ又はＳから選択され、Ａ９５は水素原子及びアルキル基から選択され；Ａ９６は水素原子及び一価有機基から選択され；Ａ９７及びＡ９８は独立して水素原子及び一価有機基から選択され、但しＡ９７とＡ９８は一緒に結合して縮合複素環式構造を形成し得る）を有してもよい。
【００５１】
あるいは、リガンドは一般式（４９）：
【化１５】
2014532045.tif 000017
（式中、Ａ９９〜Ａ１０４はそれぞれ独立して水素原子及び一価有機基から選択され、但しＡ９９及びＡ１０４はメシチルではなく；但しＡ１０１とＡ１０４は結合して二重結合を形成し得る）を有してもよい。
【００５２】
あるいは、リガンドは一般式（５１）：
【化１６】
2014532045.tif 000018
（式中、Ｑ１７はＯＡ１１１及びＮＨＡ１１２から選択され、Ａ１１１及びＡ１１２はそれぞれ独立して水素原子及びアルキル基から選択され；Ａ１０５〜Ａ１１０は独立して水素原子及び一価有機基から選択され；但しＡ１０６とＡ１０７は一緒に結合して縮合環構造を形成し得る）を有してもよい。
【００５３】
あるいは、リガンドは一般式（５４）：
【化１７】
2014532045.tif 000019
（式中、Ａ１１３〜Ａ１１８はそれぞれ独立して水素原子及び一価有機基から選択され；但しＡ１１３とＡ１１４、及び／又はＡ１１７とＡ１１８の一方若しくは両方が一緒に結合して縮合環構造を形成し得る）を有してもよい。
【００５４】
あるいは、リガンドは一般式（５６）：
【化１８】
2014532045.tif 000020
（式中、Ａ１１９〜Ａ１２８はそれぞれ独立して水素原子及び一価有機基から選択される）を有してもよい。
【００５５】
あるいは、リガンドは一般式（６５）：
【化１９】
2014532045.tif 000021
（式中、Ａ１２９は一価有機基であり；Ａ１３０は水素原子、一価有機基又はハロゲン原子から選択され；Ｑ１８はＯ又はＳから選択され；Ｑ１９はＣＡ１３１Ａ１３２ＯＨ、ＮＡ１３３Ａ１３４、又は
【化２０】
2014532045.tif 000022
（式中、Ａ１３１、Ａ１３２、Ａ１３３及びＡ１３４は独立して水素原子及び一価炭化水素基から選択され；Ａ１３５はアリール基であり；＊は結合点を指す）から選択される）を有してもよい。
【００５６】
あるいは、リガンドは一般式（７６）：
【化２１】
2014532045.tif 000023
（式中、Ａ１３６〜Ａ１４０はそれぞれ独立して水素原子及び一価有機基から選択され；Ｑ２０はＯ又はＳから選択され；Ｑ２１はＯＡ１４１、ＳＡ１４２、ＮＡ１４３Ａ１４４から選択され、Ａ１４１〜Ａ１４４はそれぞれ独立して水素原子及び一価有機基から選択される）を有してもよい。
【００５７】
中性型の典型的なリガンドが表２に示される。
【００５８】
【表２−１】
2014532045.tif 000024
【００５９】
【表２−２】
2014532045.tif 000025
【００６０】
【表２−３】
2014532045.tif 000026
【００６１】
【表２−４】
2014532045.tif 000027
【００６２】
【表２−５】
2014532045.tif 000028
【００６３】
【表２−６】
2014532045.tif 000029
【００６４】
【表２−７】
2014532045.tif 000030
【００６５】
本明細書で有用かつ上記表中の種々のリガンドは市販されている（例をあげれば、Ａｍｅｒｉｃａｎ  Ｃｕｓｔｏｍ  Ｃｈｅｍｉｃａｌ  Ｃｏｒｐｏｒａｔｉｏｎ（米国カリフォルニア州サンディエゴ）、Ａｌｆａ  Ａｅｓａｒ（米国マサチューセッツ州Ｗａｒｄ  Ｈｉｌｌ）、Ａｍｂｉｎｔｅｒ（仏国パリ）、Ａｎｔｈｅｍ  Ｐｈａｒｍａｃｅｕｔｉｃａｌ  Ｒｅｓｅａｒｃｈ  ＬＬＣ（米国コネティカット州Ｎｅｗｉｎｇｔｏｎ）、ＣｈｅｍＢｒｉｄｇｅ  Ｃｏｒｐｏｒａｔｉｏｎ（米国カリフォルニア州サンディエゴ）、Ｃｏｍｂｉ−Ｂｌｏｃｋｓ（米国カリフォルニア州サンディエゴ）、Ｇｅｌｅｓｔ，Ｉｎｃ．（米国ペンシルベニア州モーリスヴィル）、Ｉｎｔｅｒｃｈｉｍ，Ｉｎｃ．（米国カリフォルニア州Ｓａｎ  Ｐｅｄｒｏ）、Ｍａｙｂｒｉｄｇｅ  Ｃｈｅｍｉｃａｌ  Ｃｏ．Ｌｔｄ．（ベルギー）、Ｐｒｉｎｃｅｔｏｎ  Ｂｉｏｍｏｌｅｃｕｌａｒ  Ｒｅｓｅａｒｃｈ，Ｉｎｃ．（米国ニュージャージー州プリンストン）、Ｓｉｇｍａ−Ａｌｄｒｉｃｈ，Ｉｎｃ．（米国ミズーリ州セントルイス）、Ｓｔｒｅｍ  Ｃｈｅｍｉｃａｌｓ  Ｉｎｃ．（米国マサチューセッツ州ニューベリーポート）、ＴＣＩ  Ａｍｅｒｉｃａ（米国オレゴン州ポートランド）、及びＶＷＲ  Ｉｎｔｅｒｎａｔｉｏｎｌ，ＬＬＣ（米国ペンシルベニア州Ｒａｄｎｏｒ）などの製造供給元から）、また有機化学での慣用合成方法を用いて製造され得る。
【００６６】
成分（Ａ）は上記のリガンドとＦｅ前駆体を混合することを含む方法によって製造することができる。この方法は、任意でＦｅ前駆体とリガンドを混合する前に、溶媒中にＦｅ前駆体若しくはリガンドのいずれか又は両方を溶解させる工程を更に含み得る。適する溶媒は、成分（Ｓ）に関して以下に記載されているものによって例示される。あるいは、リガンドは容器内で溶媒に溶解させてもよく、溶媒はその後リガンドを有する容器にＦｅ前駆体を加える前に除去してもよい。リガンド及びＦｅ前駆体の量は、Ｆｅ前駆体に対するリガンドのモル比（金属：リガンド比）が１０：１〜１：１０、あるいは２：１〜１：２、あるいは１：１〜１：４、あるいは１：１〜１：２となるように選択される。Ｆｅ前駆体とリガンドとの混合は、これらをともに容器内で混合する、又は容器を振盪するなどの任意の便宜的手段によって行うことができる。
【００６７】
Ｆｅ前駆体とリガンドの反応は任意の便宜的条件の下で行うことができ、例えば上記のように製造されるＦｅ前駆体及びリガンドを−８０℃〜２００℃、あるいはある時間２５℃の室温で、加熱により、又はそれらの組み合わせにより、反応させる。加熱は、例えば２５℃より高く２００℃まで、あるいは２５℃より高く７５℃までで行われ得る。加熱は、加熱マントル、加熱コイルを介する、又は容器をオーブンの中に入れるなど任意の便宜的手段により行われ得る。錯化反応温度は、選択された特定のＦｅ前駆体とリガンドの反応性、及び金属：リガンド比を含む様々な因子によるが、温度は、２５℃〜２００℃、あるいは２５℃〜７５℃の範囲であってもよい。錯化反応時間は、選択された反応温度を含む様々な因子によるが、錯化反応温度は典型的には１秒〜４８時間、あるいは１分〜３０時間、あるいは４５分〜１５時間の範囲であってもよい。リガンド及びＦｅ前駆体は混合し、連続して加熱してもよい。あるいは、リガンド及びＦｅ前駆体は同時に混合、加熱してもよい。
【００６８】
成分（Ａ）の触媒活性反応生成物を製造する方法は、更に上記のように製造された反応生成物を活性化することを含むことができる。反応生成物の活性化は、上記の反応生成物を還元剤と混合して、Ｍ−リガンド錯体中の金属原子の形式的酸化状態を還元することによって行うことができる。反応生成物と混合し得る還元剤の例としては、アルカリ金属アマルガム；水素、金属ヒドリド例えばリチウムアルミニウム水素化物（ＬｉＡｌＨ４）又はナトリウムナフタレニド；シリルヒドリド（下記のシラン架橋剤に加えて、又は全て若しくは一部のシラン架橋剤の代わりとすることができる）；金属ボロヒドリド例えばナトリウムトリエチルボロヒドリド（ＮａＥｔ３ＢＨ）、リチウムトリエチルボロヒドリド（ＬｉＥｔ３ＢＨ）、又はナトリウムボロヒドリド（ＮａＢＨ４）が挙げられる。適する還元剤としては、Ｃｈｅｍ．Ｒｅｖ．１９６６，９６，８７７〜９１０に記載されているものが挙げられる。
【００６９】
あるいは、上記の反応生成物は、イオン活性剤と上記反応生成物を混合することを含む方法により活性化させることができる。この方法に使用されるイオン活性剤の例としては、カルボラン、例えばＬｉ＋［ＣＢ１１Ｈ６Ｂｒ６］−、Ｌｉ＋［ＣＢ９Ｈ５Ｂｒ５］−、Ｌｉ＋［ＣＢ１１Ｈ１０Ｂｒ２］−、Ｌｉ＋［ＣＢ９Ｈ８Ｂｒ２］−、ＮＨ４＋［ＣＢ１１Ｈ６Ｂｒ６］−、ＮＨ４＋［ＣＢ９Ｈ５Ｂｒ５］−、ＮＨ４＋［ＣＢ１１Ｈ１０Ｂｒ２］−、ＮＨ４＋［ＣＢ９Ｈ８Ｂｒ２］−、Ｎａ＋［ＣＢ１１Ｈ６Ｂｒ６］−、Ｎａ＋［ＣＢ９Ｈ５Ｂｒ５］−、Ｎａ＋［ＣＢ１１Ｈ１０Ｂｒ２］−、及びＮａ＋［ＣＢ９Ｈ８Ｂｒ２］−；若しくは金属ホウ酸塩、例えばリチウムテトラキス（ペンタフルオロフェニル）ボラート（ＬｉＢＡｒＦ）、リチウムテトラキス（３，５−トリフルオロメチル）フェニルボラート、ナトリウムテトラキス（３，５−トリフルオロメチル）フェニルボラート、又はそれらの混合物が挙げられる。
【００７０】
あるいは、上記還元生成物は、上記反応生成物を中性活性剤と混合することを含む方法によって活性化され得る。この方法に使用される中性活性剤の例としては、トリス（ペンタフルオロフェニル）ボラン及びトリス（ペンタフルオロフェニル）アラン（Allane）が挙げられる。
【００７１】
成分（Ａ）の触媒活性反応生成物を製造する方法は、任意に反応後に溶媒を添加することを更に含んでもよい。適する溶媒は、成分（Ｓ）に関して以下に記載されているものによって例示される。あるいは、方法は、任意に、反応副生成物及び／又は、もし溶媒（例えばＦｅ前駆体とリガンドとの混合を容易にするために用いられる）が存在するときは、溶媒を、錯化反応前又は錯化反応中に、除去することを更に含んでもよい。副生成物として、例えばＨ−Ａ（式中Ａは一般式（ｉ）で上記に定義される）、又はリガンドがＦｅ前駆体と反応するときＦｅ前駆体からの置換可能な置換基の反応から生じる任意の種が挙げられる。副生成物は、加熱又は減圧下で、ストリッピング若しくは蒸留、及び／又は濾過若しくは結晶化、又はそれらの組み合わせなど、任意の便宜的手段により除去することができる。結果として生じて単離されたＭ−リガンド錯体は、成分（Ａ）の触媒活性反応生成物として使用され得る。
【００７２】
あるいは、反応副生成物は、成分（Ａ）として触媒活性反応生成物を使用するまで除去されない。例えば、リガンド及びＦｅ前駆体は、溶媒の除去又は除去せずに、また活性化し又はせずに、上記のように反応させてもよく、結果として得られる反応生成物（Ｍ−リガンド錯体及び反応副生成物及び任意の溶媒又は希釈剤を含む）は成分（Ａ）として使用され得る。理論に束縛されるものではないが、副生成物は、Ｍ−リガンド錯体に加えて、ヒドロシリル化反応触媒として、又は共触媒若しくは活性剤として、作用し得ると考えられる。したがって、反応生成物はヒドロシリル化反応を触媒し得る。
【００７３】
組成物は、１つの単触媒を含有し得る。あるいは、組成物は、成分（Ａ）として上記の二つ以上の触媒を含んでもよく、ここで二つ以上の触媒は、リガンドの選択、前駆体の選択、金属：リガンド比、及び一般式（ｉ）での基Ａに関する定義などの少なくとも一つの特性について異なる。組成物は白金触媒を含まなくてもよい。あるいは、組成物は従来の金属触媒を含まなくてもよい。あるいは、組成物は、成分（Ａ）以外の成分（Ｂ）の不飽和基のヒドロシリル化反応を触媒することになる、任意のＭ化合物を含まなくてもよい。あるいは、組成物は、成分（Ａ）以外のヒドロシリル化反応触媒を含まなくてもよい。あるいは、組成物は、成分（Ａ）以外の成分（Ｂ）の不飽和基のヒドロシリル化反応を触媒することになる、任意の成分を含まなくてもよい。
【００７４】
成分（Ａ）は、触媒的に有効な量で組成物中に存在する。その正確な量は、成分（Ａ）の反応性、成分（Ｂ）の種類及び量、並びに存在するなら、任意の追加成分の種類及び量を含む様々な因子に依存する。しかしながら、組成物中の成分（Ａ）の量は、組成物中の全成分の総重量に基づいて百万分の１重量部（ｐｐｍ）〜５％、あるいは０．１％〜２％、あるいは１ｐｐｍ〜１％の範囲であり得る。
【００７５】
成分（Ｂ）は、ヒドロシリル化反応を起こすことができる脂肪族不飽和有機基を１分子当たり平均１個以上有する脂肪族不飽和化合物である。あるいは、成分（Ｂ）は、脂肪族不飽和有機基を１分子当たり平均２個以上有し得る。脂肪族不飽和有機基は、ビニル、アリル、プロペニル、ブテニル及びヘキセニルが例示されるがこれらに限定されないアルケニルであり得る。不飽和有機基は、エチニル、プロピニル、及びブチニルによって例示されるがこれらに限定されないアルキニル基であり得る。
【００７６】
組成物の成分（Ｂ）は、不飽和炭化水素であり得、不飽和基はヒドロシリル化反応を介して反応することができる。成分（Ｂ）は、モノマーであり得る。例えば、成分（Ｂ）について適する脂肪族不飽和有機化合物としては、以下に限定されないが、エチレン、プロペン、１−ブテン、２−ブテン、１−ペンテン、１−ヘキセン、１−へプテンなどのアルケン；塩化アリルなどのハロゲン化アルケン；ジビニルベンゼン、ブタジエン、１，５−ヘキサジエン及び１−ブテン−３−インなどのジオレフィン；シクロヘキセン及びシクロへプテンなどのシクロオレフィン；並びにアセチレン、プロピン、及び１−ヘキシンなどのアルキンが挙げられる。
【００７７】
酸素含有脂肪族不飽和化合物は、成分（Ｂ）としてまた使用され得る。例えば、不飽和は、ビニルシクロヘキシルエポキシド、アリルグリシジルエーテル、メチルビニルエーテル、ジビニルエーテル、フェニルビニルエーテル、エチレングリコールモノアリルエーテル、アリルアルデヒド、メチルビニルケトン、フェニルビニルケトン、アクリル酸、メタクリル酸、メチルアクリレート、アリルアクリレート、メチルメタクリレート、アリルメタクリレート、ビニル酢酸、ビニルアセテート、及びリノレン酸などのエチレン性である。
【００７８】
環内に脂肪族不飽和を含む複素環式化合物、例えばジヒドロフラン及びジヒドロピランもまた成分（Ｂ）として適している。アクリロニトリル、Ｎ−ビニルピロリドン、アルキルシアニド、ニトロエチレンなどの窒素置換基を有する不飽和化合物もまた成分（Ｂ）として適している。
【００７９】
あるいは、組成物の成分（Ｂ）はポリマーを含む。成分（Ｂ）は、ヒドロシリル化反応を起こすことができる脂肪族不飽和有機基を１分子当たり平均１個以上有するベースポリマーを含んでもよい。成分（Ｂ）は、上記の種々の化合物のポリマー（例えば、コポリマー又はターポリマー）を含んでもよく、但しヒドロシリル化反応を起こすことができる脂肪族不飽和が少なくとも１個存在する。例としては、２〜２０個の炭素原子を有するオレフィンモノマー及び４〜２０個の炭素原子を有するジエンから誘導されるポリマー；モノオレフィン、イソモノオレフィン及びビニル芳香族モノマー、例えば２〜２０個の炭素基を有するモノオレフィン、４〜２０個の炭素基を有するイソモノオレフィン、及びスチレン、パラ−アルキルスチレン、パラ−メチルスチレンを含むビニル芳香族モノマー、から誘導されるポリマーが挙げられる。あるいは、化合物はポリ（ジエン）であってもよい。ジエンから誘導される多くのポリマーは通常、骨格又は側鎖に不飽和エチレン単位を含有する。代表的な例としては、ポリブタジエン、ポリイソプレン、ポリブテニレン、ポリ（アルキル−ブテニレン（ここで、アルキルは１〜２０個の炭素原子を有するアルキル基を含む）、ポリ（フェニル−ブテニレン、ポリペンテニレン、天然ゴム（ポリイソプレンの形態）、及びブチルゴム（イソブチレンとイソプレンのコポリマー）が挙げられる。
【００８０】
あるいは、成分（Ｂ）は脂肪族不飽和を有するハロゲン化オレフィンポリマーを含み得る。脂肪族不飽和を有するハロゲン化オレフィンポリマーの代表的な例としては、イソモノオレフィンとパラ−メチルスチレンとのコポリマーにベンジルハロゲンを導入するための臭素化により得られたポリマー、ハロゲン化ポリブタジエン、ハロゲン化ポリイソブチレン、ポリ（２−クロロ−１，３−ブタジエン）、ポリクロロプレン（８５％トランス）、ポリ（１−クロロ−１−ブテニレン）（ネオプレン（登録商標））、及びクロロスルホン化ポリエチレンが挙げられる。
【００８１】
あるいは、成分（Ｂ）は、上記の他の化合物、例えばビニルエーテル基、アクリレート基、メタクリレート基、及びエポキシ官能基を含有するポリマーを含み得る。
【００８２】
あるいは、成分（Ｂ）は脂肪族不飽和を有するシランを含み得る。あるいは、シランは一般式Ｒ３５ｘｘＳｉＲ３６（４−ｘｘ）（式中、下付き文字ｘｘは１〜４、あるいは１〜３、あるいは１の整数である）を有し得る。Ｒ３５は脂肪族不飽和有機基であり、Ｒ３６はＨ、ハロゲン原子、及び一価有機基から選択される。
【００８３】
あるいは、成分（Ｂ）のベースポリマーは、脂肪族不飽和を有する直鎖状、分岐状、環状又は樹脂状構造を有するケイ素含有ベースポリマーであり得る。あるいは、ベースポリマーは直鎖状及び／又は分岐状構造を有し得る。あるいは、ベースポリマーは、樹脂状構造を有し得る。ベースポリマーは、ホモポリマー又はコポリマーでもよい。成分（Ｂ）は、１種のベースポリマーであってもよい。あるいは、成分（Ｂ）は、以下の特性のうちの少なくとも１つが異なる２種以上のベースポリマーを含んでもよい：構造、粘度、平均分子量、シロキサン単位、及び配列。ベースポリマー中脂肪族不飽和有機基は、末端に、側鎖に、又は末端及び側鎖の両方に位置することができる。
【００８４】
成分（Ｂ）のベースポリマー中の残りのケイ素結合有機基は、脂肪族不飽和を有さない一価有機基であり得る。一価炭化水素基の例としては、以下に限定されないが、Ｍｅ、Ｅｔ、Ｐｒ、Ｂｕ、ペンチル、ヘキシル、ヘプチル、オクチル、デシル、ドデシル、ウンデシル、及びオクタデシルなどのアルキル；シクロペンチル及びシクロヘキシルなどのシクロアルキル；Ｐｈ、トリル、キシリル、及びナフチルなどのアリール；ベンジル、１−フェニルエチル又は２−フェニルエチルなどのアラルキルが挙げられる。一価のハロゲン化炭化水素基の例としては、以下に限定されないが、塩素化アルキル基、例えばクロロメチル及びクロロプロピル基；フッ素化アルキル基、例えばフルオロメチル、２−フルオロプロピル、３，３，３−トリフルオロプロピル、４，４，４−トリフルオロブチル、４，４，４，３，３−ペンタフルオロブチル、５，５，５，４，４，３，３−ヘプタフルオロペンチル、６，６，６，５，５，４，４，３，３−ノナフルオロヘキシル及び８，８，８，７，７−ペンタフルオロオクチル；塩素化シクロアルキル基、例えば２，２−ジクロロシクロプロピル、２，３−ジクロロシクロペンチル；及びフッ素化シクロアルキル基、例えば２，２−ジフルオロシクロプロピル、２，３−ジフルオロシクロブチル、３，４−ジフルオロシクロヘキシル及び３，４−ジフルオロ−５−メチルシクロヘプチルが挙げられる。他の一価有機基の例としては、以下に限定されないが、酸素原子で置換された炭化水素基、例えばグリシドキシアルキル、及び窒素原子で置換された炭化水素基、例えばアミノアルキル並びにシアノエチル及びシアノプロピルなどのシアノ官能基が挙げられる。
【００８５】
成分（Ｂ）は
式（Ｉ）：Ｒ１２Ｒ２ＳｉＯ（Ｒ１２ＳｉＯ）ａ（Ｒ１Ｒ２ＳｉＯ）ｂＳｉＲ１２Ｒ２、
式（ＩＩ）：Ｒ１３ＳｉＯ（Ｒ１２ＳｉＯ）ｃ（Ｒ１Ｒ２ＳｉＯ）ｄＳｉＲ１３、
又はそれらの組み合わせのポリジオルガノシロキサンを含み得る。
【００８６】
式（Ｉ）及び（ＩＩ）中、各Ｒ１は独立して、水素原子、又は脂肪族不飽和を有さない一価有機基であり、各Ｒ２は独立して上記のものによって例示される脂肪族不飽和有機基である。下付き文字ａは、０又は正の数であり得る。あるいは、下付き文字ａ平均値が、少なくとも２である。あるいは、下付き文字ａの値が、２〜２０００の範囲であり得る。下付き文字ｂは、０又は正の数であり得る。あるいは、下付き文字ｂの平均値が、０〜２０００の範囲であり得る。下付き文字ｃは、０又は正の数であり得る。あるいは、下付き文字ｃの平均値が、０〜２０００の範囲であり得る。下付き文字ｄの平均値が、少なくとも２である。あるいは、下付き文字ｄの平均値が、２〜２０００の範囲であり得る。Ｒ１に適する一価有機基は、成分（Ｂ）について上述したものである。あるいは、各Ｒ１は、Ｍｅなどのアルキル及びＰｈなどのアリールによって例示される一価炭化水素基である。各Ｒ２は独立して成分（Ｂ）について上述した脂肪族不飽和一価有機基である。あるいは、Ｒ２は、アルケニル基、例えば、ビニル、アリル、ブテニル及びヘキセニル；及びアルキニル基、例えばエチニル及びプロピニルによって例示される。
【００８７】
成分（Ｂ）は、以下のようなポリジオルガノシロキサンを含み得る：
ｉ）ジメチルビニルシロキシ末端ポリジメチルシロキサン、
ｉｉ）ジメチルビニルシロキシ末端ポリ（ジメチルシロキサン／メチルビニルシロキサン）、
ｉｉｉ）ジメチルビニルシロキシ末端ポリメチルビニルシロキサン、
ｉｖ）トリメチルシロキシ末端ポリ（ジメチルシロキサン／メチルビニルシロキサン）、
ｖ）トリメチルシロキシ末端ポリメチルビニルシロキサン、
ｖｉ）ジメチルビニルシロキシ末端ポリ（ジメチルシロキサン／メチルビニルシロキサン）、
ｖｉｉ）ジメチルビニルシロキシ末端ポリ（ジメチルシロキサン／メチルフェニルシロキサン）、
ｖｉｉｉ）ジメチルビニルシロキシ末端ポリ（ジメチルシロキサン／ジフェニルシロキサン）、
ｉｘ）フェニルメチルビニルシロキシ末端ポリジメチルシロキサン、
ｘ）ジメチルヘキセニルシロキシ末端ポリジメチルシロキサン、
ｘｉ）ジメチルヘキセニルシロキシ末端ポリ（ジメチルシロキサン／メチルヘキセニルシロキサン）、
ｘｉｉ）ジメチルヘキセニルシロキシ末端ポリメチルヘキセニルシロキサン、
ｘｉｉｉ）トリメチルシロキシ末端ポリ（ジメチルシロキサン／メチルヘキセニルシロキサン）、
ｘｉｖ）トリメチルシロキシ末端ポリメチルヘキセニルシロキサン、
ｘｖ）ジメチルヘキセニルシロキシ末端ポリ（ジメチルシロキサン／メチルヘキセニルシロキサン、
ｘｖｉ）ジメチルビニルシロキシ末端ポリ（ジメチルシロキサン／メチルヘキセニルシロキサン）、
ｘｖｉｉ）それらの組み合わせ。
【００８８】
成分（Ｂ）としての使用に適したポリジオルガノシロキサン流体を製造する方法、例えば対応するオルガノハロシランの加水分解及び縮合又は環状ポリジオルガノシロキサンの平衡化は、当技術分野において周知である。
【００８９】
上記のポリジオルガノシロキサンに加え又はその代わりに、成分（Ｂ）は、本質的にＲ３３ＳｉＯ１／２単位及びＳｉＯ４／２単位からなるＭＱ樹脂、本質的にＲ３ＳｉＯ３／２単位及びＲ３２ＳｉＯ２／２単位からなるＴＤ樹脂、本質的にＲ３３ＳｉＯ１／２単位及びＲ３ＳｉＯ３／２単位からなるＭＴ樹脂、本質的にＲ３３ＳｉＯ１／２単位、Ｒ３ＳｉＯ３／２単位及びＲ３２ＳｉＯ２／２単位からなるＭＴＤ樹脂、又はそれらの組み合わせなどの樹脂を更に含むことができる。
【００９０】
各Ｒ３は、例えば、成分（Ｂ）について上記のものによって例示される一価有機基である。あるいは、Ｒ３で表される一価有機基は、１〜２０個の炭素原子を有し得る。あるいは、Ｒ３についての一価有機基の例としては、以下に限定されないが、一価炭化水素基及び一価ハロゲン化炭化水素基が挙げられる。
【００９１】
樹脂は、脂肪族不飽和有機基を平均３〜３０モルパーセント、あるいは０．１〜３０モルパーセント、あるいは０．１〜５モルパーセント、あるいは３〜１００モルパーセント含有し得る。脂肪族不飽和有機基はアルケニル基、アルキニル基、又はそれらの組み合わせであってよい。樹脂中の脂肪族不飽和有機基のモル％は、樹脂中のシロキサン単位の総モル数に対する樹脂中の不飽和基含有シロキサン単位のモル数の比率に１００を乗じたものである。
【００９２】
樹脂の製造方法は、当技術分野において周知である。例えば、樹脂は、ダウト（Ｄａｕｄｔら）のシリカヒドロゾルキャッピングプロセスにより製造された樹脂コポリマーを少なくとも１種のアルケニル含有末端封鎖試薬で処理することにより製造され得る。Ｄａｕｄｔらの方法は、米国特許第２，６７６，１８２号に開示されている。
【００９３】
Ｄａｕｄｔらの方法は、酸性条件下でシリカヒドロゾルを、トリメチルクロロシランなどの加水分解性シラン、ヘキサメチルジシロキサンなどのシロキサン又はそれらの混合物と反応させること、及びＭ単位及びＱ単位を有するコポリマーを回収することを含んでいる。得られるコポリマーは、一般に２〜５重量パーセントのヒドロキシル基を含有する。
【００９４】
典型的に２％未満のケイ素結合ヒドロキシル基を含有する樹脂は、Ｄａｕｄｔらの生成物を不飽和有機基含有末端封止封鎖剤及び脂肪族不飽和を有しない末端ブロッキング剤と、最終製品中に３〜３０モルパーセントの不飽和有機基をもたらすのに十分な量で反応させることにより製造できる。末端ブロッキング剤の例としては、以下に限定されないが、シラザン、シロキサン及びシランが挙げられる。適する末端ブロッキング剤は、当技術分野において既知であり、米国特許第４，５８４，３５５号、同第４，５９１，６２２号、及び同第４，５８５，８３６号に例示されている。単一の末端ブロッキング剤又はかかる剤の混合物を使用して、樹脂を製造することができる。
【００９５】
あるいは、成分（Ｂ）は上記のポリオルガノシロキサン以外のケイ素含有ベースポリマーを含んでよい。例えば、成分（Ｂ）に適する他の化合物としては、シラザン、及び／又はヒドロカルビル基、例としてアルキレン若しくはポリアルキレン基又はアリーレン基により連結されたケイ素原子を含有するポリマー材料が挙げられる。成分（Ｂ）として有用なケイ素変性有機化合物としては、シラン又はシロキサンセグメントとして結合されたケイ素原子を少なくとも１個有する有機ポリマーが挙げられる。ケイ素含有単位は脂肪族不飽和を含有することができ、有機ポリマー鎖の末端及び／若しくは側鎖位に、又はコポリマーとして結合し得る。成分（Ｂ）に関して他の代表的ケイ素変性有機ポリマーとして、以下に限定されないが、アルケニルシロキシ官能性ポリマー例えばビニルシロキシ−、アリルシロキシ−及びヘキセニルシロキシ−有機ポリマー並びにシロキサン−有機ブロックコポリマーが挙げられる。シラン変性有機ポリマーの例は、オレフィン、イソモノオレフィン、ジエン、エチレン又はプロピレンオキシド、及び２〜２０個の炭素原子を有するビニル芳香族モノマーから誘導されるシリル化ポリマー、例えばイソモノオレフィン及びビニル芳香族モノマーのシラングラフト化コポリマーである。
【００９６】
上記のケイ素変性有機ポリマーの例としては、ビニルシロキシ末端又はヘキセニルシロキシ末端ポリ（ジメチルシロキサン／ヒドロカルビル）コポリマー、ビニルシロキシ末端又はヘキセニルシロキシ末端ポリ（ジメチルシロキサン／ポリオキシアルキレン）ブロックコポリマー、アルケニルオキシジメチルシロキシ末端ポリイソブチレン、及びアルケニルオキシジメチルシロキシ末端ポリジメチルシロキサン／ポリイソブチレンブロックコポリマーが挙げられる。成分（Ｂ）に関して適する化合物の例は、例えば国際公開ＷＯ  ２００３／０９３３６９号で見いだすことができる。
【００９７】
組成物中の成分（Ｂ）の量は、組成物の反応生成物の所望形態、成分（Ｂ）の脂肪族不飽和基の量及びヒドロシリル化反応性、成分（Ａ）の種類及び量、並びに成分（Ｂ）及び／又は成分（Ｃ）のケイ素結合水素原子の含有量を含む様々な因子に依存する。しかしながら、成分（Ｂ）の量は、組成物中の全成分の重量に基づいて０．１〜９９．９％の範囲であってよい。
【００９８】
組成物中の成分（Ｃ）はＳｉＨ官能性化合物、すなわち１分子当たり平均１個以上のケイ素結合水素原子を有する化合物である。成分（Ｃ）はシラン及び／又は有機水素ケイ素化合物を含み得る。あるいは、成分（Ｃ）は、１分子当たり平均少なくとも２個のケイ素結合水素原子を有し得る。組成物中の成分（Ｃ）の量は、成分（Ｃ）のＳｉＨ含有量、成分（Ｂ）の不飽和基含有量、及び所望される組成物の反応生成物の特性を含む様々な因子によるが、成分（Ｃ）の量は、成分（Ｃ）中のＳｉＨ基と成分（Ｂ）中の脂肪族不飽和有機基のモル比（一般にＳｉＨ：Ｖｉ比と呼ばれる）が０．３：１〜５：１、あるいは０．１：１０〜１０：１の範囲となるように十分であり得る。成分（Ｃ）は、モノマー又はポリマー構造を有することができる。成分（Ｃ）がポリマー構造を有するときは、ポリマー構造は、直鎖状、分岐状、環状又は樹脂状構造であり得る。成分（Ｃ）がポリマーであるときは、成分（Ｃ）はホモポリマー又はコポリマーであり得る。成分（Ｃ）中のケイ素結合水素原子は、末端に、側鎖に、又は末端及び側鎖の両方に位置され得る。成分（Ｃ）は、１つのＳｉＨ官能性化合物であり得る。あるいは、成分（Ｃ）は、２つ以上のＳｉＨ官能性化合物の組み合わせを含み得る。成分（Ｃ）は、以下の特性の少なくとも１つが異なる２つ以上のオルガノ水素ポリシロキサンであり得る：構造、平均分子量、粘度、シロキサン単位、及び配列。
【００９９】
成分（Ｃ）は、式Ｒ４ｅＳｉＨｆのシランを含み得る（式中、下付き文字ｅは０、１、２又は３であり、下付き文字ｆは１、２、３、又は４であり、但し和（ｅ＋ｆ）は４である。各Ｒ４は独立して、ハロゲン原子又は一価有機基である。Ｒ４に適するハロゲン原子としては、塩素、フッ素、臭素及びヨウ素によって例示され、あるいは塩素である。Ｒ４に適する一価有機基としては、以下に限定されないが、一価炭化水素及び一価ハロゲン化炭化水素基が挙げられる。一価炭化水素基の例としては、以下に限定されないが、Ｍｅ、Ｅｔ、Ｐｒ、Ｂｕ、ペンチル、ヘキシル、ヘプチル、オクチル、デシル、ドデシル、ウンデシル、及びオクタデシルなどのアルキル；シクロペンチル及びシクロヘキシルなどのシクロアルキル；Ｐｈ、トリル、キシリル、及びナフチルなどのアリール；ベンジル、１−フェニルエチル又は２−フェニルエチルなどのアラルキルが挙げられる。一価のハロゲン化炭化水素基の例としては、以下に限定されないが、塩素化アルキル基例えばクロロメチル及びクロロプロピル基；フッ素化アルキル基例えばフルオロメチル、２−フルオロプロピル、３，３，３−トリフルオロプロピル、４，４，４−トリフルオロブチル、４，４，４，３，３−ペンタフルオロブチル、５，５，５，４，４，３，３−ヘプタフルオロペンチル、６，６，６，５，５，４，４，３，３−ノナフルオロヘキシル及び８，８，８，７，７−ペンタフルオロオクチル；塩素化シクロアルキル基例えば、２，２−ジクロロシクロプロピル、２，３−ジクロロシクロペンチル；及びフッ素化シクロアルキル基例えば、２，２−ジフルオロシクロプロピル、２，３−ジフルオロシクロブチル、３，４−ジフルオロシクロヘキシル及び３，４−ジフルオロ−５−メチルシクロヘプチルが挙げられる。他の一価有機基の例としては、以下に限定されないが、酸素原子で置換された炭化水素基、例えばグリシドキシアルキル、並びにメトキシ、エトキシ、プロポキシ及びブトキシなどのアルコキシ基；及び窒素原子で置換された炭化水素基、例えばアミノアルキル並びにシアノエチル及びシアノプロピルなどのシアノ官能基が挙げられる。成分（Ｃ）に適するシランの例として、トリクロロシラン（ＨＳｉＣｌ３）、Ｍｅ２ＨＳｉＣｌ又はＭｅＨＳｉ（ＯＭｅ）２によって例示される。
【０１００】
あるいは、成分（Ｃ）の有機水素ケイ素化合物は、以下に限定されないが、ＨＲ５２ＳｉＯ１／２、Ｒ５３ＳｉＯ１／２、ＨＲ５ＳｉＯ２／２、Ｒ５２ＳｉＯ２／２、Ｒ５ＳｉＯ３／２、ＨＳｉＯ３／２及びＳｉＯ４／２単位を有するシロキサン単位からなるポリオルガノ水素シロキサンを含み得る。前式中、各Ｒ５は独立して上述の脂肪族不飽和を含まない一価有機基から選択される。
【０１０１】
成分（Ｃ）は、以下のポリオルガノ水素シロキサンを含み得る：
式（ＩＩＩ）：Ｒ５３ＳｉＯ（Ｒ５２ＳｉＯ）ｇ（Ｒ５ＨＳｉＯ）ｈＳｉＲ５３、
式（ＩＶ）：Ｒ５２ＨＳｉＯ（Ｒ５２ＳｉＯ）ｉ（Ｒ５ＨＳｉＯ）ｊＳｉＲ５２Ｈ、又は
それらの組み合わせ。
【０１０２】
上記式（ＩＩＩ）及び式（ＩＶ）中、下付き文字ｇの平均値が０〜２０００の範囲であり、下付き文字ｈの平均値が２〜２０００の範囲であり、下付き文字ｉの平均値が０〜２０００の範囲であり、下付き文字ｊの平均値が０〜２０００の範囲である。各Ｒ５は独立して、上述の一価有機基である。
【０１０３】
成分（Ｃ）に関するポリオルガノ水素シロキサンとしては、以下によって例示される：
ａ）ジメチル水素シロキシ末端ポリジメチルシロキサン、
ｂ）ジメチル水素シロキシ末端ポリ（ジメチルシロキサン／メチル水素シロキサン）、
ｃ）ジメチル水素シロキシ末端ポリメチル水素シロキサン、
ｄ）トリメチルシロキシ末端ポリ（ジメチルシロキサン／メチル水素シロキサン）、
ｅ）トリメチルシロキシ末端ポリメチル水素シロキサン、
ｆ）本質的にＨ（ＣＨ３）２ＳｉＯ１／２単位及びＳｉＯ４／２単位からなる樹脂、及び
ｇ）それらの組合わせ。
【０１０４】
成分（Ｃ）として使用に適する直鎖状、分岐状、及び環状オルガノ水素ポリシロキサンの製造方法、例えばオルガノハロシランの加水分解及び縮合は、当技術分野において周知である。成分（Ｃ）として使用に適するオルガノ水素ポリシロキサン樹脂の製造方法もまた、米国特許第５，３１０，８４３号、同第４，３７０，３５８号、及び同第４，７０７，５３１号に例示されるように周知である。
【０１０５】
あるいは、成分（Ｃ）の有機水素ケイ素化合物は式（Ｖ）：
【化２２】
2014532045.tif 000031
（式中、各Ｒ２９は独立して水素原子及び１〜２０個のメンバー原子を含む一価有機基から選択され、下付き文字ｋは０〜１８の範囲の整数値であり、下付き文字ｍは０〜１９の範囲の整数値であり、ｋ＋ｍは３〜２０、あるいは３〜４０の範囲の整数値である）の化合物を含み得る。各Ｒ３０は独立して一価有機基、ハロゲン原子又は上記セクション記載のシロキサン単位から選択される。あるいは、各Ｒ３０は、ハロゲン原子、エーテル基、アルコキシ基、アルコキシエーテル基、アシル基、エポキシ基、アミノ基、シリル基、又は−Ｚ−Ｒ３１基から選択される官能基である（式中、Ｚは独立して酸素原子及び２〜２０個の炭素原子を含む二価炭化水素基から選択され、Ｒ３１は独立して−ＢＲ２９ｕＲ３２２−ｕ、−ＳｉＲ２９ｖＲ３２３−ｖ、又は式（ＶＩ）：
（Ｒ３２３−ｎＲ２９ｎＳｉＯ１／２）ｗ（Ｒ３２２−ｏＲ２９ｏＳｉＯ２／２）ｘ（Ｒ３２１−ｐＲ２９ｐＳｉＯ３／２）ｙ（ＳｉＯ４／２）ｚ（ＣＲ２９ｑＲ３２１−ｑ）ａａ（ＣＲ２９ｒＲ３２２−ｒ）ｂｂ（Ｏ（ＣＲ２９ｓＲ３２２−ｓ）ｃｃ（ＣＲ２９ｔＲ３２３−ｔ）ｄｄ
で記載される基から選択され、式中Ｂはボロンを指し、各Ｒ２９は上記のとおりであり、ｗ＋ｘ＋ｙ＋ｚ＋ａａ＋ｂｂ＋ｃｃ＋ｄｄの合計は少なくとも２であり、下付き文字ｎは０〜３の範囲の整数値であり、下付き文字ｏは０〜２の範囲の整数値であり、下付き文字ｐは０〜１の範囲の整数値であり、下付き文字ｑは０〜１の範囲の整数値であり、下付き文字ｒは０〜２の範囲の整数値であり、下付き文字ｓは０〜２の範囲の整数値であり、下付き文字ｔは０〜３の範囲の整数値であり、下付き文字ｕは０〜２の範囲の整数値であり、下付き文字ｖは０〜３の範囲の整数値であり、各Ｒ３２はハロゲン原子、エーテル基、アルコキシ基、アルコキシエーテル基、アシル基、エポキシ基、アミノ基、シリル基、又は−Ｚ−Ｇ基から選択される官能基であり、式中Ｚは上記のとおりであり、各Ｇは式（ＶＩＩ）：
【化２３】
2014532045.tif 000032
で記述されるシクロシロキサンであり、Ｒ２９及びＲ３０は上記のとおりであり、下付き文字ｅｅは１であり、下付き文字ｆｆは０〜１８の範囲の整数値であり、下付き文字ｇｇは０〜１８の範囲の整数値であり、ｆｆ＋ｇｇは２〜２０の範囲の整数値であり、但し式（ＶＩＩ）ではＲ３２基の一つがＲ３１基を式（ＶＩＩ）のシクロシロキサンに結合させるＺ基によって置換されており、更にａａ＋ｂｂ＋ｃｃ＋ｄｄ＞０であるなら、ｗ＋ｘ＋ｙ＋ｚ＞０である）。
【０１０６】
このような有機水素ケイ素化合物は市販されており、ＳＹＬ−ＯＦＦ（登録商標）ＳＬ２架橋剤及びＳＹＬ−ＯＦＦ（登録商標）ＳＬ１２架橋剤（両方ともＤｏｗ  Ｃｏｒｎｉｎｇ  Ｃｏｒｐｏｒａｔｉｏｎ（米国ミシガン州ミッドランド）から市販されている）が挙げられる。上記の有機水素ケイ素化合物及びそれらの製造方法は国際公開ＷＯ２００３／０９３３４９号及びＷＯ２００３／０９３３６９号に例示されている。例示的有機水素ケイ素化合物は一般式：
【化２４】
2014532045.tif 000033
（式中、
各Ｒ３３は独立して水素原子及び一価有機基から選択され；各Ｒ３４は独立して水素原子、一価有機基、及び式
【化２５】
2014532045.tif 000034
の基から選択され；下付き文字ｈｈは少なくとも１の整数値であり；下付き文字ｊｊは少なくとも１の整数値であり；下付き文字ｉｉは最小値が０である整数である）を有し得る。一般式中、Ｒ３３の少なくとも一つの実例は水素原子である。Ｒ３３及び／又はＲ３４に適する一価有機基は、Ｒ２９に関して上記された基によって例示される。
【０１０７】
組成物中の成分（Ｃ）の正確な量は、成分（Ａ）の反応性、成分（Ｂ）の種類及び量（成分（Ｂ）がケイ素結合水素原子を含有するかどうかにかかわらず）、並びにもし存在するなら、任意の追加成分（成分（Ｃ）以外の）の種類及び量を含む様々な因子に依存する。しかしながら、組成物中の成分（Ｃ）の量は、組成物中の全成分の総重量に基づいて、０％〜２５％、あるいは０．１％〜１５％、あるいは１％〜５％の範囲であってもよい。
【０１０８】
成分（Ｄ）はスペーサーである。スペーサーは、有機粒子、無機粒子、又はそれらの組み合わせを含み得る。スペーサーは、熱伝導性、導電性、又は両方であり得る。スペーサーは、所望の粒径を有することができ、例えば粒径は２５マイクロメートル（μｍ）〜１２５μｍの範囲であり得る。スペーサーは、ガラス又はポリマー（例えば、ポリスチレン）ビーズなどの単分散ビーズを含み得る。スペーサーは、アルミナ、窒化アルミニウム、噴霧金属粉、窒化ホウ素、銅、及び銀などの熱伝導性充填剤を含み得る。成分（Ｄ）の量は、粒径分布、組成物又はそれから製造される硬化生成物の使用中に印加される圧力、使用中の温度、及び組成物又はそれから製造される硬化生成物の所望の厚さを含む様々な因子に依存する。しかしながら、組成物は、０．０５％〜２％、あるいは０．１％〜１％の範囲の量の成分（Ｄ）を含有し得る。
【０１０９】
成分（Ｅ）は、増量剤及び／又は可塑剤である。非官能性ポリオルガノシロキサンを含む増量剤は、組成物に使用することができる。例えば、非官能性ポリオルガノシロキサンは、式Ｒ６２ＳｉＯ２／２の二官能単位及び式Ｒ７３ＳｉＲ２８−の末端単位を含み得る（式中、Ｒ６及び各Ｒ７は独立してメチル、エチル、プロピル、及びブチルなどのアルキル；ビニル、アリル、及びヘキセニルなどのアルケニル；Ｐｈ、トリル、キシリル、及びナフチルなどのアリール；並びにフェニルエチルなどのアラルキル基によって例示される一価炭化水素基などの一価有機基であり；Ｒ２８は酸素原子又は末端単位のケイ素原子を他のケイ素原子と連結する二価基である）。Ｒ２８に関する二価連結基は、二価有機基、シリコーン有機基、又は二価炭化水素基と二価シロキサン基の組み合わせであり得る。あるいは、Ｒ２８は独立して酸素原子及び二価炭化水素基から選択され得る。あるいは、各Ｒ２８は、酸素原子であってもよい。あるいは、各Ｒ２８はエチレン、プロピレン、ブチレン、若しくはヘキシレンなどのアルキレン基；フェニレンなどのアリーレン基、又は例えば：
【化２６】
2014532045.tif 000035
などのアルキルアリーレン基によって例示される二価炭化水素基であり得る。あるいは、Ｒ２８の例は酸素原子であり得、一方Ｒ２８の異なる例は二価炭化水素基である。非官能性ポリオルガノシロキサンは、当技術分野において既知であり、市販されている。適する非官能性ポリオルガノシロキサンは、以下に限定されないが、ポリジメチルシロキサンにより例示される。このようなポリジメチルシロキサンとしてはＤＯＷ  ＣＯＲＮＩＮＧ（登録商標）２００フルイド（Ｄｏｗ  Ｃｏｒｎｉｎｇ  Ｃｏｒｐｏｒａｔｉｏｎ（米国ミシガン州ミッドランド）から市販されている）が挙げられ、０．５ｃｍ２／ｓ〜０．１ｍ２／ｓ（５０ｃＳｔ〜１００，０００ｃＳｔ）、あるいは０．５ｃｍ２／ｓ〜０．０５ｍ２／ｓ（５０ｃＳｔ〜５０，０００ｃＳｔ）、あるいは０．０１２５ｍ２／ｓ〜０．０６ｍ２／ｓ（１２，５００ｃＳｔ〜６０，０００ｃＳｔ）の範囲の粘度を有し得る。
【０１１０】
有機可塑剤は、上記の非官能性ポリオルガノシロキサン増量剤に加えて、又はその代わりに、使用され得る。有機可塑剤は、当技術分野において既知であり、市販されている。有機可塑剤は、フタル酸塩、カルボン酸塩、カルボン酸エステル、アジピン酸塩、又はそれらの組み合わせを含み得る。有機可塑剤は、ビス（２−エチルヘキシル）テレフタレート；ビス（２−エチルヘキシル）−１，４−ベンゼンジカルボキシレート；２−エチルヘキシルメチル−１，４−ベンゼンジカルボキシレート；分岐状及び直鎖状の１，２シクロヘキサンジカルボン酸ジノニルエステル；ビス（２−プロピルへプチル）フタレート；ジイソノニルアジペート；及びそれらの組み合わせからなる群より選択され得る。
【０１１１】
有機可塑剤は、式
【化２７】
2014532045.tif 000036
の基を１分子当たり平均少なくとも１個有し得る（式中、Ｒ８は水素原子又は一価有機基を表す）。あるいは、Ｒ８は、分岐状又は直鎖状一価炭化水素基を表してもよい。一価有機基は、４〜１５個の炭素原子、あるいは９〜１２個の炭素原子のアルキル基などの分枝状又は直鎖状一価炭化水素基であり得る。適する可塑剤は、アジぺート、カルボキシレート、フタレート及びそれらの組み合わせからなる群より選択され得る。
【０１１２】
あるいは、有機可塑剤は、環式炭化水素中の炭素原子に結合した上記の式の基を１分子当たり平均少なくとも２個有し得る。有機可塑剤は、次の一般式を有し得る：
【化２８】
2014532045.tif 000037
この式中、Ｚ基は、３個以上の炭素原子、あるいは３〜１５個の炭素原子を有する環式炭化水素基を表す。下付き文字ｋの数範囲は、１〜１２であり得る。Ｚ基は、飽和又は芳香族であり得る。各Ｒ１０は独立して水素原子、又は分岐状若しくは直鎖状一価有機基である。Ｒ９に関する一価有機基はＭｅ、Ｅｔ、又はＢｕ等のアルキル基でもよい。あるいは、Ｒ１０の一価の有機基は、エステル官能基であり得る。各Ｒ９は独立して、４〜１５個の炭素原子のアルキル基などの分岐状又は直鎖状一価炭化水素基である。
【０１１３】
適する有機可塑剤は、当技術分野において既知であり、市販されている。可塑剤は、フタレート、例えばジブチルフタレート（Ｅａｓｔｍａｎ（商標）ＤＢＰ可塑剤）、ジヘプチルフタレート、ジ（２−エチルヘキシル）フタレート又はジイソデシルフタレート（ＤＩＤＰ）、ビス（２−プロピルヘプチル）フタレート（ＢＡＳＦ  Ｐａｌａｔｉｎｏｌ（登録商標）ＤＰＨＰ）、ジ（２−エチルヘキシル）フタレート（Ｅａｓｔｍａｎ（商標）ＤＯＰ可塑剤）、ジメチルフタレート（Ｅａｓｔｍａｎ（商標）ＤＭＰ可塑剤）、ジエチルフタレート（Ｅａｓｔｍａｎ（商標）ＤＭＰ可塑剤）などのジアルキルフタレート；ブチルベンジルフタレート及びビス（２−エチルヘキシル）テレフタレート（Ｅａｓｔｍａｎ（商標）４２５可塑剤）；ジカルボキシレート、例えばベンジル、Ｃ７〜Ｃ９直鎖状及び分岐状アルキルエステル、１，２ベンゼンジカルボン酸（Ｆｅｒｒｏ  ＳＡＮＴＩＣＩＺＥＲ（登録商標）２６１Ａ）、１，２，４−ベンゼントリカルボン酸（ＢＡＳＦ  Ｐａｌａｔｉｎｏｌ（登録商標）ＴＯＴＭ−Ｉ）、ビス（２−エチルヘキシル）−１，４−ベンゼンジカルボキシレート（Ｅａｓｔｍａｎ（商標）１６８可塑剤）；２−エチルヘキシルメチル−１，４−ベンゼンジカルボキシレート；１，２シクロヘキサンジカルボン酸ジノニルエステル、分岐状及び直鎖状（ＢＡＳＦ  Ｈｅｘａｍｏｌｌ  ＊ＤＩＮＣＨ）；ジイソノニルアジペート；トリメリテート、例えば、トリオクチルトリメリテート（Ｅａｓｔｍａｎ（商標）ＴＯＴＭ可塑剤）；トリエチレングリコールビス（２−エチルヘキサノエート）（Ｅａｓｔｍａｎ（商標）ＴＥＧ−ＥＨ可塑剤）；トリアセチン（Ｅａｓｔｍａｎ（商標）トリアセチン）；非芳香族二塩基酸エステル、例えば、ジオクチルアジペート、ビス（２−エチルヘキシル）アジペート（Ｅａｓｔｍａｎ（商標）ＤＯＡ可塑剤及びＥａｓｔｍａｎ（商標）ＤＯＡ可塑剤、Ｋｏｓｈｅｒ）、ジ−２−エチルヘキシルアジペート（ＢＡＳＦ  Ｐｌａｓｔｏｍｏｌｌ（登録商標）ＤＯＡ）、ジオクチルセバケート、ジブチルセバケート及びジイソデシルスクシネート；脂肪族エステル、例えば、ブチルオレエート及びメチルアセチルレチノレート；リン酸塩、例えば、リン酸トリクレシル及びリン酸トリブチル；塩素化パラフィン；炭化水素油、例えば、アルキルジフェニル及び部分水素化テルフェニル；プロセス油；エポキシ可塑剤、例えば、エポキシ化大豆油及びベンジルエポキシステアレート；トリス（２−エチルヘキシル）エステル；脂肪酸エステル；並びにそれらの組み合わせを含み得る。他の適する可塑剤及びこれらの商業的供給源の例としては、ＢＡＳＦ  Ｐａｌａｍｏｌｌ（登録商標）６５２及びＥａｓｔｍａｎ  １６８  Ｘｔｒｅｍｅ（商標）可塑剤が挙げられる。
【０１１４】
あるいは、ポリマー可塑剤を使用することもできる。ポリマー可塑剤の例としては、様々な方法によりビニル若しくはアリルモノマーを重合することによって得られるアルケニルポリマー；ポリアルキレングリコールエステル（例えば、ジエチレングリコールジベンゾエート、トリエチレングリコールジベンゾエート、及びペンタエリスリトールエステル）；二塩基酸（例えば、セバシン酸、アジピン酸、アゼライン酸及びフタル酸）と二価アルコール（例えば、エチレングリコール、ジエチレングリコール、トリエチレングリコール、プロピレングリコール及びジプロピレングリコール）から得られるポリエステル可塑剤；それぞれ５００以上の分子量を有するポリエーテルポリオール（例えば、ポリエチレングリコール、ポリプロピレングリコール及びポリテトラメチレングリコール）とポリスチレン（例えば、ポリスチレン及びポリ−α−メチルスチレン）とを含むポリエーテル；並びに、ポリブタジエン、ポリブテン、ポリイソブチレン、ブタジエンアクリロニトリル及びポリクロロプレンが挙げられる。
【０１１５】
成分（Ｅ）について上述したポリオルガノシロキサン増量剤及び有機可塑剤は、それぞれ単独、又は２つ以上のそれらの組み合わせのいずれかで使用され得る。低分子量有機可塑剤と高分子量ポリマー可塑剤を組み合わせて使用してもよい。組成物中で使用される成分（Ｅ）の正確な量は、組成物及びその硬化生成物の所望の最終用途を含む様々な因子に依存する。しかしながら、成分（Ｅ）の量は、組成物中の全成分の総重量に基づいて０．１〜１０重量％の範囲であり得る。
【０１１６】
成分（Ｆ）は、充填剤である。充填剤は、補強用充填剤、増量用充填剤、伝導性充填剤、又はそれらの組み合わせを含み得る。例えば、組成物は、任意に成分（ｆ１）補強充填剤を更に含み得、これは、存在するときは、組成物の重量に基づいて０．１〜９５重量％、あるいは１〜６０重量％の範囲の量で添加され得る。成分（ｆ１）の正確な量は、組成物の反応生成物の形状（例えば、ゲル又はゴム）、及び他の充填剤が添加されるかどうかを含む様々な因子に依存する。適する補強用充填剤の例としては、例えば刻まれたＫＥＶＬＡＲ（登録商標）などの短繊維、及び／又は例えばヒュームシリカ、シリカエーロゲル、シリカキセロゲル、及び沈降シリカなどの補強用シリカ充填剤が挙げられる。ヒュームドシリカは、当技術分野において既知であり、市販されている：例えば、Ｃａｂｏｔ  Ｃｏｒｐｏｒａｔｉｏｎ（米国マサチューセッツ州）から名称ＣＡＢ−Ｏ−ＳＩＬで販売されているヒュームドシリカ。
【０１１７】
組成物は、任意に、成分（ｆ２）増量用充填剤を、組成物の重量に基づいて０．１〜９５重量％、あるいは１〜６０重量％、あるいは１〜２０重量％の範囲の量で更に含み得る。増量充填剤の例としては、破砕石英、酸化アルミニウム、酸化マグネシウム、炭酸カルシウム（例えば、沈降炭酸カルシウム）、酸化亜鉛、タルク、珪藻土、酸化鉄、クレー、雲母、二酸化チタン、ジルコニア、砂、カーボンブラック、グラファイト、又はそれらの組み合わせが挙げられる。増量充填剤は、当技術分野において既知であり、市販されている；例えば、Ｕ．Ｓ．Ｓｉｌｉｃａ（米国ウェストバージニア州Ｂｅｒｋｅｌｅｙ  Ｓｐｒｉｎｇｓ）により名称ＭＩＮ−Ｕ−ＳＩＬで販売されている粉末シリカ。適する沈降炭酸カルシウムとしては、ＳｏｌｖａｙからのＷｉｎｎｏｆｉｌ（登録商標）ＳＰＭ、並びに、ＳＭＩからのＵｌｔｒａｐｆｌｅｘ（登録商標）及びＵｌｔｒａｐｆｌｅｘ（登録商標）１００が挙げられる。
【０１１８】
組成物は、任意に、成分（ｆ３）伝導性充填剤を更に含む得る。成分（Ｆ）は、熱伝導性及び電気伝導性の両方であってよい。あるいは、成分（Ｆ）は、熱伝導性及び電気絶縁性であり得る。成分（Ｆ）は、窒化アルミニウム、酸化アルミニウム、アルミニウム三水和物、チタン酸バリウム、酸化ベリリウム、窒化ホウ素、炭素繊維、ダイヤモンド、グラファイト、水酸化マグネシウム、酸化マグネシウム、金属微粒子、オニキス、炭化ケイ素、炭化タングステン、酸化亜鉛、及びそれらの組み合わせからなる群より選択され得る。成分（Ｆ）は、金属充填剤、無機充填剤、溶融性充填剤、又はそれらの組み合わせを含み得る。金属充填剤は、金属の粒子及び粒子表面上に層を有する金属粒子を含む。これらの層は、例えば粒子の表面上の、金属窒化物層又は金属酸化物層であってよい。適する金属充填剤としては、アルミニウム、銅、金、ニッケル、銀、及びそれらの組み合わせからなる群より選択される金属粒子、あるいはアルミニウム粒子によって例示される。適する金属充填剤としては、更に、上記金属の粒子表面上に窒化アルミニウム、酸化アルミニウム、酸化銅、酸化ニッケル、酸化銀、及びそれらの組み合わせからなる群より選択される層を有する上記金属粒子によって例示される。例えば、金属充填剤は、表面上に酸化アルミニウム層を有するアルミニウム粒子を含み得る。
【０１１９】
無機伝導性充填剤としては、オニキス；アルミニウム三水和物；酸化アルミニウム、酸化ベリリウム、酸化マグネシウム、及び酸化亜鉛などの金属酸化物；窒化アルミニウム及び窒化ホウ素などの窒化物；炭化ケイ素及び炭化タングステンなどの炭化物；並びにそれらの組み合わせによって例示される。あるいは、無機伝導性充填剤としては、酸化アルミニウム、酸化亜鉛、及びこれらの組み合わせによって例示される。溶融性充填剤は、Ｂｉ、Ｇａ、Ｉｎ、Ｓｎ、又はそれらの合金を含み得る。溶融性充填剤は、任意にＡｇ、Ａｕ、Ｃｄ、Ｃｕ、Ｐｂ、Ｓｂ、Ｚｎ、又はそれらの組み合わせを更に含み得る。適する溶融性充填剤の例としては、Ｇａ、Ｉｎ−Ｂｉ−Ｓｎ合金、Ｓｎ−Ｉｎ−Ｚｎ合金、Ｓｎ−Ｉｎ−Ａｇ合金、Ｓｎ−Ａｇ−Ｂｉ合金、Ｓｎ−Ｂｉ−Ｃｕ−Ａｇ合金、Ｓｎ−Ａｇ−Ｃｕ−Ｓｂ合金、Ｓｎ−Ａｇ−Ｃｕ合金、Ｓｎ−Ａｇ合金、Ｓｎ−Ａｇ−Ｃｕ−Ｚｎ合金、及びそれらの組み合わせが挙げられる。溶融性充填剤は５０℃〜２５０℃、あるいは１５０℃〜２２５℃の範囲の融点を有し得る。溶融性充填剤は、共晶合金、非共晶合金、又は純金属であってよい。溶融性充填剤は市販されている。
【０１２０】
例えば溶融性充填剤はＩｎｄｉｕｍ  Ｃｏｒｐｏｒａｔｉｏｎ  ｏｆ  Ａｍｅｒｉｃａ（米国ニューヨーク州Ｕｔｉｃａ）、Ａｒｃｏｎｉｕｍ（米国ロードアイランド州プロヴィデンス）、及びＡＩＭ  Ｓｏｌｄｅｒ（米国ロードアイランド州クランストン）から入手可能である。アルミニウム充填剤は、例えばＴｏｙａｌ  Ａｍｅｒｉｃａ，Ｉｎｃ．（米国イリノイ州Ｎａｐｅｒｖｉｌｌｅ）、及びＶａｌｉｍｅｔ  Ｉｎｃ．（米国カリフォルニア州ストックトン）から市販されている。銀充填剤はＭｅｔａｌｏｒ  Ｔｅｃｈｎｏｌｏｇｉｅｓ  Ｕ．Ｓ．Ａ．Ｃｏｒｐ．（米国マサチューセッツ州Ａｔｔｌｅｂｏｒｏ）から市販されている。
【０１２１】
熱伝導性充填剤は、当技術分野において既知であり、市販されている。例えば、ＣＢ−Ａ２０Ｓ及びＡｌ−４３−Ｍｅは、昭和電工株式会社から市販されている様々な粒径の酸化アルミニウム充填剤であり、ＡＡ−０４、ＡＡ−２及びＡＡ１８は、住友化学株式会社から市販されている酸化アルミニウム充填剤である。商標ＫＡＤＯＸ（登録商標）及びＸＸ（登録商標）を有する酸化亜鉛などの酸化亜鉛は、Ｚｉｎｃ  Ｃｏｒｐｏｒａｔｉｏｎ  ｏｆ  Ａｍｅｒｉｃａ（米国ペンシルバニア州Ｍｏｎａｃａ）から市販されている。
【０１２２】
充填剤粒子の形状は特に限定されないが、丸みを帯びた又は球状の粒子は、組成物中に充填剤を高装填した際に粘度が望ましくないレベルまで上昇することを防止し得る。
【０１２３】
成分（Ｆ）は、単一の充填剤、又は充填剤の粒子形状、平均粒径、粒度分布、及び種類などの少なくとも１つの特性が異なる、２つ以上の充填剤の組み合わせであってもよい。例えば、より大きな平均粒径を有する第一の充填剤及びより小さな平均粒径を有する第二の充填剤などの、充填剤同士の組み合わせを用いることが望ましい場合がある。より大きな平均粒径を有する第一の充填剤と第一の充填剤よりも小さな平均粒径を有する第二の充填剤との使用は、そのような充填剤の組み合わせを有さない組成物と比較して、充填効率を改善することができ、及び／又は、組成物の粘度を低下させることができる。
【０１２４】
充填剤の平均粒径は、成分（Ｆ）として選択された充填剤の種類、組成物に添加された正確な量、並びに、組成物の反応生成物の最終用途を含む様々な因子に依存する。しかしながら、充填剤は、０．１〜８０μｍ、あるいは０．１〜５０μｍ、あるいは０．１〜１０μｍの範囲の平均粒径を有し得る。
【０１２５】
組成物中の成分（Ｆ）の量は、組成物及び組成物の反応生成物に関する選択された最終用途、成分（Ｂ）の種類及び量、並びに成分（Ｆ）に関する選択された充填剤の種類及び量を含む様々な因子に依存する。しかしながら、成分（Ｆ）の量は、組成物の体積により０体積％〜８０体積％、あるいは５０体積％〜７５体積％、あるいは３０体積％〜８０体積％の範囲であり得る。理論に束縛されるものではないが、充填剤の量が８０体積％を超えると、組成物は反応して、一部の用途にとって不十分な寸法完全性を有する反応生成物を生じ得ると考えられる。
【０１２６】
組成物は、任意に、成分（Ｇ）処理剤を更に含み得る。成分（Ｇ）の量は、選択される処理剤の種類、処理される粒子（例えば、成分（Ｆ）及び／又は（Ｄ））の種類及び量、粒子が組成物の添加前に処理されるのかどうか、又は粒子がその場で処理されるのかどうか、などの因子によって変動する。しかしながら、成分（Ｇ）は、組成物中の全成分の重量に基づいて０．０１％〜２０％、あるいは０．１％〜１５％、あるいは０．５％〜５％の範囲の量で使用され得る。粒子、例えば充填剤、物理的乾燥剤、特定の難燃剤、及び／又は特定の顔料は、存在するとき、任意に、成分（Ｇ）で表面処理されてもよい。粒子は、組成物に添加される前に、又はその場にて、成分（Ｇ）で処理されることができる。成分（Ｇ）は、アルコキシシラン、アルコキシ官能性オリゴシロキサン、環状ポリオルガノシロキサン、ジメチルシロキサン若しくはメチルフェニルシロキサンなどのヒドロキシル官能性オリゴシロキサン、又は脂肪酸を含み得る。脂肪酸の例としては、ステアリン酸カルシウムなどのステアリン酸塩が挙げられる。
【０１２７】
成分（Ｇ）として使用できる、いくつかの代表的な有機ケイ素充填剤処理剤としては、シリカ充填剤を処理するのに通常使用される組成物、例えばオルガノクロロシラン、オルガノシロキサン、ヘキサアルキルジシラザンなどのオルガノジシラザン、及び例えばＣ６Ｈ１３Ｓｉ（ＯＣＨ３）３、Ｃ８Ｈ１７Ｓｉ（ＯＣ２Ｈ５）３、Ｃ１０Ｈ２１Ｓｉ（ＯＣＨ３）３、Ｃ１２Ｈ２５Ｓｉ（ＯＣＨ３）３、Ｃ１４Ｈ２９Ｓｉ（ＯＣ２Ｈ５）３、及びＣ６Ｈ５ＣＨ２ＣＨ２Ｓｉ（ＯＣＨ３）３などのオルガノアルコキシシランが挙げられる。使用できる他の処理剤としては、アルキルチオール、脂肪酸、チタン酸塩、チタン酸塩カップリング剤、ジルコン酸塩カップリング剤、及びそれらの組み合わせが挙げられる。
【０１２８】
あるいは、成分（Ｇ）は、式：Ｒ１１ｍＳｉ（ＯＲ１２）（４−ｍ）（式中、下付き文字ｍは１〜３の範囲の値であり、あるいは下付き文字ｍは３である）を有するアルコキシシランを含み得る。各Ｒ１１は独立して例えば１〜５０個の炭素原子、あるいは８〜３０個の炭素原子、あるいは８〜１８個の炭素原子の一価炭化水素基などの一価有機基である。Ｒ１１としては、ヘキシル、オクチル、ドデシル、テトラデシル、ヘキサデシル及びオクタデシルなどのアルキル基、並びにベンジル及びフェニルエチルなどの芳香族基によって例示される。Ｒ１１は、飽和又は不飽和、及び分岐状又は非分岐状であり得る。あるいは、Ｒ１１は、飽和及び非分岐状であり得る。
【０１２９】
各Ｒ１２は、独立して１〜４個の炭素原子、あるいは１〜２個の炭素原子の飽和炭化水素基である。成分（Ｇ）として使用するのに適するアルコキシシランとしては、ヘキシルトリメトキシシラン、オクチルトリエトキシシラン、デシルトリメトキシシラン、ドデシルトリメトキシシラン、テトラデシルトリメトキシシラン、フェニルエチルトリメトキシシラン、オクタデシルトリメトキシシラン、オクタデシルトリエトキシシラン及びそれらの組み合わせによって例示される。
【０１３０】
アルコキシ官能性オリゴシロキサンはまた、処理剤としても使用され得る。例えば、適するアルコキシ官能性オリゴシロキサンとしては、式（Ｖ）：（Ｒ１３Ｏ）ｎＳｉ（ＯＳｉＲ１４２Ｒ１５）（４−ｎ）のものが挙げられる。この式中、下付き文字ｎは１、２、又は３であり、あるいは下付き文字ｎは３である。各Ｒ１３は、アルキル基であり得る。各Ｒ１４は、１〜１０個の炭素原子の不飽和一価炭化水素基であり得る。各Ｒ１５は、少なくとも１０個の炭素原子を有する不飽和一価炭化水素基であり得る。
【０１３１】
金属充填剤などの特定の粒子は、アルキルチオール（例えば、オクタデシルメルカプタン）、脂肪酸（例えば、オレイン酸及びステアリン酸）、及びそれらの組み合わせで処理され得る。
【０１３２】
アルミナ又は不動態化窒化アルミニウムのための処理剤には、アルコキシシリル官能性アルキルメチルポリシロキサン（例えば、Ｒ１６ｏＲ１７ｐＳｉ（ＯＲ１８）（４−ｏ−ｐ）の部分加水分解縮合物若しくは共加水分解縮合物若しくは混合物）、又は加水分解性基がシラザン、アシルオキシ、又はオキシモを含み得る類似の物質を挙げることができる。これらの全てにおいて、上記式中のＲ１６などのＳｉに結合された基は、長鎖不飽和一価炭化水素又は一価芳香族官能性炭化水素である。各Ｒ１７は独立して一価炭化水素基であり、各Ｒ１８は独立して炭素原子１〜４個の一価炭化水素基である。上記式中、下付き文字ｏは１、２、又は３であり、下付き文字ｐは０、１、又は２であり、但し、和（ｏ＋ｐ）は１、２、又は３である。
【０１３３】
他の処理剤としては、アルケニル官能性ポリオルガノシロキサンが挙げられる。適するアルケニル官能性ポリオルガノシロキサンとしては、以下に限定されないが：
【化２９】
2014532045.tif 000038
（式中、下付き文字ｑは、１，５００以下の値を有する）が挙げられる。他の処理剤としては、片末端キャップ化（mono-endcapped）アルコキシ官能性ポリオルガノシロキサン、すなわちアルコキシ基を１つの末端に有するポリジオルガノシロキサンが挙げられる。このような処理剤の例としては、式：Ｒ２５Ｒ２６２ＳｉＯ（Ｒ２６２ＳｉＯ）ｕＳｉ（ＯＲ２７）３が挙げられる（式中、下付き文字ｕは、０〜１００、あるいは１〜５０、あるいは１〜１０、あるいは３〜６の値である）。各Ｒ２５は独立してＭｅ、Ｅｔ、Ｐｒ、Ｂｕ、ヘキシル、及びオクチルなどのアルキル基；並びにＶｉ、アリル、ブテニル、及びＨｅｘなどのアルケニル基から選択される。各Ｒ２６は独立してＭｅ、Ｅｔ、Ｐｒ、Ｂｕ、ヘキシル、及びオクチルなどのアルキル基である。各Ｒ２７は独立してＭｅ、Ｅｔ、Ｐｒ、及びＢｕ等のアルキル基である。あるいは、各Ｒ２５、各Ｒ２６、及び各Ｒ２７はＭｅである。あるいは、各Ｒ２５はＶｉである。あるいは、各Ｒ２６及び各Ｒ２７はＭｅである。
【０１３４】
あるいは、水素結合可能なポリオルガノシロキサンが、処理剤として有用である。充填剤の表面を処理する目的は、相溶性の部分を充填剤表面に繋ぎ止める手段として、クラスター化されたか若しくは分散された又はその両方の、多様な水素結合を利用することである。水素結合可能なポリオルガノシロキサンは、水素結合可能なケイ素結合基を１分子当たり平均少なくとも１個有する。この基は、多数のヒドロキシル官能性を有する有機基、又は少なくとも１個のアミノ官能基を有する有機基から選択され得る。水素結合可能なポリオルガノシロキサンとは、水素結合がポリオルガノシロキサンの充填剤への結合の主な形態であることを意味する。ポリオルガノシロキサンは、充填剤と共有結合を形成できなくてもよい。水素結合可能なポリオルガノシロキサンは、サッカリド−シロキサンポリマー、アミノ官能性ポリオルガノシロキサン、及びそれらの組み合わせからなる群より選択され得る。あるいは、水素結合可能なポリオルガノシロキサンは、サッカリド−シロキサンポリマーであり得る。
【０１３５】
成分（Ｈ）は、殺生物剤である。成分（Ｈ）の量は、選択される殺生物剤のタイプ及び所望される効果といった因子に応じて変動する。しかしながら、成分（Ｈ）の量は、組成物中の全成分の重量に基づいて０重量％超〜５重量％の範囲であり得る。成分（Ｈ）としては、（ｈ１）殺真菌剤、（ｈ２）除草剤、（ｈ３）殺虫剤、（ｈ４）抗菌剤、又はそれらの組み合わせによって例示される。
【０１３６】
成分（ｈ１）は、殺真菌剤であり、例えば、殺真菌剤としては、Ｎ−置換ベンゾイミダゾールカルバメート、ベンゾイミダゾリルカルバメート（例えば、メチル２−ベンゾイミダゾリルカルバメート、エチル２−ベンゾイミダゾリルカルバメート、イソプロピル２−ベンゾイミダゾリルカルバメート、メチルＮ−｛２−［１−（Ｎ，Ｎ−ジメチルカルバモイル）ベンゾイミダゾリル］｝カルバメート、メチルＮ−｛２−［１−（Ｎ，Ｎ−ジメチルカルバモイル）−６−メチルベンゾイミダゾリル］｝カルバメート、メチルＮ−｛２−［１−（Ｎ，Ｎ−ジメチルカルバモイル）−５−メチルベンゾイミダゾリル］｝カルバメート、メチルＮ−｛２−［１−（Ｎ−メチルカルバモイル）ベンゾイミダゾリル］｝カルバメート、メチルＮ−｛２−［１−（Ｎ−メチルカルバモイル）−６−メチルベンゾイミダゾリル］｝カルバメート、メチルＮ−｛２−［１−（Ｎ−メチルカルバモイル）−５−メチルベンゾイミダゾリル］｝カルバメート、エチルＮ−｛２−［１−（Ｎ，Ｎ−ジメチルカルバモイル）ベンゾイミダゾリル］｝カルバメート、エチルＮ−｛２−［２−（Ｎ−メチルカルバモイル）ベンゾイミダゾリル］｝カルバメート、エチルＮ−｛２−［１−（Ｎ，Ｎ−ジメチルカルバモイル）−６−メチルベンゾイミダゾリル］｝カルバメート、エチルＮ−｛２−［１−（Ｎ−メチルカルバモイル）−６−メチルベンゾイミダゾリル］｝カルバメート、イソプロピルＮ−｛２−［１−（Ｎ，Ｎ−ジメチルカルバモイル）ベンゾイミダゾリル］｝カルバメート、イソプロピルＮ−｛２−［１−（Ｎ−メチルカルバモイル）ベンゾイミダゾリル］｝カルバメート、メチルＮ−｛２−［１−（Ｎ−プロピルカルバモイル）ベンゾイミダゾリル］｝カルバメート、メチルＮ−｛２−［１−（Ｎ−ブチルカルバモイル）ベンゾイミダゾリル］｝カルバメート、メトキシエチルＮ−｛２−［１−（Ｎ−プロピルカルバモイル）ベンゾイミダゾリル］｝カルバメート、メトキシエチルＮ−｛２−［１−（Ｎ−ブチルカルバモイル）ベンゾイミダゾリル］｝カルバメート、エトキシエチルＮ−｛２−［１−（Ｎ−プロピルカルバモイル）ベンゾイミダゾリル］｝カルバメート、エトキシエチルＮ−｛２−［１−（Ｎ−ブチルカルバモイル）ベンゾイミダゾリル］｝カルバメート、メチルＮ−｛１−（Ｎ，Ｎ−ジメチルカルバモイルオキシ）ベンゾイミダゾリル］｝カルバメート、メチルＮ−｛２−［Ｎ−メチルカルバモイルオキシ）ベンゾイミダゾリル］｝カルバメート、メチルＮ−｛２−［１−（Ｎ−ブチルカルバモイルオキシ）ベンゾイミダゾリル］｝カルバメート、エトキシエチルＮ−｛２−［１−（Ｎ−プロピルカルバモイル）ベンゾイミダゾリル］｝カルバメート、エトキシエチルＮ−｛２−［１−（Ｎ−ブチルカルバモイルオキシ）ベンゾイミダゾリル］｝カルバメート、メチルＮ−｛２−［１−（Ｎ，Ｎ−ジメチルカルバモイル）−６−クロロベンゾイミダゾリル］｝カルバメート、及びメチルＮ−｛２−［１−（Ｎ，Ｎ−ジメチルカルバモイル）−６−ニトロベンゾイミダゾリル］｝カルバメート）；１０，１０’−オキシビスフェノキサルシン（商品名：Ｖｉｎｙｚｅｎｅ，ＯＢＰＡ）、ジ−ヨードメチル−パラ−トリルスルホン、ベンゾチオフェン−２−シクロヘキシルカルボキサミド−Ｓ，Ｓ−ジオキシド、Ｎ−（フルオロジクロリド（fluordichloride）メチルチオ）フタルイミド（商品名：Ｆｌｕｏｒ−Ｆｏｌｐｅｒ及びＰｒｅｖｅｎｔｏｌ  Ａ３）、メチル−ベンゾイミダゾール−２−イルカルバメート（商品名：Ｃａｒｂｅｎｄａｚｉｍ及びＰｒｅｖｅｎｔｏｌ  ＢＣＭ）、亜鉛−ビス（２−ピリジルチオ−１−オキシド）（亜鉛ピリチオン）２−（４−チアゾリル）−ベンゾイミダゾール、Ｎ−フェニル−ヨードプロパルギルカルバメート、Ｎ−オクチル−４−イソチアゾリン−３−オン、４，５−ジクロリド−２−ｎ−オクチル−４−イソチアゾリン−３−オン、Ｎ−ブチル−１，２−ベンズイソチアゾリン−３−オン、及び／又は、トリアゾリル化合物（例えば、銀を含有するゼオライトと組み合わせたテブコナゾール）が挙げられる。
【０１３７】
成分（ｈ２）は除草剤であり、例えば適する除草剤としては、アミド系除草剤（例として、アリドクロルＮ，Ｎ−ジアリル−２−クロロアセトアミド、ＣＤＥＡ  ２−クロロ−Ｎ，Ｎ−ジエチルアセトアミド、エトニプロミド（ＲＳ）−２−［５−（２，４−ジクロロフェノキシ）−２−ニトロフェノキシ］−Ｎ−エチルプロピオンアミド）；アニリド系除草剤（例として、シスアニリドシス−２，５−ジメチルピロリジン−１−カルボアニリド、フルフェナセト４’−フルオロ−Ｎ−イソプロピル−２−［５−（トリフルオロメチル）−１，３，４−チアジアゾール−２−イルオキシ］アセトアニリド；ナプロアニリド（ＲＳ）−α−２−ナフトキシプロピオンアニリド；アリールアラニン系除草剤（例として、ベンゾイルプロップＮ−ベンゾイル−Ｎ−（３，４−ジクロロフェニル）−ＤＬ−アラニン；フラムプロップ−Ｍ  Ｎ−ベンゾイル−Ｎ−（３−クロロ−４−フルオロフェニル）−Ｄ−アラニン）；クロロアセトアニリド系除草剤（例として、ブタクロールＮ−ブトキシメチル−２−クロロ−２’，６’−ジエチルアセトアニリド、メタザクロール２−クロロ−Ｎ−（ピラゾール−１−イルメチル）アセト−２’，６’−キシリジド、プリナクロール（ＲＳ）−２−クロロ−Ｎ−（１−メチルプロプ−２−イニル）アセトアニリド）；スルホンアニリド系除草剤（例として、クロランスラム３−クロロ−２−（５−エトキシ−７−フルオロ［１，２，４］トリアゾロ［１，５−ｃ］ピリミジン−２−イルスルホンアミド）安息香酸、メトスラム２’，６’−ジクロロ−５，７−ジメトキシ−３’−メチル［１，２，４］トリアゾロ［１，５−ａ］ピリミジン−２−スルホンアニリド）、抗生物質系除草剤（例として、ビラナホス４−［ヒドロキシ（メチル）ホスフィノイル］−Ｌ−ホモアラニル−Ｌ−アラニル−Ｌ−アラニン）；安息香酸系除草剤（例として、クロランベン３−アミノ−２，５−ジクロロ安息香酸、２，３，６−ＴＢＡ  ２，３，６−トリクロロ安息香酸）；ピリミジニルオキシ安息香酸系除草剤（例として、ビスピリバック２，６−ビス（４，６−ジメトキシピリミジン−２−イルオキシ）安息香酸）；ピリミジニルチオ安息香酸系除草剤（例として、ピリチオバック２−クロロ−６−（４，６−ジメトキシピリミジン−２−イルチオ）安息香酸）；フタル酸系除草剤（例として、クロルタールテトラクロロテレフタル酸）；ピコリン酸系除草剤（例として、アミノピラリド４−アミノ−３，６−ジクロロピリジン−２−カルボン酸）；キノリンカルボン酸系除草剤（例として、キンクロラック３，７−ジクロロキノリン−８−カルボン酸）；ヒ素系除草剤（例として、ＣＭＡカルシウムビス（水素メチルアルソナート）、ＭＡＭＡメチルアルソン酸水素アンモニウム、亜ヒ酸ナトリウム）；ベンゾイルシクロヘキサンジオン系除草剤（例として、メソトリオン２−（４−メシル−２−ニトロベンゾイル）シクロヘキサン−１，３−ジオン）；ベンゾフラニルアルキルスルホナート系除草剤（例として、ベンフレサートエタンスルホン酸２，３−ジヒドロ−３，３−ジメチルベンゾフラン−５−イル）；カルバメート系除草剤（例として、カルボキサゾール５−ｔ−ブチル−１，２−オキサゾール−３−���ルカルバミド酸メチル、フェナスラム４−［２−（４−クロロ−ｏ−トリルオキシ）アセトアミド］フェニルスルホニルカルバミド酸メチル）；カルバニラート系除草剤（例として、ＢＣＰＣ（ＲＳ）−ｓｅｃ−ブチル３−クロロフェニルカルバニラート、デスメジファムエチル３−フェニルカルバモイルオキシフェニルカルバマート、スウェップメチル３，４−ジクロロカルバニラート）；シクロヘキセンオキシム系除草剤（例として、ブトロキシジム（ＲＳ）−（ＥＺ）−５−（３−ブチリル−２，４，６−トリメチルフェニル）−２−（１−エトキシイミノプロピル）−３−ヒドロキシシクロヘキサ−２−エン−１−オン、テプラロキシジム（ＲＳ）−（ＥＺ）−｛２−１−［（２Ｅ）−３−クロロアリルオキシイミノ］プロピル｝−３−ヒドロキシ−５−ペルヒドロピラン−４−イルシクロヘキサ−２−エン−１−オン）；シクロプロピルイソオキサゾール系除草剤（例として、イソキサクロルトール４−クロロ−２−メシルフェニル５−シクロプロピル−１，２−イソオキサゾール−４−イルケトン）；ジカルボキシイミド系除草剤（例として、フルメジン２−メチル−４−（α，α，α−トリフルオロ−ｍ−トリル）−１，２，４−オキサジアジナン−３，５−ジオン）；ジニトロアニリン系除草剤（例として、エタルフルラリンＮ−エチル−α，α，α−トリフルオロ−Ｎ−（２−メチルアリル）２，６−ジニトロ−ｐ−トルイジン、プロジアミン５−ジプロピルアミノ−α，α，α−トリフルオロ−４，６−ジニトロ−ｏ−トルイジン）；ジニトロフェノール系除草剤（例として、；ジノプロップ４，６−ジニトロ−ｏ−シメン−３−オール、エチノフェンα−エトキシ−４，６−ジニトロ−ｏ−クレゾール）；ジフェニルエーテル系除草剤（例として、エトキシフェンＯ−［２−クロロ−５−（２−クロロ−α，α，α−トリフルオロ−ｐ−トリルオキシ）ベンゾイル］−Ｌ−乳酸）；ニトロフェニルエーテル系除草剤（例として、アクロニフェン２−クロロ−６−ニトロ−３−フェノキシアニリン、ニトロフェン２，４−ジクロロフェニル４−ニトロフェニルエーテル）；ジチオカルバメート系除草剤（例として、ダゾメット３，５−ジメチル−１，３，５−チアジアジン−２−チオン）；ハロゲン化脂肪族化合物系除草剤（例として、ダラポン２，２−ジクロロプロピオン酸、クロロ酢酸）；イミダゾリノン系除草剤（例として、イマザピル（ＲＳ）−２−（４−イソプロピル−４−メチル−５−オキソ−イミダゾリン−２−イル）ニコチン酸）；無機系除草剤（例として、ナトリウムテトラボラート十水和物、アジドナトリウム）；ニトリル系除草剤（例として、クロロキシニル３，５−ジクロロ−４−ヒドロキシベンゾニトリル、イオキシニル４−ヒドロキシ−３，５−ジヨードベンゾニトリル）；有機リン酸系除草剤（例として、アニロホスＳ−４−クロロ−Ｎ−イソプロピルカルバニロイルメチルＯ，Ｏ−ジメチルホスホスオロジチオアート、グルホシナート４−［ヒドロキシ（メチル）ホスフィノイル］ＤＬ−ホモアラニン）；フェノキシ系除草剤（例として、クロメプロップ（ＲＳ）−２−（２，４−ジクロロ−ｍ−トリルオキシ）プロピオンアニリド、フェンテラコール２−（２，４，５−トリクロロ��ェノキシ）エタノール）；フェノキシ酢酸系除草剤（例として、ＭＣＰＡ（４−クロロ−２−メチルフェノキシ）酢酸）；フェノキシ酪酸系除草剤（例として、ＭＣＰＢ  ４−（４−クロロ−ｏ−トリルオキシ）酪酸）；フェノキシプロピオン酸系除草剤（例として、フェノプロップ（ＲＳ）−２−（２，４，５−トリクロロフェノキシ）プロピオン酸）；アリールオキシフェノキシプロピオン酸系除草剤（例として、イソキサピリホップ（ＲＳ）−２−［２−［４−（３，５−ジクロロ−２−ピリジルオキシ）フェノキシ］プロピオニル］イソキサゾリジン）；フェニレンジアミン系除草剤（例として、ジニトラミンＮ１，Ｎ１−ジエチル−２，６−ジニトロ−４−トリフルオロメチル−ｍ−フェニレンジアミン）；ピラゾリルオキシアセトフェノン系除草剤（例として、ピラゾキシフェン２−［４−（２，４−ジクロロベンゾイル）−１，３−ジメチルピラゾール−５−イルオキシ］アセトフェノン）；ピラゾリルフェニル系除草剤（例として、ピラフルフェン２−クロロ−５−（４−クロロ−５−ジフルオロメトキシ−１−メチルピラゾール−３−イル）−４−フルオロフェノキシ酢酸）；ピリダジン系除草剤（例として、ピリダフォル６−クロロ−３−フェニルピリダジン−４−オール）；ピリダジノン系除草剤（例として、クロリダゾン５−アミノ−４−クロロ−２−フェニルピリダジン−３（２Ｈ）−オン、オキサピラゾン５−ブロモ−１，６−ジヒドロ−６−オキソ−１−フェニルピリダジン−４−イルオキサミド酸）；ピリジン系除草剤（例として、フルロキシピル４−アミノ−３，５−ジクロロ−６−フルオロ−２−ピリジルオキシ酢酸、チアゾピル２−ジフルオロメチル−５−（４，５−ジヒドロ−１，３−チアゾール−２−イル）−４−イソブチル−６−トリフルオロメチルニコチン酸メチル）、ピリミジンジアミン系除草剤（例として、イプリミダム６−クロロ−Ｎ４−イソプロピルピリミジン−２，４−ジアミン）；４級アンモニウム系除草剤（例として、ジエタムクアット１，１’−ビス（ジエチルカルバモイルメチル）−４，４’−ビピリジニウム、パラクアット１，１’−ジメチル−４，４’−ビピリジニウム）；チオカルバメート系除草剤（例として、シクロエートＳ−エチルシクロヘキシル（エチル）チオカルバメート、チオカルバジルＳ−ベンジルジ−ｓｅｃ−ブチルチオカルバメート）；チオ炭酸エステル系除草剤（例として、ＥＸＤ  Ｏ，Ｏ−ジエチルジチオビス（チオホルマート））；チオ尿素系除草剤（例として、メチウロン１，１−ジメチル−３−ｍ−トリル−２−チオ尿素）；トリアジン系除草剤（例として、トリアジフラム（ＲＳ）−Ｎ−［２−（３，５−ジメチルフェノキシ）−１−メチルエチル］−６−（１−フルオロ−１−メチルエチル）−１，３，５−トリアジン−２，４−ジアミン）；クロロトリアジン系除草剤（例として、シプラジン６−クロロ−Ｎ２−シクロプロピル−Ｎ４−イソプロピル−１，３，５−トリアジン−２，４−ジアミン、プロパジン６−クロロ−Ｎ２，Ｎ４−ジイソプロピル−１，３，５−トリアジン−２，４−ジアミン）；メトキシトリアジン系除草剤（例として、プロメトンＮ２，Ｎ４−ジイソプロピル−６−メトキシ−１，３，５−トリ���ジン−２，４−ジアミン）；メチルチオトリアジン系除草剤（例として、シアナトリン２−（４−エチルアミノ−６−メチルチオ−１，３，５−トリアジン−２−イルアミノ）−２−メチルプロピオニトリル）；トリアジノン系除草剤（例として、ヘキサジノン３−シクロヘキシル−６−ジメチルアミノ−１−メチル−１，３，５−トリアジン−２，４（１Ｈ，３Ｈ）−ジオン）；トリアゾール系除草剤（例として、エプロナズＮ−エチル−Ｎ−プロピル−３−プロピルスルホニル−１Ｈ−１，２，４−トリアゾール−１−カルボキサミド）；トリアゾロン系除草剤（例として、カルフェントラゾン（ＲＳ）−２−クロロ−３−｛２−クロロ−５−［４−（ジフルオロメチル）−４，５−ジヒドロ−３−メチル−５−オキソ−１Ｈ−１，２，４−トリアゾール−１−イル］−４−フルオロフェニル｝プロピオン酸）；トリアゾロピリミジン系除草剤（例として、フロラスラム２’，６’，８−トリフルオロ−５−メトキシ［１，２，４］トリアゾロ［１，５−ｃ］ピリミジン−２−スルホンアニリド）；ウラシル系除草剤（例として、フルプロパシル２−クロロ−５−（１，２，３，６−テトラヒドロ−３−メチル−２，６−ジオキソ−４−トリフルオロメチルピリミジン−１−イル）安息香酸イソプロピル）；尿素系除草剤（例として、シクルロン３−シクロオクチル−１，１−ジメチル尿素、モニソウロン１−（５−ｔｅｒｔ−ブチル−１，２−オキサゾール−３−イル）−３−メチル尿素）；フェニル尿素系除草剤（例として、クロロクスロン３−［４−（４−クロロフェノキシ）フェニル］−１，１−ジメチル尿素、シデュロン１−（２−メチルシクロヘキシル）−３−フェニル尿素）；ピリミジニルスルホニル尿素系除草剤（例として、フラザスルフロン１−（４，６−ジメトキシピリミジン−２−イル）−３−（３−トリフルオロメチル−２−ピリジルスルホニル）尿素、ピラゾスルフロン５−［（４，６−ジメトキシピリミジン−２−イルカルバモイル）スルファモイル］−１−メチルピラゾール−４−カルボン酸）；トリアジニルスルホニル尿素系除草剤（例として、チフェンスルフロン３−（４−メトキシ−６−メチル−１，３，５−トリアジン−２−イルカルバモイルスルファモイル）チオフェン−２−カルボン酸）；
チアジアゾリル系尿素除草剤（例として、テブチウロン１−（５−ｔｅｒｔ−ブチル−１，３，４−チアジアゾール−２−イル）−１，３−ジメチル尿素）；及び／又は、分類されていない除草剤、例えば、クロルフェナック（２，３，６−トリクロロフェニル）酢酸、メタゾール２−（３，４−ジクロロフェニル）−４−メチル−１，２，４−オキサジアゾリジン−３，５−ジオン、トリタック（ＲＳ）−１−（２，３，６−トリクロロベンジルオキシ）プロパン−２−オール、２，４−Ｄ、クロリムロン及びフェノキサプロップ；並びにそれらの組み合わせが挙げられる。
【０１３８】
成分（ｈ３）は、殺虫剤である。適する殺虫剤は、アトラジン、ダイアジノン、及びクロロピリホスによって例示される。この用途のために、殺虫剤としては、昆虫忌避剤（例えば、Ｎ，Ｎ−ジエチル−メタ−トルアミド）及びプレスロイド（例えば、ピレトリン）が挙げられる。
【０１３９】
成分（ｈ４）は、抗菌剤である。適する抗菌剤は市販されており、例えば、Ｄｏｗ  Ｃｏｒｎｉｎｇ  Ｃｏｒｐｏｒａｔｉｏｎ（米国ミシガン州ミッドランド）からの、ＤＯＷ  ＣＯＲＮＩＮＧ（登録商標）５７００及びＤＯＷ  ＣＯＲＮＩＮＧ（登録商標）５７７２がある。
【０１４０】
あるいは、成分（Ｈ）は、ホウ素含有物質、例えばホウ素無水物、ホウ砂又は八ホウ酸二ナトリウム四水和物を含んでもよく、それらは殺虫剤、殺真菌剤、及び／又は難燃剤として機能し得る。
【０１４１】
成分（Ｉ）は安定剤であり、組成物の反応速度を、同じ成分を含むが安定剤が除かれた組成物と比較して、変更するために使用され得る。ヒドロシリル化硬化性組成物用安定剤として、アセチレンアルコール（例えば、メチルブチノール、エチニルシクロヘサノール、ジメチルヘキシノール、及び３，５−ジメチル−１−ヘキシン−３−オール、１−ブチン−３−オール、１−プロピン−３−オール、２−メチル−３−ブチン−２−オール、３−メチル−１−ブチン−３−オール、３−メチル−１−ペンチン−３−オール、３−フェニル−１−ブチン−３−オール、４−エチル−１−オクチン−３−オール、３，５−ジメチル−１−ヘキシン−３−オール、及び１−エチニル−１−シクロヘキサノール、並びにそれらの組み合わせ）；シクロアルケニルシロキサン（例えば、１，３，５，７−テトラメチル−１，３，５，７−テトラビニルシクロテトラシロキサンによって例示されるメチルビニルシクロシロキサン、１，３，５，７−テトラメチル−１，３，５，７−テトラヘキセニルシクロテトラシロキサン、及びそれらの組み合わせ）；エン−イン化合物（例えば、３−メチル−３−ペンテン−１−イン、３，５−ジメチル−３−ヘキセン−１−イン）；ベンゾトリアゾールなどのトリアゾール；ホスフィン；メルカプタン；ヒドラジン；テトラメチルエチレンジアミンなどのアミン；ジアルキルフマラート、ジアルケニルフマラート、ジアルコキシアルキルフマラート；ジアリルマレアートなどのマレアート；ニトリル；エーテル；一酸化炭素；シクロオクタジエンなどのアルケン；ジビニルテトラメチルジシロキサン；ベンジルアルコールなどのアルコール；及びそれらの組み合わせによって例示される。
【０１４２】
あるいは、組成物中の成分（Ｉ）は、シリル化アセチレン系化合物であり得る。理論に束縛されるものではないが、シリル化アセチレン系化合物を添加すると、シリル化アセチレン系化合物を含有していない組成物又は上述のような有機アセチレン系アルコール安定剤を含有する組成物のヒドロシリル化反応生成物と比較して、組成物のヒドロシリル化反応から製造される反応生成物の黄変を低減すると考えられる。
【０１４３】
シリル化アセチレン系化合物の例としては、（３−メチル−１−ブチン−３−オキシ）トリメチルシラン、（（１，１−ジメチル−２−プロピニル）オキシ）トリメチルシラン、ビス（３−メチル−１−ブチン−３−オキシ）ジメチルシラン、ビス（３−メチル−１−ブチン−３−オキシ）シランメチルビニルシラン、ビス（（１，１−ジメチル−２−プロピニル）オキシ）ジメチルシラン、メチル（トリス（１，１−ジメチル−２−プロピニルオキシ））シラン、メチル（トリス（３−メチル−１−ブチン−３−オキシ））シラン、（３−メチル−１−ブチン−３−オキシ）ジメチルフェニルシラン、（３−メチル−１−ブチン−３−オキシ）ジメチルヘキセニルシラン、（３−メチル−１−ブチン−３−オキシ）トリエチルシラン、ビス（３−メチル−１−ブチン−３−オキシ）メチルトリフルオロプロピルシラン、（３，５−ジメチル−１−ヘキシン−３−オキシ）トリメチルシラン、（３−フェニル−１−ブチン−３−オキシ）ジフェニルメチルシラン、（３−フェニル−１−ブチン−３−オキシ）ジメチルフェニルシラン、（３−フェニル−１−ブチン−３−オキシ）ジメチルビニルシラン、（３−フェニル−１−ブチン−３−オキシ）ジメチルヘキセニルシラン、（シクロヘキシル−１−エチン−１−オキシ）ジメチルヘキセニルシラン、（シクロヘキシル−１−エチン−１−オキシ）ジメチルビニルシラン、（シクロヘキシル−１−エチン−１−オキシ）ジフェニルメチルシラン、（シクロヘキシル−１−エチン−１−オキシ）トリメチルシラン及びそれらの組み合わせが挙げられる。あるいは、成分（Ｉ）としては、メチル（トリス（１，１−ジメチル−２−プロピニルオキシ））シラン、（（１，１−ジメチル−２−プロピニル）オキシ）トリメチルシラン又はそれらの組み合わせによって例示される。成分（Ｉ）として有用なシリル化アセチレン系化合物は、当技術分野で既知の方法、例えば酸受容体の存在下でクロロシランと上記のアセチレンアルコールと反応させて、アセチレンアルコールをシリル化することによって、製造され得る。
【０１４４】
組成物に添加される安定剤の量は、組成物の所望の可使時間、組成物が一液型組成物であるか又は多液型組成物であるか、使用される具体的な安定剤、もし存在するなら成分（Ｃ）の選択及び量を含む、様々な因子に依存する。しかしながら、存在するときは、安定剤の量は、組成物の全成分の重量に基づいて、０％〜１％、あるいは０％〜５％、あるいは０．００１％〜１％、あるいは０．０１％〜０．５％、あるいは０．００２５％〜０．０２５％の範囲であってよい。
【０１４５】
成分（Ｊ）は、難燃剤である。適する難燃剤としては、例えば、カーボンブラック、水酸化アルミニウム水和物、及びケイ酸塩（例えば、ウォラストナイト）、白金及び白金化合物が挙げられることができる。あるいは、難燃剤は、ハロゲン系難燃剤、例えば、デカブロモジフェニルオキシド、オクタブロモジフェニルオキシド、ヘキサブロモシクロドデカン、デカブロモビフェニルオキシド、ジフェニルオキシベンゼン、エチレンビス−テトラブロモフタルアミド、ペンタブロモエチルベンゼン、ペンタブロモベンジルアクリレート、トリブロモフェニルマレイン酸イミド、テトラブロモビスフェニルＡ、ビス−（トリブロモフェノキシ）エタン、ビス−（ペンタブロモフェノキシ）エタン、ポリジブロモフェニレンオキシド、トリブロモフェニルアリルエーテル、ビス−ジブロモプロピルエーテル、テトラブロモフタル酸無水物、ジブロモネオペンチルグリコール、ジブロモエチルジブロモシクロヘキサン、ペンタブロモジフェニルオキシド、トリブロモスチレン、ペンタブロモクロロシクロヘキサン、テトラブロモキシレン、ヘキサブロモシクロドデカン、臭素化ポリスチレン、テトラデカブロモジフェノキシベンゼン、トリフルオロプロペン及びＰＶＣから選択され得る。あるいは、難燃剤は、リン系難燃剤、例えば、（２，３−ジブロモプロピル）−ホスフェート、リン、環式リン酸塩、トリアリールホスフェート、ビス−メラミニウムペンテート、ペンタエリスリトール二環式ホスフェート、ジメチルメチルホスフェート、ホスフィンオキシドジオール、トリフェニルホスフェート、トリス−（２−クロロエチル）ホスフェート、リン酸エステル（例として、トリクレイル（tricreyl）、トリキシレニル、イソデシルジフェニル、エチルヘキシルジフェニル）、様々なアミンのリン酸塩（例えばリン酸アンモニウム）、トリオクチル、トリブチル又はトリス−ブトキシエチルホスフェートエステルから選択され得る。他の難燃剤としては、テトラアルキル鉛化合物（例えば、テトラエチル鉛）、ペンタカルボニル鉄、メチルシクロペンタジエニルマンガントリカルボニル、メラミン及び誘導体（例えば、メラミン塩）、グアニジン、ジシアンジアミド、スルファミン酸アンモニウム、アルミナ三水和物、及び水酸化マグネシウムとアルミナ三水和物を挙げることができる。
【０１４６】
難燃剤の量は、選択される難燃剤、及び溶媒が存在するかどうかを含む因子に依存する。しかしながら、組成物中の難燃剤の量は、組成物全成分の重量に基づいて０重量％超〜１０重量％の範囲であり得る。
【０１４７】
成分（Ｋ）は、表面改質剤である。適する表面改質剤は、（ｋ１）接着促進剤又は（ｋ２）離型剤によって例示される。成分（ｋ１）に適する接着促進剤は、遷移金属キレート、ヒドロカルボノキシシラン、例えば、アルコキシシラン、アルコキシシランとヒドロキシ官能性ポリオルガノシロキサンの組み合わせ、アミノ官能性シラン、又はそれらの組み合わせを含み得る。接着促進剤は、当技術分野において既知であり、式Ｒ１９ｒＲ２０ｓＳｉ（ＯＲ２１）４−（ｒ＋ｓ）を有するシランを含み得る（式中、Ｒ１９は独立して少なくとも３個の炭素原子を有する一価有機基であり、Ｒ２０は、アミノ、エポキシ、メルカプト又はアクリレート基などの接着促進基を有するＳｉＣ結合置換基を少なくとも１個含有し、下付き文字ｒは０〜２の範囲の数値であり、下付き文字ｓは１又は２のいずれかであり、和（ｒ＋ｓ）は３以下である）。あるいは、接着促進剤は、上記シランの部分縮合物を含み得る。あるいは、接着促進剤は、アルコキシシランとヒドロキシ官能性ポリオルガノシロキサンの組み合わせを含み得る。
【０１４８】
あるいは、接着促進剤は、不飽和又はエポキシ官能性化合物を含み得る。あるいは、接着促進剤は、不飽和又はエポキシ官能性アルコキシシランを含み得る。例えば、官能性アルコキシシランは、式Ｒ２２ｔＳｉ（ＯＲ２３）（４−ｔ）を有することができ、下付き文字ｔは１、２又は３であり、あるいは、下付き文字ｔは１である。各Ｒ２２は、独立して一価の有機基であるが、但し、少なくとも１つのＲ２２は、不飽和有機基又はエポキシ官能性有機基である。Ｒ２２のエポキシ官能性有機基は、３−グリシドキシプロピル及び（エポキシシクロヘキシル）エチルにより例示される。Ｒ２２の不飽和有機基は、３−メタクリロイルオキシプロピル、３−アクリロイルオキシプロピル、並びに、ビニル、アリル、ヘキセニル、ウンデシレニル（undecylenyl）などの不飽和一価の炭化水素基により例示される。各Ｒ２３は、独立して、１〜４個の炭素原子、あるいは１〜２個の炭素原子の飽和炭化水素基である。Ｒ２３はＭｅ、Ｅｔ、Ｐｒ、及びＢｕによって例示される。
【０１４９】
適するエポキシ官能性アルコキシシランの例としては、３−グリシドキシプロピルトリメトキシシラン、３−グリシドキシプロピルトリエトキシシラン、（エポキシシクロヘキシル）エチルジメトキシシラン、（エポキシシクロヘキシル）エチルジエトキシシラン及びそれらの組み合わせが挙げられる。適する不飽和アルコキシシランの例としては、ビニルトリメトキシシラン、アリルトリメトキシシラン、アリルトリエトキシシラン、ヘキセニルトリメトキシシラン、ウンデシレニルトリメトキシシラン、３−メタクリロイルオキシプロピルトリメトキシシラン、３−メタクリロイルオキシプロピルトリエトキシシラン、３−アクリロイルオキシプロピルトリメトキシシラン、３−アクリロイルオキシプロピルトリエトキシシラン及びそれらの組み合わせが挙げられる。
【０１５０】
あるいは、接着促進剤は、上記のようなヒドロキシ末端ポリオルガノシロキサンとエポキシ官能性アルコキシシランの反応生成物、又は、ヒドロキシ末端ポリオルガノシロキサンとエポキシ官能性アルコキシシランの物理的ブレンドなどのエポキシ官能性シロキサンを含み得る。接着促進剤は、エポキシ官能性アルコキシシランとエポキシ官能性シロキサンの組み合わせを含み得る。例えば、接着促進剤は、３−グリシドキシプロピルトリメトキシシラン及びヒドロキシ末端メチルビニルシロキサンと３−グリシドキシプロピルトリメトキシシランとの反応生成物の混合物、あるいは、３−グリシドキシプロピルトリメトキシシランとヒドロキシ末端メチルビニルシロキサンの混合物、あるいは、３−グリシドキシプロピルトリメトキシシランとヒドロキシ末端メチルビニル／ジメチルシロキサンコポリマーの混合物により、例示される。
【０１５１】
あるいは、接着促進剤は、アミノ官能性アルコキシシラン、例えば、Ｈ２Ｎ（ＣＨ２）２Ｓｉ（ＯＣＨ３）３、Ｈ２Ｎ（ＣＨ２）２Ｓｉ（ＯＣＨ２ＣＨ３）３、Ｈ２Ｎ（ＣＨ２）３Ｓｉ（ＯＣＨ３）３、Ｈ２Ｎ（ＣＨ２）３Ｓｉ（ＯＣＨ２ＣＨ３）３、ＣＨ３ＮＨ（ＣＨ２）３Ｓｉ（ＯＣＨ３）３、ＣＨ３ＮＨ（ＣＨ２）３Ｓｉ（ＯＣＨ２ＣＨ３）３、ＣＨ３ＮＨ（ＣＨ２）５Ｓｉ（ＯＣＨ３）３、ＣＨ３ＮＨ（ＣＨ２）５Ｓｉ（ＯＣＨ２ＣＨ３）３、Ｈ２Ｎ（ＣＨ２）２ＮＨ（ＣＨ２）３Ｓｉ（ＯＣＨ３）３、Ｈ２Ｎ（ＣＨ２）２ＮＨ（ＣＨ２）３Ｓｉ（ＯＣＨ２ＣＨ３）３、ＣＨ３ＮＨ（ＣＨ２）２ＮＨ（ＣＨ２）３Ｓｉ（ＯＣＨ３）３、ＣＨ３ＮＨ（ＣＨ２）２ＮＨ（ＣＨ２）３Ｓｉ（ＯＣＨ２ＣＨ３）３、Ｃ４Ｈ９ＮＨ（ＣＨ２）２ＮＨ（ＣＨ２）３Ｓｉ（ＯＣＨ３）３、Ｃ４Ｈ９ＮＨ（ＣＨ２）２ＮＨ（ＣＨ２）３Ｓｉ（ＯＣＨ２ＣＨ３）３、Ｈ２Ｎ（ＣＨ２）２ＳｉＣＨ３（ＯＣＨ３）２、Ｈ２Ｎ（ＣＨ２）２ＳｉＣＨ３（ＯＣＨ２ＣＨ３）２、Ｈ２Ｎ（ＣＨ２）３ＳｉＣＨ３（ＯＣＨ３）２、Ｈ２Ｎ（ＣＨ２）３ＳｉＣＨ３（ＯＣＨ２ＣＨ３）２、ＣＨ３ＮＨ（ＣＨ２）３ＳｉＣＨ３（ＯＣＨ３）２、ＣＨ３ＮＨ（ＣＨ２）３ＳｉＣＨ３（ＯＣＨ２ＣＨ３）２、ＣＨ３ＮＨ（ＣＨ２）５ＳｉＣＨ３（ＯＣＨ３）２、ＣＨ３ＮＨ（ＣＨ２）５ＳｉＣＨ３（ＯＣＨ２ＣＨ３）２、Ｈ２Ｎ（ＣＨ２）２ＮＨ（ＣＨ２）３ＳｉＣＨ３（ＯＣＨ３）２、Ｈ２Ｎ（ＣＨ２）２ＮＨ（ＣＨ２）３ＳｉＣＨ３（ＯＣＨ２ＣＨ３）２、ＣＨ３ＮＨ（ＣＨ２）２ＮＨ（ＣＨ２）３ＳｉＣＨ３（ＯＣＨ３）２、ＣＨ３ＮＨ（ＣＨ２）２ＮＨ（ＣＨ２）３ＳｉＣＨ３（ＯＣＨ２ＣＨ３）２、Ｃ４Ｈ９ＮＨ（ＣＨ２）２ＮＨ（ＣＨ２）３ＳｉＣＨ３（ＯＣＨ３）２、Ｃ４Ｈ９ＮＨ（ＣＨ２）２ＮＨ（ＣＨ２）３ＳｉＣＨ３（ＯＣＨ２ＣＨ３）２、及びそれらの組み合わせ、を含み得る。
【０１５２】
あるいは、接着促進剤は、遷移金属キレートを含み得る。適する遷移金属キレートとしては、チタン酸塩、アセチルアセトナートジルコニウムなどのジルコン酸塩、アセチルアセトナートアルミニウムなどのアルミニウムキレート、及びそれらの組み合わせが挙げられる。あるいは、接着促進剤は、遷移金属キレートとアルコキシシランとの組み合わせ（例えば、グリシドキシプロピルトリメトキシシランとアルミニウムキレート又はジルコニウムキレートとの組み合わせ）を含み得る。
【０１５３】
成分（ｋ２）は、離型剤である。適する離型剤は、フッ素化化合物（例えば、フルオロ官能性シリコーン又はフルオロ官能性有機化合物）により例示される。
【０１５４】
あるいは、成分（Ｋ）の表面改質剤は、組成物の反応生成物の表面の外観を変化させるために使用することができる。例えば、表面改質剤は、組成物の反応生成物の表面の光沢を増加させるために使用することができる。このような表面改質剤は、アルキル及びアリール基を有するポリジオルガノシロキサンを含み得る。例えば、ＤＯＷ  ＣＯＲＮＩＮＧ（登録商標）５５０フルイドは、Ｄｏｗ  Ｃｏｒｎｉｎｇ  Ｃｏｒｐｏｒａｔｉｏｎ（米国ミシガン州ミッドランド）から市販されている０．０００１２５ｍ２／ｓ（１２５ｃＳｔ）の粘度を有するトリメチルシロキシ末端ポリ（ジメチル／メチルフェニル）シロキサンである。
【０１５５】
あるいは、成分（Ｋ）は、亜麻仁油、桐油、大豆油、ヒマシ油、魚油、麻実油、綿実油、オイチシカ油又は菜種油といった、植物又は動物資源から得られる天然油であり得る。
【０１５６】
成分（Ｋ）の正確な量は、成分（Ｋ）として選択される表面改質剤のタイプ、並びに、組成物及びその反応生成物の最終用途を含む様々な因子に依存する。しかしながら、成分（Ｋ）は、存在するときは、組成物の重量に基づいて０．０１〜５０重量部、あるいは０．０１〜１０重量部、あるいは０．０１〜５重量部の範囲の量で組成物に添加され得る。成分（Ｋ）は、１種の接着促進剤であってもよい。あるいは、成分（Ｋ）は、以下の特性のうちの少なくとも１つが異なる２つ以上の異なる表面改質剤を含んでもよい：構造、粘度、平均分子量、ポリマー単位、及び配列。
【０１５７】
鎖延長剤は、二官能性シラン及び二官能性シロキサンを含んでよく、これらは、架橋が生じる前にポリオルガノシロキサン鎖の長さを延長する。鎖延長剤は、硬化生成物の引張弾性率を減少させるために使用することができる。鎖延長剤は、組成物の他の成分（例えば、存在するときは成分（Ｂ）及び／又は成分（Ｃ））中の脂肪族不飽和基及び／又はケイ素結合水素原子との反応で競合する。比較的低い重合度（例えば、３〜５０の範囲のＤＰ）を有するジメチル水素シロキシ末端ポリジメチルシロキサンが、成分（Ｌ）として使用され得る。成分（Ｌ）は１種の鎖延長剤でもよい。あるいは、成分（Ｌ）は、以下の特性のうちの少なくとも１つが異なる、２種以上の異なる鎖延長剤を含んでもよい：構造、粘度、平均分子量、ポリマー単位、及び配列。
【０１５８】
成分（Ｍ）は、末端封鎖剤であり、これはＭ単位、すなわち式Ｒ２４３ＳｉＯ１／２のシロキサン単位（式中、各Ｒ２４は独立して脂肪族不飽和を有さない一価炭化水素基などの一価非官能性有機基を表す）を含む末端封鎖剤である。成分（Ｍ）は、一方の末端を例えば、（ＣＨ３）３ＳｉＯ−といったトリオルガノシリル基により末端封鎖され、もう一方の末端をケイ素結合水素原子及び／又は脂肪族不飽和有機基により末端封鎖されたポリオルガノシロキサンを含み得る。成分（Ｍ）は、ポリジオルガノシロキサン（例えば、ポリジメチルシロキサン）であり得る。ケイ素結合水素末端とトリオルガノシリル末端基の両方を有するポリオルガノシロキサンは、末端基全体の５０％超、あるいは７５％超をケイ素結合水素原子として有し得る。ポリジメチルシロキサン中のトリオルガノシリル基の量は、組成物の硬化により製造される硬化反応生成物の弾性率を制御するために使用することができる。理論に束縛されるものではないが、トリオルガノシリル末端基の濃度が高いほど、硬化生成物における弾性率が低くなり得ると考えられる。成分（Ｍ）は、１種の末端封鎖剤であってもよい。あるいは、成分（Ｍ）は、以下の特性のうちの少なくとも１つが異なる２つ以上の異なる末端封鎖剤を含んでもよい：構造、粘度、平均分子量、ポリマー単位、及び配列。
【０１５９】
成分（Ｎ）は融剤である。組成物は、組成物中の全成分の重量に基づいて０％〜２％の融剤を含み得る。カルボン酸及びアミンなどの化学活性官能基を含有する分子を融剤として用いることができる。このような融剤としては、コハク酸、アビエチン酸、オレイン酸、及びアジピン酸などの脂肪酸；安息香酸などの芳香族酸；トリエタノールアミン、アミンの塩酸塩、及びアミンの臭化水素酸塩などの脂肪族アミン及びその誘導体が挙げられ得る。融剤は当技術分野において既知であり、市販されている。
【０１６０】
成分（Ｏ）は、老化防止添加剤である。老化防止添加剤は、酸化防止剤、紫外線吸収剤、紫外線安定剤、熱安定剤、又はそれらの組み合わせを含み得る。適する酸化防止剤は、当技術分野において既知であり、市販されている。適する酸化防止剤としては、フェノール系酸化防止剤、及びフェノール系酸化防止剤と安定剤の組み合わせが挙げられる。フェノール系酸化防止剤としては、完全立体障害フェノール及び部分障害フェノール、立体障害性アミン（例えば、テトラメチル−ピペリジン誘導体）が挙げられる。適するフェノール系酸化防止剤としては、ビタミンＥ及びＣｉｂａ  Ｓｐｅｃｉａｌｔｙ  Ｃｈｅｍｉｃａｌｓ（米国）からのＩＲＧＡＮＯＸ（登録商標）１０１０が挙げられる。ＩＲＧＡＮＯＸ（登録商標）１０１０は、ペンタエリスリトールテトラキス（３−（３，５−ジ−ｔ−ブチル−４−ヒドロキシフェニル）プロピオネート）を含む。紫外線吸収剤の例としては、分枝状及び直鎖状の、２−（２Ｈ−ベンゾトリアゾール−２−イル）−６−ドデシル−４−メチル−フェノール（ＴＩＮＵＶＩＮ（登録商標）５７１）が挙げられる。紫外線安定剤の例としては、ビス（１，２，２，６，６−ペンタメチル−４−ピペリジル）セバケート、メチル１，２，２，６，６−ペンタメチル−４−ピぺリジル／セバケート、及びそれらの組み合わせ（ＴＩＮＵＶＩＮ（登録商標）２７２）が挙げられる。これら及び他のＴＩＮＵＶＩＮ（登録商標）添加剤（例えばＴＩＮＵＶＩＮ（登録商標）７６５）は、Ｃｉｂａ  Ｓｐｅｃｉａｌｔｙ  Ｃｈｅｍｉｃａｌｓ（米国ニューヨーク州Ｔａｒｒｙｔｏｗｎ）から市販されている。他のＵＶ及び光安定剤は市販されており、ＣｈｅｍｔｕｒａのＬｏｗＬｉｔｅ、ＰｏｌｙＯｎｅのＯｎＣａｐ、及びＥ．Ｉ．ｄｕＰｏｎｔ  ｄｅ  Ｎｅｍｏｕｒｓ  ａｎｄ  Ｃｏｍｐａｎｙ（米国デラウェア州）のＬｉｇｈｔ  Ｓｔａｂｉｌｉｚｅｒ  ２１０によって例示される。あるいはオリゴマー（高い分子量）安定剤は、例えば組成物又はその硬化生成物からの安定剤の移動を最小化するために、使用され得る。オリゴマー酸化防止剤安定剤（特にヒンダードアミン光安定剤（ＨＡＬＳ））は、Ｃｉｂａ  ＴＩＮＵＶＩＮ（登録商標）６２２であり、それは４−ヒドロキシ−２，２，６，６−テトラメチル−１−ピペリジンエタノールと共重合したブタン二酸のジメチルエステルである。熱安定剤としては、酸化鉄及びカーボンブラック、カルボン酸鉄、セリウム水和物、ジルコン酸バリウム、オクタン酸セリウム及びオクタン酸ジルコニウム、並びにポルフィリンが挙げられ得る。
【０１６１】
成分（Ｏ）の量は、選択される特定の老化防止添加剤及び所望される老化防止効果を含む様々な因子に依存する。しかしながら、成分（Ｏ）の量は、組成物中の全成分の重量に基づいて０〜５重量％、あるいは０．１〜４重量％、あるいは０．５〜３重量％の範囲であり得る。成分（Ｏ）は、１種の老化防止添加剤であってもよい。あるいは、成分（Ｏ）は、２つ以上の異なる老化防止添加剤であってもよい。
【０１６２】
成分（Ｐ）は、顔料である。この用途のために、用語「顔料」は、本明細書に記載の組成物の反応生成物に色を付与するのに使用される任意の成分を包含する。顔料の量は、選択される顔料のタイプ及び生成物の所望される色合いを含む様々な因子に依存する例えば、組成物は、組成物中の全成分の量に基づいて、０〜２０重量％、あるいは０．００１〜５重量％の顔料を含み得る。
【０１６３】
適する顔料の例としては、インディゴ、二酸化チタンＳｔａｎ−Ｔｏｎｅ  ５０ＳＰ０１  Ｇｒｅｅｎ（ＰｏｌｙＯｎｅから市販されている）及びカーボンブラックが挙げられる。カーボンブラックの代表的な、限定されることのない例としては、Ｓｈａｗｉｎｉｇａｎアセチレンブラック（Ｃｈｅｖｒｏｎ  Ｐｈｉｌｌｉｐｓ  Ｃｈｅｍｉｃａｌ  Ｃｏｍｐａｎｙ  ＬＰから市販されている）；ＳＵＰＥＲＪＥＴ（登録商標）カーボンブラック（ＬＢ−１０１１）（Ｅｌｅｍｅｎｔｉｓ  Ｐｉｇｍｅｎｔｓ  Ｉｎｃ．（米国イリノイ州Ｆａｉｒｖｉｅｗ  Ｈｅｉｇｈｔｓ）により供給されている）；ＳＲ  ５１１（Ｓｉｄ  Ｒｉｃｈａｒｄｓｏｎ  Ｃａｒｂｏｎ  Ｃｏ（米国オハイオ州アクロン）により供給されている）；並びにＮ３３０、Ｎ５５０、Ｎ７６２、Ｎ９９０（Ｄｅｇｕｓｓａ  Ｅｎｇｉｎｅｅｒｅｄ  Ｃａｒｂｏｎｓ（米国ニュージャージー州Ｐａｒｓｉｐｐａｎｙ））が挙げられる。
【０１６４】
成分（Ｑ）は酸受容体である。適する酸受容体としては、酸化マグネシウム、酸化カルシウム、及びそれらの組み合わせが挙げられる。組成物は、組成物の重量に基づいて０重量％〜２重量％の成分（Ｑ）を含み得る。
【０１６５】
組成物は、任意に、組成物のレオロジーを改質するために、組成物の重量に基づいて最大で５重量％、あるいは１〜２重量％の成分（Ｒ）レオロジー添加剤を更に含み得る。レオロジー添加剤は、当技術分野において既知であり、市販されている。例としては、ポリアミド、Ｅｖｏｎｋから市販されているＰｏｌｙｖｅｓｔ、Ｋｉｎｇ  ＩｎｄｕｓｔｒｉｅｓからのＤｉｓｐａｒｌｏｎ、Ｄｕ  ＰｏｎｔからのＫｅｖｌａｒ  Ｆｉｂｒｅ  Ｐｕｌｐ、ＮａｎｏｃｏｒからのＲｈｅｏｓｐａｎ、及びＬｕｂｒｉｚｏｌからのＩｒｃｏｇｅｌが挙げられる。他の適するレオロジー添加剤としては、ポリアミドワックス、硬化ヒマシ油誘導体、及び金属石鹸（例えば、ステアリン酸カルシウム、ステアリン酸アルミニウム及びステアリン酸バリウム）、及びそれらの組み合わせが挙げられる。
【０１６６】
あるいは、成分（Ｒ）は、２５℃にて固体（ワックス）である微結晶性ワックスを含み得る。融点は、ワックスが所望される用途の温度範囲の下端にて融点を有するように、選択することができる。理論に束縛されるものではないが、成分（Ｒ）は組成物の流動特性を改善する加工助剤として作用すると考えられる。理論に束縛されるものではないが、ワックスの組み込みは、充填剤の組み込み、（組成物の製造中の）混練及び脱気、並びに混合（多液型組成物のパーツの適用中の静的又は動的混合）を容易にし得ると考えられる。ワックスは、溶融すると加工助剤として働き、混練中の組成物への充填剤の組み込みを、混練プロセスそれ自体を、また使用されるなら、脱気工程中でも、容易にすると考えられる。ワックスは、１００℃以下の溶融温度で、単純な静的ミキサーでも、適用前の多液型組成物のパーツの混合を容易にし得る。
【０１６７】
成分（Ｒ）としての使用に適するワックスは、非極性炭化水素であり得る。ワックスは、分岐状構造、環状構造、又はそれらの組み合わせを有し得る。例えば、石油系微結晶性ワックスは、Ｓｔｒａｈｌ  ＆  Ｐｉｔｓｃｈ，Ｉｎｃ．（米国ニューヨーク州Ｗｅｓｔ  Ｂａｂｙｌｏｎ）から入手可能であり、例としては、ＳＰ  ９６（６２℃〜６９℃の範囲の融点）、ＳＰ  １８（７３℃〜８０℃の範囲の融点）、ＳＰ  １９（７６℃〜８３℃の範囲の融点）、ＳＰ  ２６（７６℃〜８３℃の範囲の融点）、ＳＰ  ６０（７９℃〜８５℃の範囲の融点）、ＳＰ  ６１７（８８℃〜９３℃の範囲の融点）、ＳＰ  ８９（９０℃〜９５℃の範囲の融点）、及びＳＰ  ６２４（９０℃〜９５℃の範囲の融点）が挙げられる。他の石油系微結晶性ワックスとしては、Ｃｒｏｍｐｔｏｎ  Ｃｏｒｐｏｒａｔｉｏｎ（米国ペンシルバニア州Ｐｅｔｒｏｌｉａ）によってＭｕｌｔｉｗａｘ（登録商標）の商標で販売されているワックスが挙げられる。これらのワックスとしては、飽和分岐状かつ環式無極性炭化水素を含み、７９℃〜８７℃の範囲の融点を有する１８０−Ｗ；飽和分岐状かつ環式無極性炭化水素を含み、７６℃〜８３℃の範囲の融点を有するＭｕｌｔｉｗａｘ（登録商標）Ｗ−４４５、；並びに飽和分岐状かつ環式無極性の炭化水素を含み、７３℃〜８０℃の範囲の融点を有するＭｕｌｔｉｗａｘ（登録商標）Ｗ−８３５が挙げられる。
【０１６８】
成分（Ｒ）の量は、選択される特定のレオロジー添加剤及び組成物の他の成分の選択を含む様々な因子に依存する。しかしながら、成分（Ｒ）の量は、組成物中の全成分の重量に基づいて０部〜２０部、あるいは１部〜１５部、あるいは１部〜５部の範囲であり得る。成分（Ｒ）は、１種のレオロジー添加剤であってもよい。あるいは、成分（Ｒ）は、２つ以上の異なるレオロジー添加剤を含んでもよい。
【０１６９】
溶媒は組成物に使用され得る。溶媒は、組成物の流動及びシリコーン樹脂などのある成分の導入を容易にすることができる。本明細書で使用される溶媒は、組成物の成分の流動化を促進するが、それらの成分と本質的に反応しないものである。溶媒は、組成物中の成分の溶解性及び揮発性に基づいて選択することができる。「溶解性」は、溶媒が組成物の成分を溶解及び／又は分散させるのに十分であることを指す。「揮発性」は、溶媒の蒸気圧を指す。溶媒の揮発性が高すぎる（高すぎる蒸気圧を有する）ときは、ヒドロシリル化反応中に組成物に気泡が生じることがあり、気泡はひび割れをもたらし、又は反対に反応生成物の特性を弱め若しくは悪影響を及ぼすことがある。しかしながら、溶媒が十分に揮発性でない（蒸気圧が低すぎる）ときは、溶媒が、組成物の反応生成物中に可塑剤として残る可能性がある。
【０１７０】
適する溶媒としては、適する蒸気圧を有するポリオルガノシロキサン、例えばヘキサメチルジシロキサン、オクタメチルトリシロキサン、ヘキサメチルシクロトリシロキサン及び５Ｅ−７〜１．５Ｅ−６ｍ２／ｓ（０．５〜１．５ｃＳｔ）のＤｏｗ  Ｃｏｒｎｉｎｇ（登録商標）２００フルイドとＤｏｗ  Ｃｏｒｎｉｎｇ（登録商標）ＯＳフルイド（Ｄｏｗ  Ｃｏｒｎｉｎｇ  Ｃｏｒｐｏｒａｔｉｏｎ（米国ミシガン州ミッドランド）から市販されている）などの低分子量ポリオルガノシロキサンが挙げられる。
【０１７１】
あるいは、溶媒は有機溶媒を含むことができる。有機溶媒は、アルコール（例えば、メタノール、エタノール、イソプロパノール、ブタノール、又はｎ−プロパノール）、ケトン（例えば、アセトン、メチルエチルケトン、又はメチルイソブチルケトン）、芳香族炭化水素（例えば、ベンゼン、トルエン、又はキシレン）、脂肪族炭化水素（例えば、ヘプタン、ヘキサン、又はオクタン）、グリコールエーテル（例えば、プロピレングリコールメチルエーテル、ジプロピレングリコールメチルエーテル、プロピレングリコールｎ−ブチルエーテル、プロピレングリコールｎ−プロピルエーテル、又はエチレングリコールｎ−ブチルエーテル）、ハロゲン化炭化水素（例えば、ジクロロメタン、１，１，１−トリクロロエタン、又は塩化メチレン）、クロロホルム、ジメチルスルホキシド、ジメチルホルムアミド、アセトニトリル、テトラヒドロフラン、ホワイトスピリット、ミネラルスピリット、ナフサ、ｎ−メチルピロリドン、又はそれらの組み合わせであり得る。
【０１７２】
溶媒の量は、選択される溶媒の種類並びに組成物のために選択される他の成分の量及び種類を含む様々な因子に依存することであろう。しかしながら、溶媒の量は、組成物中の全成分の重量に基づいて１重量％〜９９重量％、あるいは２重量％〜５０重量％の範囲であり得る。成分（Ｓ）は、例えば、混合及び配送を助けるために、組成物の製造中に添加することができる。成分（Ｓ）の全て又は一部は、組成物を製造した後に任意に除去してもよい。
【０１７３】
成分（Ｔ）は界面活性剤である。適する界面活性剤としては、シリコーンポリエーテル、エチレンオキシドポリマー、プロピレンオキシドポリマー、エチレンオキシドとプロピレンオキシドとのコポリマー、その他の非イオン性界面活性剤、並びにそれらの組み合わせが挙げられる。組成物は、組成物中の全成分の重量に基づいて０％〜０．０５％の界面活性剤を含み得る。
【０１７４】
成分（Ｕ）は腐食防止剤である。適する腐食防止剤の例として、ベンゾトリアゾール、メルカプトベンゾトリアゾール及び市販の腐食防止剤（例えば２，５−ジメルカプト−１，３，４−チアジアゾール誘導体（ＣＵＶＡＮ（登録商標）８２６）及びアルキルチアジアゾール（ＣＵＶＡＮ（登録商標）４８４）で、Ｒ．Ｔ．Ｖａｎｄｅｒｂｉｌｔ（米国コネティカット州Ｎｏｒｗａｌｋ）から市販）が挙げられる。存在するなら、成分（Ｕ）の量は、組成物の重量に基づいて０．０５％〜０．５％の範囲であり得る。
【０１７５】
本明細書記載の特定成分は１つを超える機能を有し得るため、上述の組成物の成分を選択する際、成分の種類に重複があり得る。例えば、特定のアルコキシシランは、充填剤処理剤及び接着促進剤として有用であり得、脂肪酸エステルなどの特定の可塑剤も、充填剤処理剤として有用であり得る。例えば、カーボンブラックのような特定の粒子は、充填剤としても、顔料としても、更には難燃剤としても、有用であり得る。組成物に追加成分を添加する場合、追加成分は互いに異なる。
【０１７６】
組成物は、周囲温度又は高温での混合などのように任意の簡便な手段により、全ての成分を混合することを含む方法により、製造することができる。成分（Ｉ）は、存在するならば、例えば、組成物が高温で製造される及び／又は組成物が一液型組成物として製造されるときは、成分（Ａ）よりも前に添加し得る。
【０１７７】
成分（Ｇ）が存在するときは、組成物は任意に、微粒子成分（存在するならば、充填剤及び／又はスペーサー）を成分（Ｇ）で表面処理し、その後その生成物を組成物の他の成分と混合することにより、製造し得る。
【０１７８】
あるいは、例えば、成分（Ｉ）が存在しないとき、又は組成物が使用前に長期間保存されるとき、組成物は多液型組成物として製造し得る。多液型組成物中では、成分（Ａ）は、例えば、成分（Ｃ）のようなケイ素結合水素原子を有する任意の成分とは異なるパーツに保存され、これらのパーツは組成物の使用直前に混合される。例えば、二液型組成物は、ベースを生成するため、混合などの任意の簡便な方法によって成分（Ｂ）、（Ａ）、（Ｆ）及び任意に１種以上の上記の他の追加成分を含む成分とを混合することにより製造し得る。硬化剤は、混合などの任意の簡便な手段によって成分（Ｂ）、（Ｃ）及び任意選択で１種以上の上記の他の追加成分を含む成分とを混合することにより製造し得る。それらの成分は、周囲温度又は高温で混合してもよい。二液型組成物を用いるとき、ベースの硬化剤に対する重量比は、１：１〜１０：１の範囲とすることができる。組成物は、ヒドロシリル化反応により反応し、反応生成物を生じる。反応生成物は、シラン、ガム、ゲル、ゴム又は樹脂などの様々な形状を有し得る。
【実施例】
【０１７９】
これらの実施例は、本発明のいくつかの実施形態を例示することを目的とするものであり、請求項に記載の本発明の範囲を制限するように解釈してはならない。実施例では、以下の成分を使用した。
【０１８０】
脂肪族不飽和化合物は、スチレン（Ｂ１）、１−オクテン（Ｂ２）、又は１−ヘキセン（Ｂ３）であり、それら全てもまたＳｉｇｍａ−Ａｌｄｒｉｃｈから市販されている。又は、脂肪族不飽和化合物は、（Ｂ４）２．６ミリ当量のケイ素結合ビニル基を含有し、Ｍｗ  ９４００及び粘度２ｃｍ２／ｓ（２００ｃＳｔ）を有するビニル末端ポリジメチルシロキサン（Ｇｅｌｅｓｔ，Ｉｎｃ．（米国ペンシルベニア州モーリスヴィル）からＤＭＳ−Ｖ２２にて市販されている）でもよい。ＳｉＨ官能性化合物は、（Ｃ１）１，８００〜２，１００の範囲のＭｗ及び２．６ミリ当量のＳｉＨ含量を有するトリメチルシロキシ末端ポリ（メチル水素）シロキサン（「ＭＤＨＭ」）（Ｇｅｌｅｓｔ，Ｉｎｃ．からＨＭＳ−９９２にて市販されている）でよい。あるいは、ＳｉＨ官能性化合物は、（Ｃ２）フェニルシラン（「Ｈ３ＳｉＰｈ」）（Ｓｉｇｍａ−Ａｌｄｒｉｃｈから市販されている）でもよい。
【０１８１】
対照触媒は、ポリオルガノシロキサンと白金との錯体である、ＤＯＷ  ＣＯＲＮＩＮＧ（登録商標）２−０７０７  ＩＮＴであった。ＤＯＷ  ＣＯＲＮＩＮＧ（登録商標）２−０７０７  ＩＮＴはＤｏｗ  Ｃｏｒｎｉｎｇ  Ｃｏｒｐｏｒａｔｉｏｎ（米国ミシガン州ミッドランド）から市販されている。
【０１８２】
以下の四つのモデル反応の一つ以上が、成分（Ａ）に関して上述のとおり製造された反応生成物の触媒活性を試験するために使用され得る。成分（Ｂ３）及び（Ｃ２）を［ＰｈＳｉ］反応に使用し、ＰｈＳｉＨｚ（Ｃ６Ｈ１３）（３−ｚ）を含む反応生成物［Ｉ］を製造しようと試みた。成分（Ｂ３）及び（Ｃ１）を［ＮＭＴＳ］反応に使用し、（Ｈ３Ｃ）３Ｓｉ−Ｏ−Ｓｉ（ＣＨ２）（Ｃ６Ｈ１３）−Ｏ−Ｓｉ（ＣＨ３）３を含む反応生成物［ＩＩ］を製造しようと試みた。
【化３０】
2014532045.tif 000039
【０１８３】
実施例１−金属−リガンド錯体の生成
前駆体溶液を、表１記載のＦｅ前駆体０．０２５モル（Ｍ）濃度とＴＨＦとを、又は前駆体がＴＨＦに不溶であったなら、ジメチルスルホキシド（ＤＭＳＯ）、トルエン、及びヘキセンから選択された、リガンドを溶解するに適した溶剤と混合して製造した。上記表２に示された各リガンドの溶液をもまた、リガンド０．０２５Ｍ濃度とＴＨＦとを混合して製造した。上記で製造した各リガンド溶液を、２ミリリットル（ｍＬ）の小瓶に小瓶１個当たり８５マイクロリットル（μＬ）で分注した。成分（Ａ）として評価用サンプルを製造するため、上記の金属前駆体溶液の一つをリガンドを含有する小瓶に加え、追加の８５マイクロリットル（μＬ）のＴＨＦを加え、小瓶中身を２５℃の室温で２時間３００ＲＰＭで混合した。金属：リガンド比が１：１又は１：２となるように、十分な量の金属前駆体溶液を加えた。小瓶中の得られた混合物を−１７℃の温度に冷却した。活性剤を加え、小瓶を放置して室温に戻した。活性剤は、ＴＨＦ中のＬｉＢＡｒＦ又はトルエン中のＮａＥｔ３ＢＨのいずれかの濃度０．０５Ｍで９５μＬであった。小瓶中身を２時間混合した。得られた小瓶中身を、ヒドロシリル化の触媒使用に関して評価した。
【０１８４】
実施例２−Ｆｅ前駆体の製造
Ａｌｄｒｉｃｈから購入した無水ＦｅＢｒ２  ０．１８９グラム（０．８８ミリモル）を１４．８グラムのＴＨＦに溶解し、−３５℃に冷却した。Ａｌｄｒｉｃｈから購入したリチウムビス（トリメチルシリル）アミド（ＴＨＦ中１Ｍ）１．６４グラム（１．８４ミリモル）を１４．８グラムのＴＨＦと混合し、攪拌下−３５℃でＦｅＢｒ２溶液にゆっくり添加した。溶液は、リチウムビス（トリメチルシリル）アミド溶液の添加後、白色又は淡黄色から黄褐色へ変化した。温度は室温まで上昇し、攪拌下３時間室温で保持された。０．０２５Ｍの最終溶液は使用まで冷凍庫内で保存された。
【０１８５】
実施例３−［ＰｈＳｉ］反応
［ＰｈＳｉ］反応を行うため、ドデカン中のＰｈＳｉＨ３（Ｃ２）及び１−ヘキセン（Ｂ３）を実施例１に従って用意された小瓶に加えた。小瓶に添加したＰｈＳｉＨ３（Ｃ２）の量は、ドデカン中６．２５Ｍ（Ｈ若しくはＳｉＨとして）のＰｈＳｉＨ３（Ｃ２）の１７０μＬ又はドデカン３７．６μＬ中のＰｈＳｉＨ３（Ｃ２）１３２．４μＬのいずれかであった。１−ヘキセン（Ｂ３）の量は１４５μＬであった。各小瓶を一晩（１６時間）５０℃で混合した。各小瓶の得られた内容物を以下に記載した方法に従ってＧＣで分析した。
【０１８６】
実施例４−［ＨＭＴＳ］反応
［ＨＭＴＳ］反応を行うため、１−ヘキセン（Ｂ３）及び１，１，１，３，５，５，５−へプタメチルトリシロキサン（Ｃ１）を実施例１に従って用意された小瓶に加えた。１−ヘキセンの量は１４５μＬであった。へプタメチルトリシロキサン（Ｃ１）の量は、ドデカン中３．４Ｍ（Ｈ若しくはＳｉＨとして）のへプタメチルトリシロキサン（Ｃ１）の３１２μＬ又は２２μＬのドデカン中のへプタメチルトリシロキサン（Ｃ１）２９０μＬのいずれかであった。各小瓶を一晩（１６時間）５０℃で混合した。各小瓶の得られた内容物を以下に記載した方法に従ってＧＣで分析した。
【０１８７】
実施例５−ＧＣ測定
上記実施例で製造されたサンプルについて、ガスクロマトグラフィー（ＧＣ）分析を行った。ＧＣ分析を、Ｈｅｗｌｅｔｔ−Ｐａｃｋａｒｄ  ７８９０Ａガスクロマトグラフィー（水素炎イオン化検出器（ＦＩＤ）付）で行った。Ｌｅｅｐ  Ｃｏｍｂｉ−Ｐａｌロボットを自動方法で注入を行うため使用された。システムは表３に詳記されたとおり設定された。
【０１８８】
【表３】
2014532045.tif 000040
【０１８９】
ＧＣ温度プログラム詳細は、３００℃定温のオーブンで表４の以下のとおりである。
【０１９０】
【表４】
2014532045.tif 000041
【０１９１】
ドデカンを、重量測定法でクロマトグラフ分析を定量化するために内標準として使用した。ドデカンとフェニルシランとの溶液から５％（ｗ／ｗ）の内標準を反応前に導入した。検体に関しての理論的感度係数（response factor）をＣｈｅｍＳｔａｔｉｏｎに計算・入力すると、自動的に較正表を作成し、量的に内標準の存在下での検体濃度を計算（等式１）した。
ＲＦａｎａｌｙｔｅ＝（［ａｎａｌｙｔｅ］／Ａｒｅａａｎａｌｙｔｅ）×（ＡｒｅａＩＳ／［ＩＳ］）×ＲＦＩＳ（１）
【０１９２】
等式１中の用語は以下のとおり定義される：ＲＦａｎａｌｙｔｅ＝検体に関しての感度係数、［ａｎａｌｙｔｅ］＝検体の濃度、Ａｒｅａａｎａｌｙｔｅ＝検体のピーク面積、ＡｒｅａＩＳ＝内標準のピーク面積、［ＩＳ］＝内標準の濃度、ＲＦＩＳ＝内標準に関しての感度係数。
【０１９３】
実験上及び計器上の誤差を網羅し、測定の相対標準偏差は、検体の濃度、同様に収率に応じて０．３％〜１０％の範囲であった。結果を表５に示す。
【０１９４】
【表５−１】
2014532045.tif 000042
【０１９５】
【表５−２】
2014532045.tif 000043
【０１９６】
【表５−３】
2014532045.tif 000044
【０１９７】
【表５−４】
2014532045.tif 000045
【０１９８】
【表５−５】
2014532045.tif 000046
【０１９９】
【表５−６】
2014532045.tif 000047
【０２００】
表５において、Ｆｅ−１は臭化鉄（ＩＩ）で、Ｆｅ−２は鉄（ＩＩ）トリメチルシリルアミドであった。
【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
（１）Ｆｅ前駆体を含む成分及びリガンドを含む成分を混合し、それにより反応生成物を製造することを含む方法であって、
前記Ｆｅ前駆体が式（ｉ）Ｆｅ−Ａ２（式中、各Ａは独立してハロゲン原子である）を有し、並びに
前記リガンドが以下の一般式（１）〜（６）：
【化１】
2014532045.tif 000107
（式中、ＱはＮ、Ｏ、Ｐ、若しくはＳから選択され；ｘはＱの原子価−２であり；Ａ１、Ａ２、Ａ３、Ａ４、Ａ５、及びＡ６はそれぞれ独立して一価有機基、水素原子、ハロゲン原子、若しくは一価無機ヘテロ原子含有基から選択され；但しＡ２はＯＨでなく；但しＡ３はトリフルオロメチルフェニルではなく；但しＡ５とＡ４、及び／又はＡ４とＡ６の一方若しくは両方が一緒に結合して縮合環構造を形成し得る）；
【化２】
2014532045.tif 000108
（式中、Ｑ１はＯ、Ｎ、若しくはＳから選択され；Ａ１１及びＡ１３はＨであり；Ａ７〜Ａ１０はそれぞれ独立して一価有機基、水素原子、ハロゲン原子、若しくは一価無機へテロ原子含有基から選択され；Ａ１２は水素原子、ハロゲン原子、若しくは一価有機基から選択され；Ａ１４は独立して水素原子、ハロゲン原子、及びＢｕ、Ｐｈ、若しくはトルイル以外の一価有機基から選択され；但しＡ７〜Ａ１０のいずれかが一緒に結合して縮合環構造を形成し得る）；
【化３】
2014532045.tif 000109
（式中、Ｑ２はＮ若しくはＰから選択され；Ｑ３はＮＨＡ２３若しくはＰＡ２４Ａ２５から選択され、Ａ２３はアルキル基、アリール基、若しくは水素原子から選択され、Ａ２４及びＡ２５はそれぞれ独立してアルキル基及びフェニル基から選択され；Ａ１５〜Ａ２２はそれぞれ独立して一価有機基、水素原子、若しくは一価無機ヘテロ原子含有基から選択され；但しＡ１６とＡ１７、及び／又はＡ２０とＡ２１の一方若しくは両方が結合して二重結合を形成し得；但しＡ１５とＡ１８、及び／又はＡ１７とＡ１８の一方若しくは両方が一緒に結合して縮合環構造を形成し得；但しＡ１９、Ａ２０、Ａ２１、及びＡ２２のいずれかが結合して二重結合若しくは縮合環構造を形成し得る）；又は
【化４】
2014532045.tif 000110
の一つを有する、方法。
【請求項２】
（１）Ｆｅ前駆体を含む成分及びリガンドを含む成分を混合し、それにより反応生成物を製造することを含む方法であって、
前記Ｆｅ前駆体が式（ｉ）Ｆｅ−Ａ２（式中、各Ａは独立して一価有機基である）を有し、並びに
前記リガンドが以下の一般式（１）、（５）、及び（７）〜（２７）：
【化５】
2014532045.tif 000111
（式中、ＱはＮ、Ｏ、Ｐ、若しくはＳから選択され；ｘはＱの原子価−２であり；Ａ１、Ａ２、Ａ３、Ａ４、Ａ５、及びＡ６はそれぞれ独立して一価有機基、水素原子、ハロゲン原子、若しくは一価無機ヘテロ原子含有基から選択され；但しＡ２はＯＨでなく；但しＡ３はトリフルオロメチルフェニルではなく；但しＡ５とＡ４、及び／又はＡ４とＡ６の一方若しくは両方が一緒に結合して縮合環構造を形成し得る）；
【化６】
2014532045.tif 000112
【化７】
2014532045.tif 000113
（式中、Ｑ４はＮ、Ｏ、若しくはＳから選択され；Ａ１６〜Ａ３７はそれぞれ独立して一価有機基、水素原子、ハロゲン原子、若しくは一価無機ヘテロ原子含有基から選択され；但しＡ３３はメトキシではなく；但しＱ４がＮであるときは、Ａ２６はＨであり、Ａ２７はＣ６Ｈ４ＯＭｅではない）；
【化８】
2014532045.tif 000114
（式中、Ａ３８〜Ａ４１はそれぞれ独立して選択された一価有機基であり；Ｑ５はＯＨ、ＮＨＡ４２、ＰＡ４３Ａ４４、若しくはＣＯＯＨから選択され、Ａ４２はアルキル基及びアリール基から選択され、Ａ４３及びＡ４４はそれぞれ独立して選択されたアルキル基であり；Ｑ６はＡ４６、Ａ４７、若しくはＣＯＯＨから選択され、
Ａ４６は一般式：
【化９】
2014532045.tif 000115
を有し、式中、Ｑ７はＰＡ５１Ａ５２から選択され、Ａ５１及びＡ５２はそれぞれ独立して選択されたアルキル基であり；Ａ４７〜Ａ４９はそれぞれ独立して一価有機基及び水素原子から選択され；Ａ５０は一価有機基及び水素原子から選択され、但しＡ５０とＡ４１はメチレン基によって若しくはＣＡ５３Ａ５４を経由して一緒に結合し得、Ａ５３及びＡ５４はそれぞれ独立して一価有機基及び水素原子から選択され；＊は結合点を指し；
Ａ４７は一般式：
【化１０】
2014532045.tif 000116
を有し、Ｑ８はＯＨであり、Ａ５５〜Ａ５８はそれぞれ独立して一価有機基及び水素原子から選択され；ｎは０若しくは１であり；但しＡ５６とＡ５７は一緒に結合して縮合環を形成し得る）；
【化１１】
2014532045.tif 000117
（式中、Ｑ９はＯＨ、ＮＡ６１Ａ６２若しくはＰＡ６３Ａ６４から選択され；Ｑ１０はＯＡ６５若しくはＮＡ６１Ａ６２から選択され、Ａ６１、Ａ６２、Ａ６３及びＡ６４はそれぞれ独立して選択された一価有機基であり；Ａ６５は一価有機基及び水素原子から選択され；Ａ５９及びＡ６０はそれぞれ独立して一価有機基及び水素原子から選択される）；
【化１２】
2014532045.tif 000118
（式中、Ａ６６は一価有機基及び水素原子から選択され；Ａ６７及びＡ７１はそれぞれ独立して選択されたアルキル基であり；Ａ６８、Ａ６９、Ａ７０、Ａ７２、Ａ７３、及びＡ７４はそれぞれ独立してアルキル基及びアリール基から選択され；Ｘ−は対イオンであり；但しＡ６８とＡ７２は一緒に結合して縮合環構造を形成し得、但しＡ６９、Ａ７０、Ａ７４、及びＡ７４のいずれかが一緒に結合して縮合環構造を形成し得る）；
【化１３】
2014532045.tif 000119
（式中、Ａ７５〜Ａ７９はそれぞれ独立して水素原子及び一価有機基から選択され；Ｑ１１及びＱ１２は独立してＮＨＡ８０及びＰＡ８１Ａ８２から選択され、Ａ８０、Ａ８１、及びＡ８２はそれぞれ独立して選択された一価有機基である）；
【化１４】
2014532045.tif 000120
（式中、Ｑ１３及びＱ１４は独立してＮであり、但しＱ１３及びＱ１４がＮであるときは、ｎ’は０〜１の整数であり、Ｑ１３及びＱ１４がＯであるときは、ｎ’は１〜２の整数であり、Ｑ１３及びＱ１４がＯであるときは、Ａ８３及びＡ８４は存在せず；Ａ８３及びＡ８６は独立して水素原子及び一価有機基から選択され；Ａ８４及びＡ８５は独立してＮＡ８７Ａ８８から選択され、Ａ８７及びＡ８８は独立して水素原子及びメチル以外の一価有機基から選択される）；
【化１５】
2014532045.tif 000121
（式中、Ｑ２はＮ若しくはＰから選択され；Ｑ３はＮＨＡ２３若しくはＰＡ２４Ａ２５から選択され、Ａ２３はアルキル基、アリール基、若しくは水素原子から選択され、Ａ２４及びＡ２５はそれぞれ独立してアルキル基及びフェニル基から選択され；Ａ１５〜Ａ２２はそれぞれ独立して一価有機基、水素原子、若しくは一価無機ヘテロ原子含有基から選択され；但しＡ１６とＡ１７、及び／又はＡ２０とＡ２１の一方若しくは両方が結合して二重結合を形成し得；但しＡ１５とＡ１８、及び／又はＡ１７とＡ１８の一方若しくは両方が一緒に結合して縮合環構造を形成し得；但しＡ１９、Ａ２０、Ａ２１、及びＡ２２のいずれかが結合して二重結合若しくは縮合環構造を形成し得る）；又は
【化１６】
2014532045.tif 000122
の一つを有する、方法。
【請求項３】
更に（２）前記反応生成物を還元剤と混合することを含む、請求項１又は２に記載の方法。
【請求項４】
（１）Ｆｅ前駆体を含む成分及びリガンドを含む成分を混合し、それにより反応生成物を製造することを含む方法であって、
前記Ｆｅ前駆体が式（ｉ）Ｆｅ−Ａ２（式中、各Ａは独立してハロゲン原子である）を有し、並びに
前記リガンドが以下の一般式（１）、（３）、（１２）、（１９）、（２１）、及び（２８）〜（３５）：
【化１７】
2014532045.tif 000123
（式中、ＱはＮ、Ｏ、Ｐ、若しくはＳから選択され；ｘはＱの原子価−２であり；Ａ１、Ａ２、Ａ３、Ａ４、Ａ５、及びＡ６はそれぞれ独立して一価有機基、水素原子、ハロゲン原子、若しくは一価無機ヘテロ原子含有基から選択され；但しＡ２はＯＨでなく；但しＡ３はトリフルオロメチルフェニルではなく；但しＡ５とＡ４、及び／又はＡ４とＡ６の一方若しくは両方が一緒に結合して縮合環構造を形成し得る）；
【化１８】
2014532045.tif 000124
（式中、Ｑ１はＯ、Ｎ、若しくはＳから選択され；Ａ１１及びＡ１３はＨであり；Ａ７〜Ａ１０はそれぞれ独立して一価有機基、水素原子、ハロゲン原子、若しくは一価無機へテロ原子含有基から選択され；Ａ１２は水素原子、ハロゲン原子、若しくは一価有機基から選択され；Ａ１４は独立して水素原子、ハロゲン原子、及びＢｕ、Ｐｈ、若しくはトルイル以外の一価有機基から選択され；但しＡ７〜Ａ１０のいずれかが一緒に結合して縮合環構造を形成し得る）；
【化１９】
2014532045.tif 000125
（式中、Ｑ４はＮ、Ｏ、若しくはＳから選択され；Ａ１６〜Ａ３７はそれぞれ独立して一価有機基、水素原子、ハロゲン原子、若しくは一価無機ヘテロ原子含有基から選択され；但しＡ３３はメトキシではなく；但しＱ４がＮであるときは、Ａ２６はＨであり、Ａ２７はＣ６Ｈ４ＯＭｅではない）；
【化２０】
2014532045.tif 000126
（式中、Ｑ９はＯＨ、ＮＡ６１Ａ６２若しくはＰＡ６３Ａ６４から選択され；Ｑ１０はＯＡ６５若しくはＮＡ６１Ａ６２から選択され、Ａ６１、Ａ６２、Ａ６３及びＡ６４はそれぞれ独立して選択された一価有機基であり；Ａ６５は一価有機基及び水素原子から選択され；Ａ５９及びＡ６０はそれぞれ独立して一価有機基及び水素原子から選択される）；
【化２１】
2014532045.tif 000127
（式中、Ａ６６は一価有機基及び水素原子から選択され；Ａ６７及びＡ７１はそれぞれ独立して選択されたアルキル基であり；Ａ６８、Ａ６９、Ａ７０、Ａ７２、Ａ７３、及びＡ７４はそれぞれ独立してアルキル基及びアリール基から選択され；Ｘ−は対イオンであり；但しＡ６８とＡ７２は一緒に結合して縮合環構造を形成し得、但しＡ６９、Ａ７０、Ａ７４、及びＡ７４のいずれかが一緒に結合して縮合環構造を形成し得る）；又は
【化２２】
2014532045.tif 000128
の一つを有する、方法。
【請求項５】
（１）Ｆｅ前駆体を含む成分及びリガンドを含む成分を混合し、それにより反応生成物を製造することを含む方法であって、
前記Ｆｅ前駆体が式（ｉ）Ｆｅ−Ａ２（式中、各Ａは独立して一価有機基である）を有し、並びに
前記リガンドが以下の一般式（１）、（３）、（５）、（１２）、（１７）、（２５）、及び（３４）〜（５７）：
【化２３】
2014532045.tif 000129
（式中、ＱはＮ、Ｏ、Ｐ、若しくはＳから選択され；ｘはＱの原子価−２であり；Ａ１、Ａ２、Ａ３、Ａ４、Ａ５、及びＡ６はそれぞれ独立して一価有機基、水素原子、ハロゲン原子、若しくは一価無機ヘテロ原子含有基から選択され；但しＡ２はＯＨでなく；但しＡ３はトリフルオロメチルフェニルではなく；但しＡ５とＡ４、及び／又はＡ４とＡ６の一方若しくは両方が一緒に結合して縮合環構造を形成し得る）；
【化２４】
2014532045.tif 000130
【化２５】
2014532045.tif 000131
（式中、Ｑ１はＯ、Ｎ、若しくはＳから選択され；Ａ１１及びＡ１３はＨであり；Ａ７〜Ａ１０はそれぞれ独立して一価有機基、水素原子、ハロゲン原子、若しくは一価無機へテロ原子含有基から選択され；Ａ１２は水素原子、ハロゲン原子、若しくは一価有機基から選択され；Ａ１４は独立して水素原子、ハロゲン原子、及びＢｕ、Ｐｈ、若しくはトルイル以外の一価有機基から選択され；但しＡ７〜Ａ１０のいずれかが一緒に結合して縮合環構造を形成し得る）；
【化２６】
2014532045.tif 000132
（式中、Ｑ４はＮ、Ｏ、若しくはＳから選択され；Ａ１６〜Ａ３７はそれぞれ独立して一価有機基、水素原子、ハロゲン原子、若しくは一価無機ヘテロ原子含有基から選択され；但しＡ３３はメトキシではなく；但しＱ４がＮであるときは、Ａ２６はＨであり、Ａ２７はＣ６Ｈ４ＯＭｅではない）；
【化２７】
2014532045.tif 000133
（式中、各Ａ９４は独立して水素原子、一価有機基、ハロゲン原子、及び一価無機ヘテロ原子含有基から選択され；但し複数のＡ９４のいずれかが一緒に結合して縮合環構造を形成し得；Ｑ１５はＳ若しくはＮから選択され、但しＱ１５がＳであるときはＡ８９は存在せず、Ａ９０はフェニル又はジメチルフェニル以外の一価有機基であり；但しＱ１５がＮであるときはＡ８９及びＡ９０はそれぞれ独立してジブチルフェニル若しくはジブチルフェノール以外の選択された一価有機基であり；但しＱ１５がＮであるときはＡ８９とＡ９０は一緒に結合して縮合環構造を形成し得る）；
【化２８】
2014532045.tif 000134
（式中、Ａ３８〜Ａ４１はそれぞれ独立して選択された一価有機基であり；Ｑ５はＯＨ、ＮＨＡ４２、ＰＡ４３Ａ４４、若しくはＣＯＯＨから選択され、Ａ４２はアルキル基及びアリール基から選択され、Ａ４３及びＡ４４はそれぞれ独立して選択されたアルキル基であり；Ｑ６はＡ４６、Ａ４７、若しくはＣＯＯＨから選択され、
Ａ４６は一般式：
【化２９】
2014532045.tif 000135
を有し、式中、Ｑ７はＰＡ５１Ａ５２から選択され、Ａ５１及びＡ５２はそれぞれ独立して選択されたアルキル基であり；Ａ４７〜Ａ４９はそれぞれ独立して一価有機基及び水素原子から選択され；Ａ５０は一価有機基及び水素原子から選択され、但しＡ５０とＡ４１はメチレン基によって若しくはＣＡ５３Ａ５４を経由して一緒に結合し得、Ａ５３及びＡ５４はそれぞれ独立して一価有機基及び水素原子から選択され；＊は結合点を指し；
Ａ４７は一般式：
【化３０】
2014532045.tif 000136
を有し、Ｑ８はＯＨであり、Ａ５５〜Ａ５８はそれぞれ独立して一価有機基及び水素原子から選択され；ｎは０若しくは１であり；但しＡ５６とＡ５７は一緒に結合して縮合環を形成し得る）；
【化３１】
2014532045.tif 000137
（式中、Ｑ１６はＯ若しくはＳから選択され、Ａ９５は水素原子及びアルキル基から選択され；Ａ９６は水素原子及び一価有機基から選択され；Ａ９７及びＡ９８は独立して水素原子及び一価有機基から選択され、但しＡ９７とＡ９８は一緒に結合して縮合複素環式構造を形成し得る）；
【化３２】
2014532045.tif 000138
（式中、Ｑ１３及びＱ１４は独立してＮであり、但しＱ１３及びＱ１４がＮであるときは、ｎ’は０〜１の整数であり、Ｑ１３及びＱ１４がＯであるときは、ｎ’は１〜２の整数であり、Ｑ１３及びＱ１４がＯであるときは、Ａ８３及びＡ８４は存在せず；Ａ８３及びＡ８６は独立して水素原子及び一価有機基から選択され；Ａ８４及びＡ８５は独立してＮＡ８７Ａ８８から選択され、Ａ８７及びＡ８８は独立して水素原子及びメチル以外の一価有機基から選択される）；
【化３３】
2014532045.tif 000139
（式中、Ａ９９〜Ａ１０４はそれぞれ独立して水素原子及び一価有機基から選択され、但しＡ９９及びＡ１０４はメシチルではなく；但しＡ１０１とＡ１０４は結合して二重結合を形成し得る）；
【化３４】
2014532045.tif 000140
（式中、Ｑ１７はＯＡ１１１及びＮＨＡ１１２から選択され、Ａ１１１及びＡ１１２はそれぞれ独立して水素原子及びアルキル基から選択され；Ａ１０５〜Ａ１１０は独立して水素原子及び一価有機基から選択され；但しＡ１０６とＡ１０７は一緒に結合して縮合環構造を形成し得る）；
【化３５】
2014532045.tif 000141
（式中、Ｑ２はＮ若しくはＰから選択され；Ｑ３はＮＨＡ２３若しくはＰＡ２４Ａ２５から選択され、Ａ２３はアルキル基、アリール基、若しくは水素原子から選択され、Ａ２４及びＡ２５はそれぞれ独立してアルキル基及びフェニル基から選択され；Ａ１５〜Ａ２２はそれぞれ独立して一価有機基、水素原子、若しくは一価無機ヘテロ原子含有基から選択され；但しＡ１６とＡ１７、及び／又はＡ２０とＡ２１の一方若しくは両方が結合して二重結合を形成し得；但しＡ１５とＡ１８、及び／又はＡ１７とＡ１８の一方若しくは両方が一緒に結合して縮合環構造を形成し得；但しＡ１９、Ａ２０、Ａ２１、及びＡ２２のいずれかが結合して二重結合若しくは縮合環構造を形成し得る）；
【化３６】
2014532045.tif 000142
（式中、Ａ１１３〜Ａ１１８はそれぞれ独立して水素原子及び一価有機基から選択され；但しＡ１１３とＡ１１４、及び／又はＡ１１７とＡ１１８の一方若しくは両方が一緒に結合して縮合環構造を形成し得る）；
【化３７】
2014532045.tif 000143
（式中、Ａ１１９〜Ａ１２８はそれぞれ独立して水素原子及び一価有機基から選択される）；又は
【化３８】
2014532045.tif 000144
；
の一つを有する、方法。
【請求項６】
更に（２）前記反応生成物をイオン活性剤と混合することを含む、請求項４又は５に記載の方法。
【請求項７】
（１）Ｆｅ前駆体を含む成分及びリガンドを含む成分を混合し、それにより反応生成物を製造することを含む方法であって、
前記Ｆｅ前駆体が式（ｉ）Ｆｅ−Ａ２（式中、各Ａは独立してハロゲン原子である）を有し、並びに
前記リガンドが以下の一般式（１）、（１９）、（３４）、（３８）、（４１）、（４４）、（４９）、及び（５８）〜（６７）：
【化３９】
2014532045.tif 000145
（式中、ＱはＮ、Ｏ、Ｐ、若しくはＳから選択され；ｘはＱの原子価−２であり；Ａ１、Ａ２、Ａ３、Ａ４、Ａ５、及びＡ６はそれぞれ独立して一価有機基、水素原子、ハロゲン原子、若しくは一価無機ヘテロ原子含有基から選択され；但しＡ２はＯＨでなく；但しＡ３はトリフルオロメチルフェニルではなく；但しＡ５とＡ４、及び／又はＡ４とＡ６の一方若しくは両方が一緒に結合して縮合環構造を形成し得る）；
【化４０】
2014532045.tif 000146
【化４１】
2014532045.tif 000147
（式中、各Ａ９４は独立して水素原子、一価有機基、ハロゲン原子、及び一価無機ヘテロ原子含有基から選択され；但し複数のＡ９４のいずれかが一緒に結合して縮合環構造を形成し得；Ｑ１５はＳ若しくはＮから選択され、但しＱ１５がＳであるときはＡ８９は存在せず、Ａ９０はフェニル若しくはジメチルフェニル以外の一価有機基であり；但しＱ１５がＮであるときはＡ８９及びＡ９０はそれぞれ独立してジブチルフェニル若しくはジブチルフェノール以外の選択された一価有機基であり；但しＱ１５がＮであるときはＡ８９とＡ９０は一緒に結合して縮合環構造を形成し得る）；
【化４２】
2014532045.tif 000148
（式中、Ｑ１６はＯ若しくはＳから選択され、Ａ９５は水素原子及びアルキル基から選択され；Ａ９６は水素原子及び一価有機基から選択され；Ａ９７及びＡ９８は独立して水素原子及び一価有機基から選択され、但しＡ９７とＡ９８は一緒に結合して縮合複素環式構造を形成し得る）；
【化４３】
2014532045.tif 000149
（式中、Ｑ９はＯＨ、ＮＡ６１Ａ６２若しくはＰＡ６３Ａ６４から選択され；Ｑ１０はＯＡ６５若しくはＮＡ６１Ａ６２から選択され、Ａ６１、Ａ６２、Ａ６３及びＡ６４はそれぞれ独立して選択された一価有機基であり；Ａ６５は一価有機基及び水素原子から選択され；Ａ５９及びＡ６０はそれぞれ独立して一価有機基及び水素原子から選択される）；
【化４４】
2014532045.tif 000150
（式中、Ａ１２９は一価有機基であり；Ａ１３０は水素原子、一価有機基若しくはハロゲン原子から選択され；Ｑ１８はＯ若しくはＳから選択され；Ｑ１９はＣＡ１３１Ａ１３２ＯＨ、ＮＡ１３３Ａ１３４、若しくは
【化４５】
2014532045.tif 000151
から選択され、Ａ１３１、Ａ１３２、Ａ１３３及びＡ１３４は独立して水素原子及び一価炭化水素基から選択され；Ａ１３５はアリール基であり；＊は結合点を指す）；
【化４６】
2014532045.tif 000152
（式中、Ａ９９〜Ａ１０４はそれぞれ独立して水素原子及び一価有機基から選択され、但しＡ９９及びＡ１０４はメシチルではなく；但しＡ１０１及びＡ１０４は結合して二重結合を形成し得る）；又は
【化４７】
2014532045.tif 000153
の一つを有する、方法。
【請求項８】
（１）Ｆｅ前駆体を含む成分及びリガンドを含む成分を混合し、それにより反応生成物を製造することを含む方法であって、
前記Ｆｅ前駆体が式（ｉ）Ｆｅ−Ａ２（式中、各Ａは独立して一価有機基である）を有し、並びに
前記リガンドが以下の一般式（１）、（３）、（７）、（９）〜（１２）、（１９）、（２８）、（３１）、（３２）、（４１）、（４４）、（５１）、（６５）、及び（６８）〜（７７）：
【化４８】
2014532045.tif 000154
（式中、ＱはＮ、Ｏ、Ｐ、若しくはＳから選択され；ｘはＱの原子価−２であり；Ａ１、Ａ２、Ａ３、Ａ４、Ａ５、及びＡ６はそれぞれ独立して一価有機基、水素原子、ハロゲン原子、若しくは一価無機ヘテロ原子含有基から選択され；但しＡ２はＯＨでなく；但しＡ３はトリフルオロメチルフェニルではなく；但しＡ５とＡ４、及び／又はＡ４とＡ６の一方若しくは両方が一緒に結合して縮合環構造を形成し得る）；
【化４９】
2014532045.tif 000155
【化５０】
2014532045.tif 000156
（式中、Ｑ１はＯ、Ｎ、若しくはＳから選択され；Ａ１１及びＡ１３はＨであり；Ａ７〜Ａ１０はそれぞれ独立して一価有機基、水素原子、ハロゲン原子、若しくは一価無機へテロ原子含有基から選択され；Ａ１２は水素原子、ハロゲン原子、若しくは一価有機基から選択され；Ａ１４は独立して水素原子、ハロゲン原子、及びＢｕ、Ｐｈ、若しくはトルイル以外の一価有機基から選択され；但しＡ７〜Ａ１０のいずれかが一緒に結合して縮合環構造を形成し得る）；
【化５１】
2014532045.tif 000157
（式中、Ｑ４はＮ、Ｏ、若しくはＳから選択され；Ａ１６〜Ａ３７はそれぞれ独立して一価有機基、水素原子、ハロゲン原子、若しくは一価無機ヘテロ原子含有基から選択され；但しＡ３３はメトキシではなく；但しＱ４がＮであるときは、Ａ２６はＨであり、Ａ２７はＣ６Ｈ４ＯＭｅではない）；
【化５２】
2014532045.tif 000158
（式中、各Ａ９４は独立して水素原子、一価有機基、ハロゲン原子、及び一価無機ヘテロ原子含有基から選択され；但し複数のＡ９４のいずれかが一緒に結合して縮合環構造を形成し得；Ｑ１５はＳ若しくはＮから選択され、但しＱ１５がＳであるときはＡ８９は存在せず、Ａ９０はフェニル若しくはジメチルフェニル以外の一価有機基であり；但しＱ１５がＮであるときはＡ８９及びＡ９０はそれぞれ独立してジブチルフェニル若しくはジブチルフェノール以外の選択された一価有機基であり；但しＱ１５がＮであるときはＡ８９とＡ９０は一緒に結合して縮合環構造を形成し得る）；
【化５３】
2014532045.tif 000159
（式中、Ｑ１６はＯ若しくはＳから選択され、Ａ９５は水素原子及びアルキル基から選択され；Ａ９６は水素原子及び一価有機基から選択され；Ａ９７及びＡ９８は独立して水素原子及び一価有機基から選択され、但しＡ９７とＡ９８は一緒に結合して縮合複素環式構造を形成し得る）
【化５４】
2014532045.tif 000160
（式中、Ｑ９はＯＨ、ＮＡ６１Ａ６２若しくはＰＡ６３Ａ６４から選択され；Ｑ１０はＯＡ６５若しくはＮＡ６１Ａ６２から選択され、Ａ６１、Ａ６２、Ａ６３及びＡ６４はそれぞれ独立して選択された一価有機基であり；Ａ６５は一価有機基及び水素原子から選択され；Ａ５９及びＡ６０はそれぞれ独立して一価有機基及び水素原子から選択される）；
【化５５】
2014532045.tif 000161
（式中、Ａ１２９は一価有機基であり；Ａ１３０は水素原子、一価有機基若しくはハロゲン原子から選択され；Ｑ１８はＯ若しくはＳから選択され；Ｑ１９はＣＡ１３１Ａ１３２ＯＨ、ＮＡ１３３Ａ１３４、若しくは
【化５６】
2014532045.tif 000162
から選択され、Ａ１３１、Ａ１３２、Ａ１３３及びＡ１３４は独立して水素原子及び一価炭化水素基から選択され；Ａ１３７はアリール基であり；＊は結合点を指す）；
【化５７】
2014532045.tif 000163
（式中、Ｑ１７はＯＡ１１１及びＮＨＡ１１２から選択され、Ａ１１１及びＡ１１２はそれぞれ独立して水素原子及びアルキル基から選択され；Ａ１０５〜Ａ１１０は独立して水素原子及び一価有機基から選択され；但しＡ１０６とＡ１０７は一緒に結合して縮合環構造を形成し得る）；
【化５８】
2014532045.tif 000164
（式中、Ａ１３６〜Ａ１４０はそれぞれ独立して水素原子及び一価有機基から選択され；Ｑ２０はＯ若しくはＳから選択され；Ｑ２１はＯＡ１４１、ＳＡ１４２、ＮＡ１４３Ａ１４４から選択され、Ａ１４１〜Ａ１４４はそれぞれ独立して水素原子及び一価有機基から選択される）；又は
【化５９】
2014532045.tif 000165
の一つを有する、方法。
【請求項９】
更に（２）前記反応生成物を還元剤と混合することを含む、請求項７又は８に記載の方法。
【請求項１０】
前記反応生成物がＦｅ−リガンド錯体並びに前記Ｆｅ前駆体と前記リガンドとの反応の又はそのときの副反応の副生成物を含む、請求項１〜９のいずれか一項に記載の方法。
【請求項１１】
更に前記副生成物の全て又は一部を除去することを含む、請求項１０に記載の方法。
【請求項１２】
更に前記方法により製造された生成物をヒドロシリル化触媒として使用することを含む、請求項１〜１１のいずれか一項に記載の方法。
【請求項１３】
（Ａ）請求項１〜３のいずれか一項に記載の方法によって製造された生成物、
（Ｂ）ヒドロシリル化反応を起こすことのできる脂肪族不飽和有機基を１分子当たり平均１個以上有する脂肪族不飽和化合物、及び
（Ｃ）ポリオルガノ水素シロキサン
を含む組成物。
【請求項１４】
（Ａ）請求項４〜９のいずれか一項に記載の方法によって製造された生成物、
（Ｂ）ヒドロシリル化反応を起こすことのできる脂肪族不飽和有機基を１分子当たり平均１個以上有する脂肪族不飽和化合物、及び
（Ｃ）式Ｒ４ｅＳｉＨｆ（式中、下付き文字ｅは０、１、２、又は３であり、下付き文字ｆは１、２、３、又は４であり、但し（ｅ＋ｆ）の合計が４であり、各Ｒ４が独立してハロゲン原子又は一価有機基である）のシラン
を含む組成物。
【請求項１５】
前記組成物が更に、成分（Ａ）、（Ｂ）、及び（Ｃ）と異なり、（Ｄ）スペーサー、（Ｅ）増量剤、可塑剤、又はそれらの組み合わせ、（Ｆ）充填剤、（Ｇ）充填剤処理剤、（Ｈ）殺生物剤、（Ｉ）安定剤、（Ｊ）難燃剤、（Ｋ）表面改質剤、（Ｌ）鎖延長剤、（Ｍ）末端封鎖剤、（Ｎ）融剤、（Ｏ）老化防止添加剤、（Ｐ）顔料、（Ｑ）酸受容体、（Ｒ）レオロジー添加剤、（Ｓ）溶媒、（Ｔ）界面活性剤、（Ｕ）腐食防止剤、及びそれらの組み合わせからなる群から選択された、１種以上の追加成分を含む、請求項１３又は１４に記載の組成物。
【国際調査報告】
2014532045.tif 000166
2014532045.tif 000167
2014532045.tif 000168
2014532045.tif 000169